(57)【特許請求の範囲】
【請求項１】
少なくとも紙パルプ繊維、及び、応力発光材料を含むフォーム用紙であって、
前記フォーム用紙の形状は、垂直貫通部、斜め貫通部、切欠け部、及び／または、凹部を含む形状であり、
前記フォーム用紙に対する所定の外力負荷によって生じた、前記フォーム用紙の変形により、前記垂直貫通部、斜め貫通部、切欠け部、及び／または、凹部に変形応力が集中すると同時に、前記垂直貫通部、斜め貫通部、切欠け部、及び／または、凹部にある前記紙パルプ繊維が前記フォーム用紙内で変形を生じ、
且つ、
前記応力発光材料は、所定の外形を有しており、前記応力発光材料の所定の部位に、前記紙パルプ繊維の前記変形に対応した変形応力が発生するとともに、前記所定の部位から前記変形応力に応じた発光強度を有する所定波長の光が発光して、前記所定波長の光が視認可能であり、
前記フォーム用紙の形状は、前記垂直貫通部、斜め貫通部、切欠け部、及び／または、凹部における応力集中係数αが２以上となる形状であることを特徴とするフォーム用紙。
【請求項２】
請求項１に記載のフォーム用紙において、
前記垂直貫通部、及び／または、斜め貫通部は、スリット状貫通部であることを特徴とするフォーム用紙。
【請求項３】
請求項１または２に記載の前記フォーム用紙において、
前記応力発光材料の前記所定の外形は、最大直径が１．０〜２０μｍであって、且つ、平均直径Ｄ50が０．５〜１５μｍである微粒子形状となっていることを特徴とするフォーム用紙。
【発明の詳細な説明】
【技術分野】
【０００１】
本発明は、フォーム用紙に関し、特に、その内部に、紙パルプ繊維と応力発光材料を含んで、その応力発光材料がその紙パルプ繊維に接する状態で含まれており、
且つ、そのフォーム用紙の形状が、一つ以上の垂直貫通部、斜め貫通部、切欠け部、及び／または、凹部、特には、スリット状貫通部（以下、総称して『特定部』とも称する。）を含む形状であり、そのフォーム用紙に所定の外力を負荷すると、その外力によって、そのフォーム用紙が、引っ張られたり、湾曲したり、折り曲げられたり、さらには、捻じ曲げられ、フォーム用紙のその特定部（垂直貫通部、斜め貫通部、スリット状貫通部や、切欠け部、もしくは、凹部）にその変形に伴う応力が集中し（『特定部』にかかる『内部応力』が大きくなるという意味。）、または、その特定部及びその近傍（応力が集中している領域。）にある紙パルプ繊維に、その変形に伴う応力が集中し、このことによって、その紙パルプ繊維が強い変形を受けると同時に、その紙パルプ繊維と接した状態で混在している、応力発光材料も所定の変形応力を受けて、あらかじめ定められた波長の光を、それらの変形応力の大きさに応じて、応力発光材料の所定の部位から、所定の強度で発する（発光する）こととなる、フォーム用紙に関するものである。
【０００２】
ここで、「変形」には、「フォーム用紙の『変形』」と、「応力発光材料の『変形』」があるが、説明の煩雑さを省くため、以下においては、特に区別せず、「変形」と称する。
【０００３】
そして、「内部応力」、または、「変形応力」を、以下、単に『応力』とも略す。
【０００４】
すなわち、本発明の「フォーム用紙」への所定の外力負荷により、「フォーム用紙」の「変形」が、その「フォーム用紙」内に含まれる「紙パルプ繊維」に伝わり、それが「応力発光材料」の「変形」となるか、もしくは、「フォーム用紙」が「変形」し、その「変形」がそのまま応力発光材料の「変形」となるかの何れか、もしくは、その両方によって、「フォーム用紙」の「一つ以上の垂直貫通部、斜め貫通部、切欠け部、及び／または、凹部、特には、スリット状貫通部」にある「紙パルプ繊維」に接している「粒子状の応力発光材料」に、または、その「垂直貫通部、斜め貫通部、切欠け部、及び／または、凹部、特には、スリット状貫通部」の近傍にある「紙パルプ繊維」に接している「粒子状の応力発光材料」に、比較的大きい（その特定部に集中して、その特定部の周辺より大きくなるという意味。）、「内部応力」、または、「変形応力」が発生することとなる。
【０００５】
また、本発明の「フォーム用紙」における応力集中係数α（「応力集中係数α」については、以下に詳述する。）が２以上である「特定部」が、さらに、１０以上、特には、１００以上の応力集中係数αを持つと、その特定部とその特定部の周辺領域（『近傍』よりも離れた領域。）との「発光」強度の差が著しくなり（『特定部』と、『特定部の周辺の領域』の、発光時における、『コントラスト』が高くなるという意味。）、好適である。
【０００６】
もちろん、「応力集中係数α」は、ある「形（材質に係る要素も含む。）」を有するものに対する指標であるから、「フォーム用紙」の「形状」のみならず、「応力発光材料」の「外形」に含まれる「所定の部位」においても適用可能であり、この「所定の部位」における「応力集中係数α」も、同様に、２以上、さらには、１０以上、特には、１００以上とすることが好ましいことは言うまでもない。
【０００７】
「フォーム用紙の特定部」とは、「フォーム用紙」に生じた「物理的な移動を伴う変形」によって、「引っ張り応力」、「せん断応力」や、「ずれ応力」等（『内部応力』、もしくは、『変形応力』、さらには『応力』を、『現象面』から分類したもの。）を発生させることとなる部分（箇所、領域。）であって、特に、それらの「応力」が発生したときに、「応力の集中度合が２以上」となっている「領域、部分、または、箇所（領域よりも部分、部分よりも箇所の方が対象範囲が、小さく、言い換えれば、狭くなっている。）」である。
【０００８】
すなわち、それらの「応力」に対応する「応力集中係数αが２以上」となっている「領域、部分、または、箇所」である。
【０００９】
そして、この「特定部」、特には、「それらの『特定部』の中でも、応力集中係数αの最も大きい特定部」、さらには、その「『応力集中係数αの最も大きい特定部』の、その部分や、その領域』の中にあって、『応力集中係数αが最も大きくなる箇所』」は、「フォーム用紙」における「変形」の方向や、「負荷される外力」の大きさや方向によって、その位置（対象範囲）が変わるものである。（これらの『応力集中係数αが最も大きくなる、領域、部分、または、箇所』が、その『フォーム用紙』の中で、その位置を変えたとしても、その『フォーム用紙』が、そのような、応力集中係数αの大きい『特定部』を有する『形状』を持つことに変わりない。）
本発明の「フォーム用紙」に含まれる「垂直貫通部、及び／または、斜め貫通部」、特には、「スリット状貫通部」、すなわち、「貫通部（『特定部』の一種。）」は、「フォーム用紙」の一方の表面、すなわち、表（おもて）面において、または、他方の表面、すなわち、裏面において、それぞれ、上面開口（表面開口）、または、下面開口（裏面開口）を有し、且つ、「貫通部」のいずれの水平断面（それらの『表面』に平行な面で切断した『断面』を意味する。）をとっても、その「断面形状」は、その上面開口（表面開口）や、下面開口（裏面開口）の形状とほぼ同一となっている。（『ほぼ同一』とは、製造上の誤差等、本発明の目的に影響のない『差』があるとしても、それらを『同一』と見做すという意味。）  
これが、「特定部」としての「垂直貫通部、及び／または、斜め貫通部」、特には、「スリット状貫通部」、すなわち、「貫通部」であり、このように、「フォーム用紙」の一部に、「貫通部」を設けた「形状」が、「フォーム用紙の形状」となる。
【００１０】
そして、本発明の「フォーム用紙」の「変形」によって、その「貫通部」そのものが、引っ張られたり、湾曲したり、折り曲げられたり、さらには、捻じ曲げられることとなり、その「貫通部」に応力が集中する。
【００１１】
すなわち、その「貫通部」が、「『フォーム用紙』において応力集中係数αの最も大きい『特定部』」となる。
【００１２】
ここで、本発明の「フォーム用紙」が、複数の「貫通部」を含む場合には、それらの「貫通部」の内、「フォーム用紙」の「変形」の大きい領域に設けられている「貫通部」が、他の「貫通部」、すなわち、「フォーム用紙」の「変形」の小さい領域に設けられている「貫通部」等に比較して、より大きな「変形応力」を受けることとなる。（そのような『フォーム用紙の一つの変形』における応力集中係数αは、その『フォーム用紙の一つの変形』に対する値として、その『貫通部』の方が、他の『貫通部』より、大きい値を持つ。）
さらには、一つの「貫通部」においても、その「垂直貫通部：特定部Ｋ１」として、例えば、「上下面が長方形の四角柱」とした場合には、「四角柱の上下面の開口を一つの方向に広げる変形（『フォーム用紙Ａ１』をその両端で引っ張る変形によって発生する。）」や、「四角柱をその中央部分で曲げる変形（『フォーム用紙Ａ１』を湾曲させる変形によって発生する。）」など、その「四角柱」の「変形」の種類（『変形の仕方』を意味する。より詳しくは、その『四角柱』の上面や下面の周辺上の『点』や、四つの側面上の『点』など、『四角柱』の表面上の全ての『点』に作用する『変形ベクトル』の個々の方向や大きさ、及び、その分布を意味する。）によって、前者では、「四角柱の上下面の開口の一部分」（応力集中箇所ＫＳ１）に（図３参照。）、また、後者は、その「四角柱の中央部分」（図示せず。）に、「応力」が集中することとなる。
【００１３】
すなわち、「貫通部」の中の、それらの「箇所」が、「その『特定部（貫通部）』の中において『応力集中係数αが最も大きくなる箇所』」となる。（そのような『変形』に対応して定まる応力集中係数αは、『その貫通部のその箇所』の方が、『その貫通部の他の箇所』より、大きい。）
また、本発明の「フォーム用紙」における、「一つ以上の垂直貫通部、及び／または、斜め貫通部」においては、その「貫通部」において発生した「所定波長の光」が、その「貫通部」内で、特には、その「貫通部」の「内壁」（上記の四角柱の例では、その四つの側面を意味する。）で、いわば、「繰り返し反射」を起こし、互いに強め合って、最終的には、上下の開口より放出されるため、より指向性の強い、且つ、より強度の大きい「光」を視認することができる。
【００１４】
この現象は、「貫通部」の「内壁」が、「滑らかな面」となっている場合に、特に強調される。
【００１５】
そのような「繰り返し反射」は、上記の「四角柱」の例においては、その対向する側面の間の距離が小さければ小さいほど「効果的な反射（反射効率が良いという意味。）」となり、その「開口」が、「スリット状」、すなわち、その「貫通部」が、「スリット状貫通部」となっている場合に、最も好適となる（『スリット状貫通部』は図示していない。以下、同様。）。
【００１６】
その「スリット状貫通部」の「上面開口または下面開口（以下、単に『開口』とも称す。）の形状」（従って、その水平断面の形状も同一。）は、非常に扁平な楕円形に近く、且つ、その「両端」は、「鋭角な折り目」となっている「形状」となっているため、その「両端」部分（折り目となっている箇所。）における「応力集中係数α」は非常に大きく、その「箇所」において、強い発光を発現する（強度の大きい光を放出するという意味。）とともに、そのなだらかな曲面となっている「側面」において、発光した「所定波長の光」の指向性を高めながら反射を繰り返し、結果として、非常に強度が大きく、且つ、高い指向性を持つ「放出光」とすることとなり、その「所定波長の光」の視認性を著しく高めることを可能とする。
【００１７】
その「スリット状貫通部」の「開口の形状」は、その楕円形の２つの主軸（長軸と短軸。）の比で、１０／１〜１０００／１であって、その「短軸」長さ（『スリット状の開口』の最大幅を意味する。）は、１．０μｍ〜３．０ｍｍである。
【００１８】
特には、その「短軸」長さを、１．０〜１００μｍとすることで、本発明の「フォーム用紙」の外観上、その「開口」を認識不可能とするか、もしくは、単なる「一本の線がある」としか認識できないものとし、よもや、その「部位」から（『何もないところ』から、もしくは、『単なる線』から。）、「所定波長の光」が出現するとは、想像すらできないものとして、その秘匿性を高め、そして、その偽造防止性を著しく向上させることができる。
【００１９】
本発明の「フォーム用紙」の「貫通部」の「開口の形状」は、あらゆる「交差していない、閉じた、２次元の形状」とすることができ、例えば、三角形、四角形等の多角形、円、楕円、ひょうたん形、及び、それらの変形、例えば、星形、スリット形、さらには、不規則なギザギザ曲線を含む形などとすることができる。
【００２０】
より詳しくは、二等辺三角形、直角三角形、直角二等辺三角形、その他の三角形、長方形、菱形、平行四辺形、台形、等脚台形、凧形、その他の四角形、正三角形、正方形、正五角形などの正多角形、その他の多角形、星型六角形、星型六角形などの、星型多角形、 コッホ曲線、シェルピンスキーのギャスケット曲線、マンデルブロ集合の周曲線、ヒルベルト曲線などのフラクタル曲線を含む多角形（多角形の周囲を表す、『交差なく閉じている二次元曲線』の一部に、これらの特異な『曲線』を含むという意味。）、ルーローの多角形、扇形、円や、楕円、ふた山ひょうたん形、みつ山ひょうたん形などのひょうたん形、スリット形、三日月形、及び、これらを組み合わせた形、さらには、ひらがなやカタカナ、アルファベットやギリシャ文字などの文字形（文字の画線を白抜きとしたものや、その画線の周囲を白抜きとしたものなど。）や、各種記号を表す形（同様。）などとすることができる。
【００２１】
そして、本発明の「フォーム用紙」の「貫通部」における「応力集中係数α」を、２以上とするためには、上記したように、「開口の形状」を「複雑な２次元形状」とすることで得られ、特には、「その２次元形状の中に、１０度〜９０度の折れ曲がりを含む形状」などとすることで、その応力集中係数α」を、１０以上、さらには、１００以上とすることができる。また、その「開口の形状」を、「その両端に位置する、折れ曲がり部分の曲率半径が、０．０１ｍｍ以下となっている『スリット状』」とすると、その「両端」の応力集中係数αは、容易に１００以上となる。
さらに、その「開口」の大きさ（最大幅、もしくは、最大直径。個々の『開口』の値、または、一連の複数の『開口』の値の合計。）は、「フォーム用紙」の幅方向のサイズ（横幅。）の１／１００００〜１／２とし、その「開口」の面積（複数の『開口』面積を併せたものを含む。）は、「フォーム用紙」の表面の面積（『フォーム用紙』の幅を持ち、個々の『開口』、または、一連の『開口』を含む最小限の縦方向の長さを有する『表面』の面積。もしくは、折り加工する場合の『（折り）一面』の面積。）の１／１０8〜１／２とする。
【００２２】
この「大きさ」や、「面積」が、１／２を超えると、「フォーム用紙」としての搬送処理や各種の加工処理、さらには、繰り返し変形による判定が困難となる。また、この「大きさ」、もしくは、「面積」が、１／１００００未満、もしくは、１／１０8未満となると、「フォーム用紙」から発光した「所定波長の光」の視認性が低下する。
【００２３】
そして、その「開口」の存在を秘匿する目的で、その「開口」の「大きさ（最大幅、もしくは、最大直径。）」を、１００μｍ〜１．０ｍｍとしたり（この場合の『１．０ｍｍ』とは、一箇所１．０ｍｍのところがあるが、その他の何れの方向の長さも１．０ｍｍより小さい『開口』、例えば、『対角線が１．０ｍｍで、縦＆横＜１．０ｍｍ』の『開口』などを意味する。）、その「開口」を、スリット状（１０μｍ≦スリット長さ＝長軸長さ≦１０ｍｍ。）とすることも好適である。
【００２４】
また、本発明の「フォーム用紙Ａ２」の「斜め貫通部：特定部Ｋ２」の「斜め」とは、「フォーム用紙Ａ２」の一方の表面を、「一平面」と見做して、この「一平面に対する垂直線」に対する〔角度〕で表して（その垂直線と重なる角度を０度として。）、その〔角度〕が８０度以下、より好ましくは、４０度≦〔角度〕≦６０度とする。
【００２５】
「垂直貫通部：特定部Ｋ１」と「斜め貫通部：特定部Ｋ２」を、それぞれ「四角柱形状」として、比較すると、「垂直貫通部：特定部Ｋ１」は、上面と下面が「四角形」である「直角柱（上下面と側面が直交している。）であり、「斜め貫通部：特定部Ｋ２」は、上面と下面が「四角形」である「斜角柱（上下面と側面が斜交している。）であるということができる。（図３、及び、図４参照）
このように、「貫通部」を「斜め」にすることで、「所定波長の光」の放出される方向を「斜め」として、その意匠性や意外性を高めることができるとともに、本発明の「フォーム用紙Ａ２」を、垂直上方から観察した際に、上下面の開口が重なって（垂直方向に観察すると、ほぼ同一の位置に見えるという意味。）、「開いたところ（重なった領域。）」から、その背景が覗けてしまう状態となることを防ぐことができる。（図４参照。上下面の開口が重なると、『貫通部』を『発光』させたとき、その『発光領域』の中に、ぽっかりと、『非発光の領域』が出現してしまい、意匠性及び偽造防止性の低下を招く。所定の『角度』で『斜め』にすることで、その『非発光の領域』を縮小でき、さらには、それを解消して、『開口』の全体を、その隅々まで『発光する領域』とすることができる。）
そして、本発明の「フォーム用紙」に含まれる「切欠け部」（『特定部』の一種。切欠き。）や「凹部」（『特定部』の一種。凹み。）は、ある意味において「平板状」の形状と見做すことができる「フォーム用紙」の、表面、及び／又は、裏面の一部に、その「フォーム用紙」の厚さの１／１０〜１／２の深さを有する「切欠け部」（切欠き）や「凹部」（凹み）を設けることで得られる。
【００２６】
これが、「『特定部』としての切欠け部、及び／または、凹部」であり、これらを上記した「平板状」の「フォーム用紙」の表面、及び／又は、裏面の一部に設けた「形状」が、「フォーム用紙の形状」である。
【００２７】
もちろん、この「切欠け部、及び／または、凹部」を、その平板状の「フォーム用紙」の「表面、及び／または、裏面」のみならず、その「平板状の外形」の「側面（端面、もしくは、スリット端面）」に設けてもよいことは明らかである（この場合には、その深さを、『フォーム用紙』の横幅の１／１０〜１／２とする。）。
【００２８】
この「凹部」の形を、「底の浅い形。例えば、[（開口部幅Ｗ／深さＤ）の比＝Ｗ／Ｄ]が２０／１〜１０／１」としたもの、より好ましくは、「底の深い形。例えば、[（開口部幅／深さ）の比]が５／１〜１／１」としたものは、この「凹部」の「底部」周辺に「応力集中」が起こり、その「応力集中係数α」は、２以上となる。
【００２９】
その上、この「凹部」の「底部」から発した「光」に対して、その「凹部」があたかも「凹面鏡」の様な役目を果たして、その「光」を集光し、その「光」の視認性を向上させる（『ランプ状照明具』における、『ランプの傘』と『照明用光源』の関係を意味する。）。
【００３０】
そして、このような効果は、「切欠け部」においても発現する。
【００３１】
そのような「フォーム用紙」の「形状」とは、例えば、「フォーム用紙」を、非常に薄い平板状の直方体の「基本形状」を持つものとしたとき（この『基本形状』そのものを有する『フォーム用紙』の段階では、本発明の『フォーム用紙』に係る『形状』を有していない状態であるため、『本発明のフォーム用紙』には該当しない。その意味において『基本形状』と表現している。）、上記した「特定部」として、その「基本形状である直方体」の一部に、「縦が１／２以下となる部分」、「横が１／２以下となる部分」、及び／または、「厚さが１／２以下となる部分」を少なくとも一箇所以上含む「形状」と言い換えることもできる。
【００３２】
例えば、非常に薄い平板状の直方体の「基本形状」に対して、その中央部に、厚さが１／２となる「特定部」を設けると、この「フォーム用紙」は、その「直方体」を、その「端部（端面）」に平行な平面群で切り取った、「長方形」を成す「断面群」の面積が、（その端部の面積を『（Ｓ）ｍｍ2』とすると）局部的に、「（Ｓ／２）ｍｍ2」に変化するようにその「直方体」を変形した「形状」を持つこととなり、その「フォーム用紙」の中で、その「局部的」に断面積が「１／２」となっている「長方形」の部分が、「特定部」であり、その「特定部」が、「応力集中係数α＝２．０」である「特定部」となっている。
【００３３】
そして、この「特定部」の「形」が、いわば「Ｕ字状（半円柱状）の凹み」であれば、「凹部」と言え、その「形」が「Ｖ字状、もしくは、楔（くさび）形（三角柱状）の凹み」であれば、「切欠け部」と言える。
【００３４】
もちろん、この「特定部」は、その「基本形状」の「中央」に位置しなくとも、その横方向や、縦方向その他、いずれの位置でも、何れの方向を向いていてもよく、より広義には、その「基本形状」の一部に、「その部位の断面積が『平均断面積（ここでは、その全ての長方形の面積の平均値）』の１／２以下となる『断面』を有する特定部」が存在すると、その「特定部」は、「応力集中係数α≧２」の「特定部」となる。
【００３５】
ここで、ある「形状」の「平均断面積」とは、その「形状」に所定の外部負荷を加えたときに、発生する様々な応力の働く方向の内、所定の一つの応力の働く方向に垂直な平面（上記の例では、その『端部（端面）』に平行な平面群を意味する。）でその「形状」を切り取った全ての「断面」の「面積」（断面積）の、「形状」全体における「平均値」のことである。
【００３６】
そして、このような「平均断面積の１／２以下の断面積を持つ断面が存在するような形状」が、「応力集中係数αが２以上となる特定部を有する形状」であり、そのような「断面」を有する「特定部」が、「フォーム用紙の特定部」であって、このことにより、本発明の「フォーム用紙の形状は、切欠け部、及び／または、凹部における応力集中係数αが２以上となる形状である」ということができる。
【００３７】
また、ここで例示した「基本形状」は、上記したような「基本形状」に限定されず、「物体のあらゆる形状」を対象とできることは言うまでもない（あらゆる形状を、『もとの形状』として想定することができるという意味。）。
【００３８】
さらに、「応力集中係数αが２以上となる特定部を有する形状」としては、上記の「基本形状」を例にとると、その「基本形状」の表面の一部に、半球面（球面を一平面で切り取った三次元曲面）を一列に並べたものや、楕円面（楕円体面を一平面で切り取った三次元曲面）のような形状の凹部や、鋭角な「切っ先」形状を持つ切り込み、または、角（つの）状の突起がある「形状」など、その表面に所定の凹凸形状が存在する「形状」が含まれ、より一般的には、「所定の部位において、応力の働く方向に垂直な平面で切り取った断面の変化が、その部位の応力集中係数αを２以上とする形状」と言い換えることができる。
【００３９】
この「切欠け部、及び／または、凹部を有する」とは、その「薄い平板状」の「フォーム用紙」の表面に、少なくとも一つ以上の「切欠け部」を有する、または、少なくとも一つ以上の「凹部」を有する、さらには、少なくとも一つ以上の「切欠け部及び凹部」を有する、という意味である。
【００４０】
ここで、「切欠け部」とは、上記したように、いわゆる「楔（くさび）形」をした凹みである。
【００４１】
「楔形」とは、ある「三角柱」の一つの側面（一つの長方形）が最表面に位置し、他の二つの側面（二つの長方形）と「三角柱」の上下面（二つの三角形）が、「フォーム用紙」の内側に凹んだ部分の「４つの面」を成している形であって、二つの三角形（断面）の面（上下面）と、その３つの頂点を結ぶ平行な三辺で形成され、その内の二辺が開口部に位置し、残りの一辺が、凹みの底に位置するものと定義される。
【００４２】
すなわち、例えば、非常に薄い平板状の「基本形状」に対して、その一方の表面に、特定部Ｋ３として、「楔（くさび）形」をした凹みである「所定の形状の切欠け部：特定部Ｋ３」（図５の中で、『底辺』が『応力集中箇所ＫＳ３』となる。）を設けると、図５の「フォーム用紙Ａ３」のような「形状」となる。ここで、図５は「模式図」であって、同一の三角柱形状を有する「切欠け部」を、６個のみ、整然と配置したものを表示しているが、実際には、本発明の「フォーム用紙Ａ３」の目的に応じて、その個々の「切欠け部：特定部Ｋ３」の形（立体形状）、大きさ、及び、底辺の向き（『底辺』は、『直線』のみならず、『曲線』でもよい。）、開口部の形（『長方形』のみならず、他の『平面形状』としてもよい。）、大きさ、向き（開口部のタテ、ヨコ方向）、「切欠け部：特定部Ｋ３」の数、「切欠け部：特定部Ｋ３」の並べ方（『整然配列』のみならず、『ランダム配列』、さらには、以下に述べるような『所定のパターンを表示するための並べ方』としてもよい。）を、様々に変化させることとなる。（これらのことは、『凹部』に対しても同様である。）
そして、その「楔形」に、「所定の外部負荷」を加えると、すなわち、その「開口部の二辺」を開く方向に変形を加えると、「残りの一辺（底の一辺。これが『応力集中箇所ＫＳ３』である。）」における「応力集中係数α」が等しく２以上となり、同時に、最大となる。さらに、その「底の一辺」における「開き角」（その三角形の頂角にあたる。）が、１０度〜９０度と小さければ小さいほど、「応力集中係数α」が増大する。この「開き角」を１０度未満とすると、「応力集中係数α」を極端に大きくすることができるものの、本発明の「フォーム用紙Ａ３」の製造プロセスにおいては、製造安定性に欠けるとともに、繰り返し変形にも耐え難いものとなる。
【００４３】
また、この「底の一辺」における「応力集中係数α」は、「変形」を加える方向によってその「値」が変動する。すなわち、「所定の外部負荷」の加える方向によって、その「値」が変動し、例えば、上記した「上下面の三角形」の間隔を開く方向に変形すると、その「底の一辺」における「応力集中係数α」は、その「底の一辺」の中点に応力が集中する（図示していないが、このような変形においては、この『中点』が『応力集中箇所ＫＳ３』となる。）。
【００４４】
すなわち、「楔形」の凹みは、その「楔形」に負荷する、「所定の外力負荷」の「３次元空間における『方向』（３次元空間成分のそれぞれの大きさの割合で定まる、一つの三次元ベクトルで表される。）」によって、その「発光強度（もしくは、その分布。）」、及び、その「発光点の位置（もしくは、発光領域。）」が変わることとなる。
【００４５】
このことは、「楔形」を設けた、本発明の「フォーム用紙Ａ３」に対して与える「所定の外力負荷」の、「フォーム用紙Ａ３」に対する、ひいては、その「楔形」の「切欠け部；特定部Ｋ３」に対する、「３次元空間における『方向』（その『外力』を、『三次元ベクトル』で表した、そのベクトルの方向。）」によって、本発明の「フォーム用紙Ａ３」の「発光状態（発光点の位置分布や、個々の発光点の強度分布）」が異なることとなる。
【００４６】
そして、その「所定の外力負荷」の「フォーム用紙Ａ３」に対する「方向」を変化させて、その「フォーム用紙Ａ３」の発光状態の変化を視認することで、真正性の判定をすることも好適である。（『発光』状況や、判定状況は図示せず。以下、同様。）
また、「楔形」の凹みには、「底面が長方形のくさび形」、すなわち、「楔台形」や、四角錐、五角錐等の多角錐、円錐や、楕円錐、さらには、「開口部の形」が、「三角形、四角形等の多角形、円、楕円、及び、それらの変形」となるものも含まれる。
【００４７】
さらに、本発明の「フォーム用紙」において、「所定の形状の凹部」とは、「凹形」をした凹みであって、半円筒凹形、半楕円体凹形、半球凹形、及びそれらの組み合わせなど、その凹みの底面が、「三次元曲面状」となっている「凹み」と定義できる。（凹部は図示していない。以下、同様。）
もちろん、その「凹形」が、その形状を「制御可能」であること（製造再現性があるという意味。）を前提として、「任意の三次元曲面」とすることも好適である。
【００４８】
そして、その「切欠け部」や、「凹部」（以下、総称して、単に「凹み」とも称す。）の深さは、例えば「薄い平板状」の外形をした「フォーム用紙」の表面の一部に設ける場合には、その「平板」の「厚さ（それらを設ける位置の『厚さ』を意味する。）」の１／１０〜４／５の深さの「切欠け部」や、「凹部」を設けることで得られる。
【００４９】
その上、その「凹み」の形は、その「凹み」の「底」から発した「光」に対して、その「凹み」自身が、あたかも光源の光を反射し集光する、いわゆる「ソケット」の役目（『凹面反射鏡』の様な役目を意味する。）を果たして、その「光」の集光性や指向性を高め、その「光」の視認性を向上させる。
【００５０】
この「切欠け部」や、「凹部」、すなわち、「凹み」の形を、「底の浅い形。例えば、その深さを、「フォーム用紙」の厚さの１／１０未満としたもの、さらには、[（開口部幅Ｗ／深さＤ）の比]を、[２０／１]以上としたものは、この「凹み」の「底部」周辺に「応力集中」が起こったとしても、その「応力集中係数α」は、２未満となる。
【００５１】
もしくは、「底の深い形。例えば、その深さを、「フォーム用紙」の厚さの４／５超〜５／５未満」としたものは、この「凹み」の「底部」周辺に、非常に大きな「応力集中」が起こるものの、繰り返しの変形操作によって、その「底部」等に亀裂が入りやすく、「少なくとも１００回以上の安定した発光」を確保できず、偽造防止媒体としての信頼性を確保できない。
【００５２】
そもそも、「紙」とは、経済産業省による生産動態統計分類における、「紙」、「板紙」、及び、「パルプ」の品種分類の中の一つであり、その「紙」も、非塗工印刷用紙、塗工印刷用紙、特殊印刷用紙、及び、情報用紙の４つに分類されている。
【００５３】
すなわち、上級印刷用紙、中級印刷用紙（中質紙および上更紙）、下級印刷用紙などの非塗工印刷用紙、上級印刷用紙や中級印刷用紙を原紙とし、表面に塗料を塗布した印刷用紙であって、塗料の量などにより、アート紙、コート紙、または、軽量コート紙などに分類される、塗工印刷用紙、塗料の量が塗工印刷用紙よりも少ない、微塗工印刷用紙や、色上質紙、官製はがきなどに分類される、特殊印刷用紙、及び、コピー用紙、フォーム用紙、インクジェット用紙、ノーカーボン紙、感光紙、感熱紙、ＯＣＲ用紙や圧着はがき用紙などを指す、情報用紙に分類される。
【００５４】
その内、「情報用紙」は、ノーカーボン紙、フォーム用紙、ＰＰＣ（ｐｌａｉｎ  ｐａｐｅｒ  ｃｏｐｉｅｒ。普通紙複写機。）用紙、及び、感熱紙の「４分類」に分類されることもある。
【００５５】
いずれの「分類」においても、その中の「一分類」に位置づけられている、本発明における、「フォーム用紙」とは、様々なデータ出力をプリントする「紙」としての出力用連続伝票、すなわち、いわゆるコンピューター用帳票、言い換えれば、コンピューター制御された様々なプリンター（インパクトプリンター、ノンインパクトプリンターなど。特には、レーザープリンターや、インクジェットプリンターなど。）、さらには、種々の原理に基づく複写機等により、種々の情報（デザインを含む。）が出力される帳票であり、出力位置を示す罫線等を入れたり、送り孔加工やジグザグ折りを施してある「用紙」である（罫線、孔加工、及び、折り加工を施す前の状態の『用紙』を含む。一部には、『単票』もある）。
【００５６】
また、一部には複写用紙としても用いられている「用紙」である。
【００５７】
このため「フォーム用紙」には、「フォーム用紙」として必須となる「品質特性」、すなわち、「オフセット印刷等の印刷適性」、「ＮＩＰ（ノンインパクトプリンター）等のプリント適性」、「インクジェットプリンター等の印字適性」や、送り孔（スプロケットホール）加工、ミシン加工、ジグザグ折り加工、封筒加工、もしくは、「後糊圧着」処理等の後加工適性を有することが求められる。
【００５８】
これらの「適性」を確保するため、「フォーム用紙」は、少なくとも、所定の「坪量」及び、その「坪量」の許容範囲、所定の「厚さ」及び、その「厚さ」の許容範囲、所定の「平滑度」及び、その「平滑度」の許容範囲、所定の「水分量」及び、その「水分量」の許容範囲、所定の「剛度」及び、その「剛度」の許容範囲、所定の「強度」及び、その「強度」の許容範囲を、全て、満足している「情報用紙」、もしくは、「紙」である。
【００５９】
ここで、「坪量」は、ＪＩＳ−Ｐ８１２４において、所定の「坪量」（『所定の坪量』とは、『坪量』が、飛び飛びの『値』として定められており、その個々の『値』を持つこと意味する。以下、同様。）＋１０％、及び−２％、「厚さ」は、ＪＩＳ−Ｐ８１１８において、所定の「厚さ」±８％、「平滑度」は、ＪＩＳ−Ｐ８１１９において、表（おもて）面で、２０ｓｅｃ以上、裏面で、２０ｓｅｃ以下、「水分量」は、未調湿にて、５．０〜７．０％、「ＩＳＯ白色度」は、ＪＩＳ−Ｐ８１４８において、８３％±２％、「クラークこわさ」は、ＪＩＳ−Ｐ８１４３において、所定の「値」以上、「引張強度」は、ＪＩＳ−Ｐ８１１３において、「縦」、「横」とも所定の「値」以上、引裂強度は、ＪＩＳ−Ｐ８１１６において、「縦」、「横」とも所定の「値」以上でなければならない。
【００６０】
例えば、それらの「値」の一つを例示すると、「クラークこわさ」は、ＪＩＳ−Ｐ８１４３において、３０ｃｍ3／１００以上、「引張強度」は、ＪＩＳ−Ｐ８１１３において、「縦」３．５５以上で、「横」１．５以上、「引裂強度」は、ＪＩＳ−Ｐ８１１６において、「縦」１８０以上で、「横」２１０以上となるが、これらを満足する、具体的な「用紙」のいずれの「値」も、その「値」の、一ランク上（『坪量』のより大きい『用紙』を意味する。）の「品質仕様の『値』」（『飛び飛びの値』の『次の値』と言う意味。）を超えないものとする。
【００６１】
すなわち、その個々の値を全て示すと、所定の「坪量」として、５２．３、６０、６４、８１．４、８４．９、９６．５、１０４．７、１２７．９、１５７ｇ／ｍ3という、「飛び飛びの値」をとる。
【００６２】
これに応じて、所定の「厚さ」も、６７、８１、８４、１０２、１０６、１１９、１２８、１５６、１９２μｍと、「飛び飛びの値」をとる。
【００６３】
このことは、所定の「剛度」及び、所定の「強度」においても同様である。
【００６４】
すなわち、これらの「用紙」の「品質仕様」を、標準的な「フォーム用紙」と、「同一」としなければ、その「用紙」の用途において、印刷不良、印字不良や加工不良などの不具合が発生してしまうこととなり、さらには、耐久性等の物理特性が著しく劣るものとなってしまう（標準的な『フォーム用紙』に適合するように『設定』してあるプリンター等や、加工装置等に対して、それらの『設定』を変更することなく、本発明の『フォーム用紙』を適合させることができることを意味する。）。
【００６５】
従って、「用紙」に含まれる、「紙パルプ繊維」に対して、その比重が大きく、「剛度」や、「強度」も著しく大きい「応力発光材料」を含む、本発明の「フォーム用紙」においても、この「品質仕様」を満足させるため、その「応力発光材料」を「所定の形状（所定の『大きさ』や所定の『形』。）」とするとともに、その含有させる「量」や、含有させる状態（『用紙』の中の配置や分布状態など。）を制御する必要が生じる。
【００６６】
さらに、「ＩＳＯ白色度」については、その「値」を所定の値とすることにより、オフセット印刷等の印刷後や、プリンター印字後の「色コントラスト」を向上させ、特に、「ハイライト部」での「印刷上がり（印刷の仕上がりと言う意味。印字部と非印字部のコントラストを含む。）」を非常に良好なものとするため、その「値」を９０％前後とすることは、「ＩＳＯ白色度向上タイプの『フォーム用紙』」と位置付けることができ、好適である。
【００６７】
「平滑度」については、その高い「平滑度」により、細かい網点や、細かい印字部まで、ムラ無く再現でき、「画像再現性」に優れることとなり、「文字」だけでなく「写真」まで美しく印刷（印字）できるものとなることから、より高い「平滑度」とすることも、同様に、「平滑度向上タイプの『フォーム用紙』」と位置付けることができ、好適である。
【００６８】
そして、上述した諸基準には含まれていないが、「フォーム用紙」の「不透明度」を向上させると（より『不透明な』フォーム用紙とすると。）、その「不透明性」により、「両面印刷」や、「両面印字」をも可能にすることとなる（『裏面の印刷や印字』が透けて見えて、『表面の印刷や印字』に影響を及ぼすことがないという意味。）。
【００６９】
さらに、本発明の「フォーム用紙」には、比較的多数の「垂直貫通部、斜め貫通部、切欠け部、及び／または、凹部」を設けることとなるが、これらの「垂直貫通部、斜め貫通部、切欠け部、及び／または、凹部」を設けるための、種々の加工工程（処理工程）において、それぞれの「加工適正（処理適性）」を確保する必要がある。
【００７０】
このことを、「垂直貫通部」の一例である「孔開け加工」や、「垂直貫通部」であって、且つ、「スリット状貫通部」である、「ミシン加工」や、「スリット加工」において例示すると、種々の孔開け加工、ミシン（折りミシンや、破断ミシン、さらには、バースト用ミシンや、シートカット用ミシンなど。ハーフカットも含む。）加工、さらには、スリット加工など、それぞれ所定の「加工刃」を用いて（レーザー加工の場合には、レーザー光線を意味する。）、所定の孔、所定のミシン目、さらには、所定のスリットを設けることとなるため、これらの加工における、「加工精度」を維持し、且つ、これらの「刃」の「耐摩耗性」を劣化させないため（『刃』が、『応力発光材料』との接触により、著しく削られて、消耗してしまい、その所定の『耐用回数（耐用頻度や、耐用長さ等）』より、著しく少ない『回数（頻度や、長さ）』で交換せざるを得なくなることを防止することを意味する。『レーザー加工』においては、不要に『高出力』とすることで、『レーザー光源』の交換を早めてしまうようなことがないことを意味する。）、上記した「応力発光材料」の「外形」の制御や、「フォーム用紙」内における「応力発光材料」の「分布」の制御が重要となる。
【００７１】
また、「フォーム用紙」の品質仕様（品質特性）である、「平滑度」、「剛度」、及び、「強度」をその「許容範囲」内とするため、「応力発光材料」の「大きさ」を、「微粒子」、さらには、「超微粒子」とし、「用紙」に、「均一に分散」させることが好ましい。
【００７２】
しかも、「応力発光材料」を含める「量」にも制約があるため（もちろん、上記したように、その『大きさ』にも制約がある。）、少ない「量」で（しかも、小さい『形状』で。）、より「高輝度」の「発光」を発現させるため、その「応力発光材料」の中の、「強く発光する部位」、すなわち、「所定の部位」の応力発光係数αを２以上とすることが好ましく、特には、１０以上、さらには、１００以上とすることが好ましい。
【００７３】
そして、そのような印刷や、印字の背景となる「白色の背景」を、「ムラの無い、均一な白色の背景」とするため、「ＩＳＯ白色度」を満足するのみならず、「用紙」に添加される「サイジング剤」の「色調」と、「応力発光材料」の「色調」の「色差△Ｅ」を、０．５以下とする。
【００７４】
本発明において、「紙パルプ繊維」とは、「製紙」に用いるために分離した植物繊維である「パルプ繊維（以下、「パルプ」とも称す。）」のことを意味し、「動物繊維」や、「化学繊維」、または、「人造繊維」などを含まないものとする。
【００７５】
但し、これらの「繊維」を、「紙パルプ繊維」に加えて含めることを排除しない。
【００７６】
ここで、「繊維」状としている「形」は、形態上の性質であって、「細長いもの」、すなわち、「太さ」（最大直径。もしくは、その断面の「幅」や「厚さ」で表す。）に対して、「長さ」がきわめて大きいものであって、いわゆるアスペクト比の値（「太さ」対「長さ」）として、1対５０〜１対２０００程度のものを意味する。
【００７７】
そして、本発明の「フォーム用紙」は、この「紙パルプ繊維」に加えて、いわゆる「セラミック」からなる「応力発光材料」を含めた「用紙」であって（「応力発光材料」の組成や構造等は、以下に詳述する。）、しかも、その「紙パルプ繊維」と、その「応力発光材料」が、その「用紙」の内部で接したり、絡まって存在しており（この意味で、この「用紙」の中の「『紙パルプ繊維』＆『応力発光材料』」を、「合体」したものとして、「複合体」とも称す。）、この「用紙」に所定の外力負荷、例えば、「指の力」で湾曲させたり、適宜な曲面を持つ治具にその「用紙」を手の力で押し付けたりしたときに、まず、その「用紙」内の「紙パルプ繊維」がその外力負荷によって「変形」を生じる。
【００７８】
特には、その「用紙」に設けたある「特定部」において、その「特定部」の配されている位置や、「特定部」そのものの「形」による、「固有の変形」を生じ、その「固有の変形」に伴い、非常に大きな「変形応力（内部応力）」が、「特定部」に発現して、その「特定部」に存在する「複合体」や、その「特定部」近傍に存在する「複合体」の変形を促す。
【００７９】
そして、その「複合体」が「湾曲」等の「変形」を生じたときの「紙パルプ繊維」の「変形」は、その「紙パルプ繊維」と「合体（一部、結合している。）」している「応力発光材料」の「変形」を引き起こし、特には、「紙パルプ繊維」と「応力発光材料」の「接点」において、物理的な移動を伴って、「引っ張り応力」、「せん断応力」、「ずれ応力」（以下、総称して「応力」と称すこともある。）を、「応力発光材料」に発生させることとなる。
【００８０】
この「応力発光材料」は、「セラミック」、中でも、「金属、または、ケイ素の酸化物、窒化物、炭化物や硫化物の構成」を持ち、「紙パルプ繊維」と「応力発光材料」の接点においては、「紙パルプ繊維」間の接点における「セルロースの水酸基」による「水素結合」と同様に、「紙パルプ繊維」を構成している「セルロースの水酸基」と、「酸化物、窒化物、炭化物や硫化物の酸素原子、窒素原子、炭素原子や硫黄原子」との「水素結合」により、その接点において「結合」している。
【００８１】
もちろん、「複合体」の「湾曲」等、及び、「紙パルプ繊維」の「湾曲」等による、直接的な「応力発光材料」への圧力も、その「応力発光材料」に発生する「応力」を助長する。
【００８２】
本発明の「フォーム用紙」に用いられる「応力発光材料」は、「針状」や、「帯状」でなく、「粒子」状であって、この「粒子」の「形状」が、「所定の形状」となっており、上記したような、「応力発光材料」への圧力、すなわち、その「粒子」が「変形圧力」を受けた際に、「紙パルプ繊維の変形に対応した変形応力」、すなわち、その「粒子内」において、「『引っ張り応力』、『せん断応力』、もしくは、『ずれ応力』」が発生し、その「粒子」の「外形」に特有の部位（これが『所定の部位』。）に、「応力の集中」が起こり、特には、その「粒子」の表面に、多数、存在する「凹凸形状（『粒子』を生成する過程で生じる、『粒子』の表面の、三次元的な、『凹凸の形状』を意味する。）」の「凹部」において発生する、「『引っ張り応力』、『せん断応力』、もしくは、『ずれ応力』」により、その「凹部の底の部位」（これも『所定の部位』となる。）に同様の「応力の集中」が起こって、それらの「部位」が、強く発光することとなる（『粒子』表面の『凸部』よりも、『凹部』に、より大きな『応力』が発生する。）。
【００８３】
すなわち、このような「粒子」の「『外形』に特有の部位（『外形』によって定まる『部位』と言う意味。）」や、「粒子」に必ず存在する、「粒子の表面の凹部の『底』の部位」が、それぞれ、「応力発光材料」の「所定の部位」であり、その「所定の部位」の応力集中係数αが、２以上、特には、１０以上、さらには、１００以上となっている。
【００８４】
また、上記した、「応力発光材料」における、「紙パルプ繊維」との「接点」の箇所も、「応力発光材料」の「所定の部位」となり得る箇所であって、上記した、その「接点」における上記したような「結合」を通じて、「『引っ張り応力』、『せん断応力』、もしくは、『ずれ応力』」が、「紙パルプ繊維の変形に対応した変形応力」として発生する。
【００８５】
そして、それらの「応力発光材料」、さらには、「応力発光材料」のそれぞれの「部位」は、それらの「部位」に作用する、それぞれの「応力の大きさ」に比例する強度で、且つ、以下に詳述する「応力発光材料を構成する構造（組成や結晶構造などを含む。）」に対する「応力の作用する方向」に応じた強度で（これが、「変形応力に応じた強度」を意味する。）、その「構造」に特有（固有）の波長の光を発する。
【００８６】
そして、この「『応力発光材料を構成する構造』に特有の波長の光」が、「所定波長の光」であって、通常は、「可視光」の波長範囲、すなわち、光の波長で、４００ｎｍ〜８００ｎｍの範囲にあり、一つの種類の「応力発光材料」に対応して、一つの波長の光が発光する。従って、この発光した「所定波長の光」を観察者が目視にて視認できることとなる。
【００８７】
但し、この「所定波長の光」の強度は、「目視にて視認可能である」ためには、その「発光輝度」（「光の強度」の一つの指標。）として、少なくとも１．０ｍｃｄ／ｃｍ2（ミリカンデラ／平方センチメートル）の大きさが必要である。
【００８８】
本発明の「フォーム用紙」に用いられる「紙パルプ繊維」の代表例である、「針葉樹パルプ繊維（ＮＢＫＰ、または、「Ｎ材」と呼ばれる。）」は、その「太さ」が、３０〜５０μｍ程度であり、その「長さ」が、１．０〜６．０ｍｍ、もしくは、その「Ｎ材」としての「平均長さ」が、３．０ｍｍという「形」を持つ。
【００８９】
本発明の「フォーム用紙」に用いられる「応力発光材料」のヤング率は、「紙パルプ繊維」のヤング率より、非常に大きいため（１００倍以上の差がある。）、上記した「品質仕様」を満足させるために、「応力発光材料」の「大きさ（最大直径。）」を、「紙パルプ繊維」の「太さ」の１／２以下、さらには、１／２０以下、且つ、「紙パルプ繊維」の「長さ」の１／５０以下、さらには、１／５００以下とする。
【００９０】
その「太さ」が１／２を超えたり、「長さ」が１／５０を超えると、「フォーム用紙」としての「剛性」や、「強度」を、その「品質仕様」内に留めることが困難となる。
【００９１】
本発明において、「応力発光材料は、針状の『形』、または、帯状の『形』を有しない」とは、「応力発光材料」が、「紙パルプ繊維」と同様の「形」を持たないことを意味し、「針状」の「形」とは、「紙パルプ繊維」と同等の「最大直径及び長さ」を有した「棒状」を意味し、「帯状」の「形」とは、「紙パルプ繊維」の最大直径と同等の「長さ」の「縦の長さ×横の長さ」を持つ「長方形」の「断面」を持ち、「紙パルプ繊維」と同等の「長さ」を有する「極薄板状（帯状）の扁平な直方体」を意味する。
【００９２】
このような針状、または、帯状の「形」を有する「応力発光材料」は、非常に「剛性」及び「強度」が大きく、その単体としての存在により、「フォーム用紙」の「剛性」及び「強度」を大きいものとしてしまうこととなる。さらには、「紙パルプ繊維」と絡んで、「複合体」としても、その「剛性」及び「強度」を著しく高めてしまうこととなる。
【００９３】
また、「フォーム用紙」に、このような針状、または、帯状の「形」を有する「応力発光材料」が含まれていると、「フォーム用紙」に、上記したような加工処理を施す際、その加工「刃」による「応力発光材料」の「切断（応力発光材料をその『刃』が直接分断することを意味する。）」機会が増加し、その加工「刃」の摩耗が著しいものとなる（レーザー加工等の場合には、そのレーザー出力を増大させることとなる。）。
【００９４】
これに対して、「応力発光材料」を、上記したような「微粒子」や、「超微粒子」として、「フォーム用紙」の中に均一に分散させることで、「フォーム用紙」の「剛性」及び「強度」の制御を容易とするのみならず、そのような加工「刃」の摩耗をも抑制することができる（『応力発光材料』が『小さい』ことから、加工『刃』が『応力発光材料』を分断する『機会』が激減する、もしくは、ほぼ無くなるという意味。）。
【００９５】
さらには、「応力発光材料」を、上記したような「微粒子」や、「超微粒子」とすることで、本発明の「フォーム用紙」の「特定部」に、「応力発光材料」をより多く存在させ、「特定部」の変形による「変形応力」を、「紙パルプ繊維」及び「応力発光材料」に伝わり易くする。
【００９６】
この「微粒子」状の「粒子」の「所定の外形」とは、最大直径が１．０〜２０μｍであって、且つ、平均直径Ｄ50が０．５〜１５μｍである「微粒子形状」である。
【００９７】
さらには、最大直径が０．０１〜１．０μｍであって、且つ、平均直径Ｄ50が０．００５〜０．５μｍである「超微粒子」状の「粒子」の「所定の外形」とすることも、より好適である。
【００９８】
ここで、「微粒子」状の「粒子」の「所定の外形」を得るべく、比較的大きな「塊状」、または、「板状」の「応力発光材料」に、単純な「破砕処理」、及び、その処理後に単純な「分級処理」を併せて施しただけでは、その粒径分布は、いわゆる「正規分布」を成し、平均直径Ｄ50を中心に（ここに、分布の最大値を持つ。）、より小さい粒径、及び、より大きい粒径の両方に向かって、同様の傾斜で、徐々にその分布の値が小さくなっていく「分布曲線」を描く（その平均直径Ｄ50の少なくとも、±７０％以上の直径を有する粒子が有意に存在する広がりを持つ、『分布』となる。）。
【００９９】
本発明の「応力発光材料」の「微粒子」状の「粒子」の「所定の外形」は、例えば、最大直径が２０μｍであって、且つ、平均直径Ｄ50が１５μｍである「微粒子形状」であって、平均直径Ｄ50に対して、大きい粒径に向かう分布が、＋３５％を境に、その分布値が突然『０』（ほぼ無くなるという意味。）となる「分布曲線」（小さい粒径に向かう分布は、上記したような『−７０％以上の広がり』を持つ『分布』となる。）を持つ。
【０１００】
すなわち、「平均直径Ｄ50に対して＋３５％を超える最大粒径の「粒子」を除去する分級処理」（予め定めた最大粒径を超える、大きい『粒子』を除去する『分級処理』法を用いる。）を施した「応力発光材料」であって、このことにより、「フォーム用紙」が、不要な大きさの「粒子」を含むことを阻止して、「平滑度」等の「品質特性」を高め、同時に、比較的大きい平均直径Ｄ50を持つ「応力発光材料」とすることで、その発光強度を大きいものとすることを可能とする。
【０１０１】
このような「最大直径と平均直径Ｄ50との比（『最大直径』／『平均直径Ｄ50』の値）」は、１．０５〜１．５０とする。特には、１．２０〜１．３５が好ましい。
【０１０２】
この比が、１．５０を超えると、上記した「特殊な分級処理」をする意味が薄れ、１．０５未満とすると、そのような分級処理自体が困難なものとなる（繰り返して行う、『分級処理』の、『繰返し回数』が極端に増加するという意味も含まれる。）のみならず、結果として得られる「応力発光材料」の「収率」が、著しく減少してしまうこととなるため、不適当である。
【０１０３】
また、上述の説明において、「紙パルプ繊維」と「応力発光材料」は、互いに「接した状態」で含まれているとした、そのような「状態」は、以下に詳述する「『フォーム用紙』を製造する工程」、すなわち、その「製紙工程」の中に、「紙パルプ繊維」と「応力発光材料」の懸濁液（スラリーとも呼ばれる。）を、いわゆる「網（プラスチックワイヤーなど。）」上に広げて乾燥させる一連の工程があるが、この一連の工程において、その「紙パルプ繊維」と「応力発光材料」を、その懸濁液中で均一に分散し、その均一分散液を、一様、且つ、均一に、薄く広げることで、または、「紙パルプ繊維」を薄く広げた後、「応力発光材料」を薄く重ねるように広げ、その上に、再び、「紙パルプ繊維」を薄く重ねるなどして、「応力発光材料」の個々の「粒子」が、「紙パルプ繊維」の表面に付着し易くしたり（『繊維』の表面の凹部に付着させて、互いに接した状態で、その『粒子』を留めるという意味。）、「紙パルプ繊維」が互いに重なっているところ、例えば、「×」状、もしくは、「キ」状に「クロス（交差）」する状態となっている、「紙パルプ繊維」どおしの、その「交差位置」に、その「粒子」を入り込ませると同時に、固着させることで得られる。
【０１０４】
そして、このような「工程」を経て、「応力発光材料」の「粒子」を、「フォーム用紙」全体に、均一に分散させる。
【０１０５】
ここで、この「互いに接した部分（交差位置も含む。以下、同様。）」が増加すればするほど、「フォーム用紙」を変形させたときの発光強度、すなわち、特定部における発光強度が増加することとなる（発光点が増加するという意味。）。
【０１０６】
また、このような「接した部分」には、「変形応力」が集中し、そのことによって、応力発光材料の発光強度が増すとともに（「応力に比例して増す」という意味。）、その発光部位において発光した「光」が、透明性を有する「紙パルプ繊維」の中にも入り込んで、その「紙パルプ繊維」の中で、繰り返し反射し（多重反射現象を起こすという意味。）、いわゆる「発光点」を、「発光域」へと拡大させ（複数の『発光点』から発光するという意味。）、発光した部位（『発光点』及び、『発光域』を含む。）と、その周辺領域のコントラストが大きくなって、より視認し易くなる。（この現象と、上述した「特定部」における繰り返し反射が複合的に発生する。）
本発明において、「応力発光材料」とは、いわゆる「熱弾性マルテンサイト変態」近傍において、「物理的な変形」を伴って、その材料に「応力」を負荷すると「双晶擬弾性変形」を生じやすい材料である、「Ｅｕ添加ＳｒＡｌ2Ｏ4（「ＳＡＯＥ」とも称される。）」等に代表される、「『物理的な変形』を伴って、その材料に『応力』を負荷した際に、所定の波長の光を発光し、且つ、その負荷した『応力』に応じてその発光強度が増加する」材料を、焼成し、焼結させて、上記した「粒子」状など、所定の形状としたものである。
【０１０７】
ここで、「物理的な変形」と表現した意味は、もちろん、「化学的な組成変化」ではないことを表すが、さらに、「材料内部の一部の結晶構造のみがその格子構造を変化させること」に留まらず、「材料全体の外形の変化」に至る「変形」であることを示している。（このように、「『外観上認識できる外形の変形』を伴う変形」を、「物理的な変形」と称した。すなわち、格子構造の変形が、微視的な領域のみで発生している状態ではなく、格子構造の変形が材料内で伝搬し、視認できるほどの大きな領域に渡って発生している状態を意味する。）
従って、本発明の「応力発光材料」の「発光」を促進するために、「材料全体の外形」が「変化」し得る「領域」（動き得る領域として「可動域」とも表現される。）を確保することが求められ、本発明の「応力発光材料」のように、「応力発光材料」が「フォーム用紙」内で、比較的自由に動くことができる構成とすることが重要となる。
【０１０８】
より詳しくは、「応力発光材料」及び「紙パルプ繊維」を含む「フォーム用紙」の「形状」が、その中に「垂直貫通部、斜め貫通部、切欠け部、及び／または、凹部、特には、スリット状貫通部（『特定部』）」を含む「形状」となっており、「フォーム用紙」の「物理的な変形」により、これらの「特定部」に応力の集中が起こって、それらの「特定部」の「形」に依存する、上記したような「物理的な変形」が生じて、そのような「物理的な変形」により、個々の「特定部」の、それぞれの中に「著しく応力集中の大きい箇所（応力集中箇所）」が発生し、その「著しく応力集中の大きい『箇所』」にある、もしくは、その「箇所」の近傍の「応力集中の大きい『領域』」にある（それぞれ、その『箇所』や、その『領域』に存在し、且つ、含まれているという意味。）、「応力発光材料」そのものにも「物理的な変形」が生じ、もしくは、「紙パルプ繊維」に「物理的な変形」が生じることに伴う、「応力発光材料」のそのような「物理的な変形」が生じて、「応力発光材料」の「外形」に起因する「応力発光材料」の中の「所定の部位（応力集中部分）」に応力の集中が起こり、結果として、その「部位」から、強い「発光」を生じるものである。
【０１０９】
次に、本発明における、「応力集中係数α」につき説明する。
【０１１０】
そもそも、「応力集中」とは、ある材料の「形状」の「不連続性」により、その材料に外力を負荷して、その材料内部に、その外力に応じた「応力」を発生させたとき、その「不連続箇所」の近傍に、他の領域に発生する「応力」に比較して、「大きな応力」が発生することをいう。
【０１１１】
そして、この「応力集中」の要因となるものとして、その「材料」に存在する「段差（断面の急激な変化）」、「凹み」、「凹凸」、「貫通孔」、「切欠き」、さらには、その材料内の「材料組成の急激な変化」（燒結境界面や、溶接などによる接合面）などがある。
【０１１２】
この「応力集中」の状態を数値で表したものが、「応力集中係数α」であって、α＝σｍａｘ／σ0（式中、σ0は、『ある材料』全体に発生する「『応力』の平均値」であり、σｍａｘは、その応力集中箇所に生じる「『応力』の最大値」である。）と表される。
【０１１３】
また、この「応力集中係数α」を、例えば「フォーム用紙」の一部分（部分領域。用紙全体ではなく、『用紙の一部』という意味。）」に対して適用する場合には、この「σ0」は、その「一部分」を「全体と見做した」ときの、その「一部分（一領域）」に発生する「『応力』の平均値」であり、σｍａｘは、その「一部分（一領域）」の中における応力集中箇所（所定の部位）に生じる「『応力』の最大値」、正しくは、「『応力』の極大値」を意味することとなる。
【０１１４】
単純な例として、円柱形状の材料（上面と下面が同一の円となっている棒状のもの。）に対して、その上面と下面（各面の面積を、Ｓ平方ミリメートルとする。）を挟んで垂直方向に外力Ｆ（Ｎ：ニュートン）を負荷したとき、その円柱形状の中間位置に、断面積がその上面（下面）の１／２となる箇所（この箇所の断面積は、Ｓ／２平方ミリメートルとなる。）を設けてあるとすると、σ0は、[（比例定数ｋ）×Ｆ／Ｓ]（Ｎ／ｍｍ2）となり、σｍａｘは、[（比例定数ｋ）×２Ｆ／Ｓ]（Ｎ／ｍｍ2）となって、応力集中係数α＝σｍａｘ／σ0＝２．０となる。
【０１１５】
この例は、上記したような「物理的な変形」を伴わない応力発生例であるが、説明の単純化のために敢えて用いた。
【０１１６】
本発明の「応力発光材料」の「応力集中係数α」を、２以上とするためには、「粒子状」の「外形」をした「応力発光材料」の一部に、その最大直径の１／１０〜１／５の深さの「凹み」や「切欠き」を設けることで得られる。
【０１１７】
この「凹み」の形を、「底の浅い形。例えば、[（開口部幅／深さ）の比]が１／５〜１／１」としたもの、もしくは、「底の深い形。例えば、[（開口部幅／深さ）の比]が１／２０〜１／１０」としたものは、この「凹み」の「底部」周辺に「応力集中」が起こり、その「応力集中係数α」は、２以上となる。
【０１１８】
同様に、「段差」、「凹凸」や、「材料組成の急激な変化」を設けることで、「応力集中係数α」の値を調節することができる。
【０１１９】
本発明の「応力発光材料」は、発生した「応力の大きさ」に応じて、さらには、ほぼ比例して、その発光強度が大きくなるため、「応力集中係数α」が大きいほど、その発光強度が増大し、視認性を向上させることができる。
【０１２０】
この「応力集中係数α」は、大きいほど望ましく、２以上とする。さらには、１０以上、より好適には、１００以上とすることで、その部分の発光強度を「高輝度」として、より視認しやすくすることができるため好適である。
【０１２１】
但し、「応力集中係数α」が大きければ大きいほど、「応力発光材料」の「外形」の「不連続性」が、いわゆる「急激」なものとなり、「応力発光材料」を「発光」させるための「変形」を繰り返すと、容易に「破壊」され、もはや、「発光」しなくなるため、不適当である。（このことは、真正性判定の信頼性を確保するため、「少なくとも１００回以上の安定した発光」が必要であるが、その信頼性を確保できないことを意味する。）
さらに、本発明において、「サイジング剤」とは、「フォーム用紙」を「製紙」する段階で、「フォーム用紙」としての印刷適性、平滑性、耐摩擦性、バリヤー性、耐折強度、破裂強度、耐油性、耐薬品性等の性能を向上させるために使用する材料の「総称」であって、「フォーム用紙」に対して印刷用インキなど、液体の浸透性を抑え、裏移りや滲みを防ぎ、ある程度の耐水性を与える目的で加えられる「サイズ剤」、「フォーム用紙」に不透明性をもたせて裏抜けを防いだり、白色度、平滑性などをもたせるために配合または塗布される鉱物性の粉末であり、主として、タルク、カオリンが、用いられている「フィラー（填料ともいう。）」や、「和紙」等にも用いられる「粘剤」などがある。
【０１２２】
この「サイジング剤」の「色調」は、本発明の「フォーム用紙」に添加する「サイジング剤」全体の「色調」を意味するものとする。
【０１２３】
この「サイジング剤」全体の「色調」と、「応力発光材料」の「色調」との差である、「色差」とは、例えば、Ｌ*ａ*ｂ*色度図（ＬＡＢ表色系）における△Ｅ｛＝（△ａ2＋△ｂ2＋△Ｌ2）1/2）｝で表される「色差」であって、この「色差」が０．５以下となることとは、「応力発光材料」の「色調」と、「サイジング剤」の「色調」が「同色」となっていることを意味する。
【０１２４】
また、国際照明委員会（ＣＩＥ）が提唱する表色系には、その他に、ＲＧＢ系、ＸＹＺ系（Ｙｘｙ系）、ＵＶＷ系（Ｌｕｖ系）等があるが、これらは相関しており、容易に換算が可能であって、その換算値を用いることもできる。
【０１２５】
そして、「色」の変化は、この△Ｅが０．５を超えると「差があるもの」として認識され（「ＳＬＩＧＨＴ：差がわずかに感じられる。」と定義されている。）、１．５を超えると明確にその「違い」を視認できるものとなる（「ＮＯＴＩＣＥＡＢＬＥ：差がかなり感じられる」と定義されている。）。
【０１２６】
この「応力発光材料」の「色調」と、「サイジング剤」の「色調」を「同色」とすることにより、「フォーム用紙」の中に「応力発光材料」を含めてあることを、確実に「隠ぺい」することが可能となる。
【０１２７】
さらに、「応力発光材料」を「所定のパターン」状に、例えば、所定のサイズの文字、図形や、記号、特には、真正性判定用の何らかの「メッセージ（「真正」の文字など。）」を所定のサイズで、設けてある場合において（『応力発光材料』の含めてある領域と、含めていない領域、または、含める量の多い領域と、少ない領域を設けるという意味。それぞれの領域内の『応力発光材料』の分布は均一である。）、その「所定のパターン」を「応力発光材料」を発光させる前や、その「所定のパターン」の存在を隠したい状況において、この「色差」をより小さくしておくことは重要となる。
【０１２８】
本明細書において、配合を示す「部」は質量基準である。
【背景技術】
【０１２９】
（主なる用途）
本発明の「フォーム用紙」が用いられる分野には、以下のものがある。
【０１３０】
すなわち、債権、預金証書、受取証書、手形、小切手、通帳、磁気帳票、振込カード、商品券、クーポン券、籤、ギフト券、映画券、会員券、ビール券などの有価証券や、証拠証券などとして証券分野に、カタログ、チラシ、パンフレット、リーフレット、ポスター、ＰＯＰ、グリーティングカード、絵はがき、ステッカー、案内状、招待状、報告書、議事録、名簿、ネームカード、名刺、参加証、説明書、マニュアル、社史、広報誌、社内報、料金表、振込用紙、注文書、生産指示書、納品書、売上伝票などの各種伝票、通話料金明細書、給与明細書、取引明細書などの各種明細書、各種請求書、ビジネスフォーム、はがきや封書となるフォーム、ノート、封筒、便箋、手帳、ダイアリー、はがき、圧着はがき、切手、ダイレクトメール、シークレットメール、包装紙、軟包装、プラスチック容器、紙器、玩具などの商業分野、または、その一部に「挿入する（差し込む）」ことを含め、小説、絵本、事典、その他の書籍、新聞、雑誌、業界紙、地図、電話帳、教科書、参考書、楽譜などの出版分野がある。
【０１３１】
特に、偽造防止分野に使用される「用紙」であって、具体的には、証券等の偽造されて使用されると、証券の保持者や発行会社等に損害を与え得るもの、運転免許証、社員証、会員証等の身分証明書、入学試験用の受験票、パスポート等、紙幣、商品券、ポイントカード、株券、抽選券、馬券、預金通帳、乗車券、通行券、航空券、種々の催事の入場券、遊戯券、交通機関用の金券等がある。
【０１３２】
これらはいずれも、経済的、もしくは社会的な価値を有する情報を保持した情報記録体であり、偽造による損害を防止する目的で、記録体そのものの真正性を識別できる機能を有することが望まれる。
【０１３３】
また、これら情報記録体以外であっても、高額商品、例えば、高級腕時計、高級皮革製品、貴金属製品、もしくは宝飾品等の、しばしば、高級ブランド品と言われるものに「付して」その証明をするもの、または、それら高額商品の収納箱やケース等そのものも、偽造され得るものである。さらには、量産品であっても、有名ブランドのもの、例えば、オーディオ製品、電化製品等に「付して」その証明をするもの、または、それらに吊り下げられるタグも、偽造の対象となりやすい。
【０１３４】
さらに、著作物である音楽ソフト、映像ソフト、コンピュータソフト、もしくはゲームソフト等が記録された記憶体に「付して」その証明をするもの、または、それらのケースそのもの等も、やはり偽造の対象となり得る。また、プリンター用のトナー、用紙など、交換する備品を純正材料に限定している製品などにも、偽造による損害を防止する目的で、そのものの真正性を識別できる機能を有することが望まれる。
【０１３５】
（背景技術）
そもそも、「発光」とは、光を発することであり、「現象」面で分類すると、物体を燃焼させたり、電気抵抗の大きい導電性材料に大量の電流を流したり、さらには、核融合などの発熱反応を起こさせたりなどして、その物体や材料を高温状態とし、その物体または材料を構成する原子や分子を高速に振動させて、その温度に対応する光を発する「熱放射（黒体放射ともいう。炎、白熱灯や恒星などの光。）」、励起状態にある量子系（電子など）が、より低い励起状態や基底状態に遷移することにより光を発する「ルミネセンス（冷光）」、荷電粒子が電場の中で急に減速されたり進路を曲げられたりした際に発生する電磁波放射である、 荷電粒子線の「制動放射」、荷電粒子の速度がその物質中の光速度よりも速い速度でその物質中を伝搬するときに発生する「チェレンコフ放射」などがある。
【０１３６】
そして、この「制動放射」にはシンクロトロン放射が含まれ、狭義の意味で原子により電子が止められることについていう。Ｘ線管でＸ線を人工発生させる原理は制動輻射であり、また、高速の電子がターゲットに衝突することによっても、ターゲット内で制動放射が発生する。すなわち、ベータ線（電子線）を鉛（ターゲット）などで遮蔽すると、ベータ線そのものは鉛で停止するが、同時に、制動放射によるＸ線も発生する。
【０１３７】
また、「ルミネッセンス」は、物質が電磁波の照射や電場の印加、電子の衝突などによってエネルギーを受け取って励起され、低いエネルギー状態の分布数に対する高いエネルギー状態の分布数の比が熱平衡状態のときと比較して大きい状態にされたときに起きる自然放出による発光現象であり（これに対して、熱平衡状態の物質が光を発する現象が黒体放射である。）、また、低いエネルギー状態の分布数に対する高いエネルギー状態の分布数の比が1以上となる反転分布状態においては、誘導放出による光の増幅が起きる。
【０１３８】
そして、励起源からのエネルギーの供給を絶つとすぐに発光も止まるものを「蛍光」、残光を持つものを「燐光」と呼ぶが、両者をまとめて「蛍光」と呼ぶこともある。化学的には、励起一重項からの失活（基底状態への遷移。）に伴う発光が「蛍光」であり、励起三重項からの失活に伴う発光が「燐光」である。この励起三重項から基底状態（基底一重項）への遷移は、そのスピン多重度が異なることから禁制遷移であって、そのため、励起三重項の状態は寿命が長く、また、励起三重項は、励起一重項よりもエネルギー準位が低いことが多く、そのため「燐光」の波長は「蛍光」より長くなる傾向にある。
【０１３９】
「ルミネッセンス」は、電子が基底状態から励起状態へ「どのようにして励起されたか」によって、光照射による励起での発光であるフォトルミネセンス（ＰＬ）、 電子線照射による励起での発光であるカソードルミネセンス（ＣＬ）、電圧による励起での発光であるエレクトロルミネセンス（ＥＬ）、音響エネルギーによる励起での発光であるソノルミネセンス（ＳＬ） 、熱による励起での発光である熱ルミネッセンス、摩擦力や衝撃などの機械的エネルギーによる励起での発光であるトリボルミネッセンス、化学反応による励起での発光であるケミルミネッセンス、溶媒によって励起される発光であるソルバトルミネッセンス、圧電効果による励起での発光であるピエゾルミネッセンスなどに分類される。
【０１４０】
また、化学反応には、酵素を使って発光物質を酸化させるなどの化学反応によって光を発する生物発光などが含まれる。
【０１４１】
上記した「熱放射」においては、その物体や材料を高温状態としたり、その物体または材料を構成する原子や分子を高速に振動させるなど、「光を発する」ために、特別、且つ、非日常的な状態を必要とするが、「ルミネッセンス」においても、それぞれ、電子を基底状態から励起状態へ励起させるために、光照射による励起、電子線照射による励起、電圧による励起、音響エネルギーによる励起、機械的エネルギーによる励起、化学反応による励起、溶媒による励起、圧電効果による励起など、「励起」させるために、何らかのプロセスを要し、また、このプロセスも、十分な「発光」を得るためには、それに相当する過大な負荷を掛ける必要があった。
【０１４２】
（先行技術）
これらの「発光」メカニズムに対し、「材料」そのもの、すなわち、「材料の組成」、もしくは、「材料の構造」に、「潜在的な発光構造」を持たせ、比較的小さい応力を負荷するのみで、その「材料」を発光させ得る、新規な「発光」メカニズムを持つ、新規な「応力発光材料」が発見されている。
【０１４３】
この新規な「応力発光材料」は、（独立行政法人）産業技術総合研究所の徐氏他が開発した新規な「発光材料」であって、「力学エネルギー」の比較的小さい「弾性変形領域」で「応力発光を示す材料」である。
【０１４４】
そもそも、「応力発光」とは、「発光」の励起源として「機械的な力」を用いるものであり、「外部から加えられた『機械的な力（力学エネルギー）』によって、材料が『発光』する現象」のことと定義されている。
【０１４５】
従来の「応力発光」現象は、「破壊発光」と「変形発光」とに分けることができ、このうち、「破壊発光」は、材料を破断させたり、粉砕したりすることによって「光」が放出される現象であって、「方解石」を割った時などに観察されていた現象である。一方、「変形発光」は、このような「破壊」を伴わないものであって、ある材料に外力負荷を徐々に掛けていったときに現われる、いわゆる「応力―ひずみ曲線」において、その「曲線」が「直線」として示される（「応力」が「ひずみ」に比例するという意味。）「弾性変形領域」での発光と、この「直線」が、「材料の降伏点」において途絶えて（その比例関係が終わるという意味。）、材料内部において少しずつではあるが「構造破壊」の段階に入っている「塑性変形領域」での発光に分けられる。
【０１４６】
「破壊発光」現象は、非常に多くの材料系で観察されており、無機物質の約半分は「破壊発光」の性質を持つと言われている。
【０１４７】
これに対して、「変形発光」については、放射線照射したアルカリハライドやある種の高分子で数例の報告例はあるものの、これは、「塑性変形領域」での微弱な発光であると判明している。
【０１４８】
（独立行政法人）産業技術総合研究所の徐氏他が開発した「応力発光材料」は、これとは異なり、この「変形発光」の中で、しかも、「弾性変形領域」での「応力発光」を示す材料である。
【０１４９】
これらはいずれも、高度に構造を制御した無機結晶骨格の中に、発光中心となる元素を添加した材料（セラミックス）であり、無機材料や発光中心の種類を選択することにより、紫外〜可視〜赤外の様々な波長で発光する材料が得られている。
【０１５０】
代表的なものとしては、発光中心として、ユウロピウムを添加したアルミン酸ストロンチウム（ＳｒＡｌ2Ｏ4：Ｅｕ：緑色発光）、マンガンを発光中心として添加した硫化亜鉛（ＺｎＳ：Ｍｎ、黄橙色発光）等がある。（特許文献１参照。）
そして、これらの応力発光材料を、その構造物単体（構造物がすべて「応力発光材料」で構成されているもの。）、もしくは、その構造物を単純に別の構造物等に重ねた積層体とし、それらに、直接、外部応力を負荷して、その構造物単体、もしくは、積層体を単に発光させるものが公開されている。（特許文献２参照。）
しかし、これらの技術開示を含め、その後にされた多くの技術開示によって、この応力発光構造物を、その「処方箋」によって作製したり、この応力発光構造物単体、もしくは、積層体を作成して、同様の効果を得るものを作り上げることはそれほどの困難を要しないものとなっている。
【０１５１】
また、偽造防止を目的とした「用紙」、すなわち、「偽造防止用紙」として、紫外線照射によってその真正性を判定する、「蛍光インキ」印刷用紙や、ホログラムスレッドを埋設した証券用紙など、その真正性を確認可能な「用紙」も、数多く開示されているが、このような「偽造防止用紙」は、その真正性判定のために、「紫外線ランプ」等の「光を照射する光源」を必要とし、例えば、パスポートの真正性を確認するために、入国審査官がその審査用テーブルの下などで「判定」したり、照明光の届かないところや、「暗がり」で、その真正性を確実に判定することは難しいという欠点を有していた。
【先行技術文献】
【特許文献】
【０１５２】
【特許文献１】特開２００７−０５５１４４号公報
【特許文献２】特開２００３−２５３２６１号公報
【発明の概要】
【発明が解決しようとする課題】
【０１５３】
そこで、本発明はこのような問題点を解消するためになされたものである。その目的は、外観上は、単なる「フォーム用紙」、もしくは、単に「垂直貫通部、斜め貫通部、切欠け部、及び／または、凹部」などの「特定部」が設けられている「フォーム用紙」を使用していると認識させておきながら、実際には、その「フォーム用紙」内部に、その外観からは全く認識できない形で、「応力発光材料」を「紙パルプ繊維」とともに含ませておき、その「フォーム用紙」に対する所定の外力負荷によって、その「紙パルプ繊維」が変形を生じ、特には、その「特定部」にある「紙パルプ繊維」が大きな変形を生じ、同時に、「応力発光材料」の所定の部位に「変形応力」が発生して、その所定の部位からその変形応力に応じた強度を有する所定波長の光が発光し、視認可能となることをもって、その「フォーム用紙」の真正性を、特段の照明光なく、容易に判定することを可能とした「フォーム用紙」を提供する。
【０１５４】
また、この「応力発光材料」を特定の形状とし、さらには、「紙パルプ繊維」と接するように含ませて、その「発光」を増大させ、その上、「フォーム用紙」に用いる「サイジング剤」との色差を０．５以下として、その意匠性や偽造防止性を高めた「フォーム用紙」を提供する。
【課題を解決するための手段】
【０１５５】
上記の課題を解決するために、
本発明のフォーム用紙の第１の態様は、
少なくとも紙パルプ繊維、及び、応力発光材料を含むフォーム用紙であって、前記フォーム用紙の形状は、垂直貫通部、斜め貫通部、切欠け部、及び／または、凹部を含む形状であり、前記フォーム用紙に対する所定の外力負荷によって生じた、前記フォーム用紙の変形により、前記垂直貫通部、斜め貫通部、切欠け部、及び／または、凹部に変形応力が集中すると同時に、前記垂直貫通部、斜め貫通部、切欠け部、及び／または、凹部にある前記紙パルプ繊維が前記フォーム用紙内で変形を生じ、且つ、前記応力発光材料は、所定の外形を有しており、前記応力発光材料の所定の部位に、前記紙パルプ繊維の前記変形に対応した変形応力が発生するとともに、前記所定の部位から前記変形応力に応じた発光強度を有する所定波長の光が発光して、前記所定波長の光が視認可能となることを特徴とするものである。
【０１５６】
上記第１の態様のフォーム用紙によれば、
少なくとも紙パルプ繊維、及び、応力発光材料を含むフォーム用紙であって、前記フォーム用紙の形状は、垂直貫通部、斜め貫通部、切欠け部、及び／または、凹部を含む形状であり、前記フォーム用紙に対する所定の外力負荷によって生じた、前記フォーム用紙の変形により、前記垂直貫通部、斜め貫通部、切欠け部、及び／または、凹部に変形応力が集中すると同時に、前記垂直貫通部、斜め貫通部、切欠け部、及び／または、凹部にある前記紙パルプ繊維が前記フォーム用紙内で変形を生じ、且つ、前記応力発光材料は、所定の外形を有しており、前記応力発光材料の所定の部位に、前記紙パルプ繊維の前記変形に対応した変形応力が発生するとともに、前記所定の部位から前記変形応力に応じた発光強度を有する所定波長の光が発光して、前記所定波長の光が視認可能となることを特徴とするフォーム用紙を提供することができ、意匠性、及び、偽造防止性に優れるフォーム用紙を提供することが可能となる。
【０１５７】
本発明のフォーム用紙の第２の態様は、
第１の態様の前記フォーム用紙において、前記垂直貫通部、及び／または、斜め貫通部は、スリット状貫通部であることを特徴とするものである。
【０１５８】
上記第２の態様のフォーム用紙によれば、
第１の態様の前記フォーム用紙において、前記垂直貫通部、及び／または、斜め貫通部は、スリット状貫通部であることを特徴とするフォーム用紙を提供することができ、発光強度を増すことを可能とするフォーム用紙を提供することができる。
【０１５９】
本発明のフォーム用紙の第３の態様は、
第１の態様、または、第２の態様の前記フォーム用紙において、前記フォーム用紙の形状は、前記垂直貫通部、斜め貫通部、切欠け部、及び／または、凹部における応力集中係数αが２以上となる形状であることを特徴とするものである。
【０１６０】
上記第３の態様のフォーム用紙によれば、
第１の態様、または、第２の態様の前記フォーム用紙において、前記フォーム用紙の形状は、前記垂直貫通部、斜め貫通部、切欠け部、及び／または、凹部における応力集中係数αが２以上となる形状であることを特徴とするフォーム用紙を提供することができ、より安定し、且つ、より発光強度の大きい発光を可能とするフォーム用紙を提供することができる。
【０１６１】
本発明のフォーム用紙の第４の態様は、
第１の態様から第３の態様の何れかの態様の前記フォーム用紙において、前記応力発光材料の前記所定の形状は、最大直径が１．０〜２０μｍであって、且つ、平均直径Ｄ50が０．５〜１５μｍである微粒子形状となっていることを特徴とするものである。
【０１６２】
上記第４の態様のフォーム用紙によれば、
第１の態様から第３の態様の何れかの態様の前記フォーム用紙において、前記応力発光材料の前記所定の形状は、最大直径が１．０〜２０μｍであって、且つ、平均直径Ｄ50が０．５〜１５μｍである微粒子形状となっていることを特徴とするフォーム用紙を提供することができ、その「品質特性」の適合性を高めるとともに、加工処理適性も向上させ、且つ、発光強度を増すことをも可能とするフォーム用紙を提供することができる。
【０１６３】
本発明のフォーム用紙の第５の態様は、
第１の態様から第４の態様の何れかの態様の前記フォーム用紙において、前記フォーム用紙がサイジング剤を含み、前記サイジング剤の色調と、前記フォーム用紙に含まれる前記応力発光材料の色調との色差が０．５以下であることを特徴とするものである。
【０１６４】
上記第５の態様のフォーム用紙によれば、
第１の態様から第４の態様の何れかの態様の前記フォーム用紙において、前記フォーム用紙がサイジング剤を含み、前記サイジング剤の色調と、前記フォーム用紙に含まれる前記応力発光材料の色調との色差が０．５以下であることを特徴とするフォーム用紙を提供することができ、著しく意匠性、及び、偽造防止性に優れるフォーム用紙を提供することが可能となる。
【０１６５】
本発明の「フォーム用紙」は、その「用紙」の製紙工程において、「紙パルプ繊維」と「応力発光材料」をともに含ませることで、「紙パルプ繊維」と「応力発光材料」とが互いに接触しており、その「用紙」に係る外力負荷が、その内部の「紙パルプ繊維」に伝わって、「紙パルプ繊維」が互いに引っ張られたり、曲げられたりして「変形」する段階で、その「紙パルプ繊維」の受ける「変形」が、その「紙パルプ繊維」と接触している「応力発光材料」への「変形」圧力として働いて、結果として、「応力発光材料」が「変形」圧力を受けて、「応力発光材料」の内部に、「変形応力」が発生し、その「変形応力」に応じた強度を有する（ほぼ比例する。）、所定波長の光が発光するという構造を有している。
【０１６６】
特には、その「フォーム用紙」に施されている「垂直貫通部（スリット状貫通部含む。以下、同様。）、斜め貫通部（スリット状貫通部含む。以下、同様。）、切欠け部、及び／または、凹部」からなる「特定部」にある、さらには、その「特定部」の近傍にある、「紙パルプ繊維」及び「応力発光材料」に「より大きな変形圧力」が負荷されて、その「応力発光材料」が、より大きな「変形応力」に応じた強度を有する、より大きい発光強度の所定波長の光が発光するという構造を有している。
【０１６７】
本発明の「フォーム用紙」に用いられる「応力発光材料」は、「紙パルプ繊維」と同様の大きさの「繊維状」（『針状』や『帯状』。）の「形状」ではなく、「所定の形状」、すなわち、「粒子」状の「形状」を持ち、さらには、「微粒子」状、特には、「超微粒子」状である。
【０１６８】
そして、その「粒子」状の「応力発光材料」の表面には、多数の突起（凸部）や、多数のクレーター（凹部）が存在している。
【０１６９】
すなわち、その「応力発光材料」の一つ一つの「粒子」の表面には、多数の「凹凸」が存在し、その「粒子」に、上記したような「外部からの力」（『粒子』に対する『変形』圧力。）が働くと、その「粒子」の内部に発生する「変形応力」は、その凸部の「頂点」や、その凹部の「底」に集中することとなり、その中でも、特に、その「凹部の底の部位」に、最も大きな変形応力（内部応力）が発生する（『応力発光材料』のこの『所定の部位』が、『応力集中部分』である。）。
【０１７０】
（図１参照。図１に、この状態を、『フォーム用紙Ａ１』の一断面の『模式図』として示している。『特定部Ｋ１〜Ｋ３』を含まない部分の断面図である。図１の中で、『粒子』状の『応力発光材料Ｐ１』の表面にある、『凹凸』の『凹部の底』の『部位』を、『応力集中部分Ｓ１』として示している。）
さらには、その「粒子」状の「応力発光材料」の「形状（外形）」の一部に、その最大直径の１／１０〜１／５の深さの「凹み」や「切欠き」を設けておくことによっても、その「凹み」の「底部」周辺や、「切欠き」の「頂点（底の尖っている部分）」周辺に「応力集中」が起こり、その「底部」や「頂点」の「部位」が、「応力集中部分」となる。（図示せず。）
また、「紙パルプ繊維」と「応力発光材料」とが互いに接している箇所も、その「接している箇所」に応力集中が起こり、「応力発光材料」の、その「接している箇所」が、「応力集中部分」となり得る。（図１参照。図１は模式図であって、『応力発光材料Ｐ１』が、『紙パルプ繊維１』の表面に固着している状態を示している。『紙パルプ繊維１』どおしが交差している位置に、『応力発光材料Ｐ１』が固着している状態も図示しているが、この部位については、『応力集中部分Ｓ１』としての表示はしていない。また、『応力発光材料Ｐ１』単独の状態で表示してあるものは、『紙パルプ繊維１』以外の、何らかの『材料』に付着して存在している状態を示している。）
そして、この発光した、所定波長の光を、観察者が目視にて視認する。
【０１７１】
さらに、本発明の「フォーム用紙」は、上記したように、「垂直貫通部、斜め貫通部、切欠け部、及び／または、凹部」からなる「特定部」を含んでいる（『特定部』が設けられているという意味。）。
【０１７２】
この「特定部」は、図２に示す、「フォーム用紙」の「製紙工程」の、何れかの「工程」の中で設けられるが、特には、「抄紙工程１：ワイヤリング＆搾水」の中で、その「搾水」後の、いわゆる「湿紙」状態のとき、その「湿紙」に対して、所望の「貫通部」と同形状の突起を有する金属製治具を押し付けて、その「押し付けた部分」にある「湿紙」を完全に押しのけ、（部分的に『排除する』という意味。）、次工程の乾燥により、その押しのけた部分を、所望の形の「貫通部」としたり、また、その「湿紙」に対して、所望の「切欠け部」や「凹部」と同形状の突起を有する金属製治具を押し付け、但し、この場合には、その「押し付けた部分」にある「湿紙」を完全には押しのけず、所望の深さの「凹み」として仕上げ、次工程の乾燥により、その「厚さ方向に、一部、押しのけた部分」を、所望の形の「切欠け部や凹部」とすることで得られる。
【０１７３】
または、「抄紙工程２：乾燥＆プレス処理」や、最後の「加工＆仕上げ工程」の中で、「貫通部」を設ける治具（所望の形をした金属製等の治具。）や装置（その治具に対して所望の圧力を掛けると同時に、所望の『動き』を与える装置。）や、「切欠け部や、凹部」を設ける治具（同様。）や装置（同様。）を用いて、所望の形で設けることとなる。
【０１７４】
特に、「貫通部」を設ける治具及び装置として、「孔開け加工装置」、「ミシン加工装置」及び、「スリッター加工装置」を用いることができ、また、「切欠け部や、凹部」を設ける治具や装置として、「折り加工装置」及び、「エンボス加工装置」を用いることができる。
【０１７５】
もちろん、「フォーム用紙」としての種々の「後加工」として、孔開け加工、ミシン加工、ジグザグ折加工、スリッター加工、バースト加工、二つ折り加工、三つ折り加工、全面糊付け加工、部分糊付け加工、窓開け加工、窓フィルム貼り加工、封筒加工、エンボス加工、もしくは、磁気ストライプ等、偽造防止その他の目的の種々の材料の貼付加工や、転写加工などの「後加工」（いずれの『加工』も、『処理』と称し、それらを総称して、『後処理』ともいう。）も施すことができる。
【０１７６】
このとき、真正性判定用の「特定部」と、これらの、いわゆる「後加工」部分を判別可能としておくことは必須である。
【０１７７】
図６には、「フォーム用紙Ａ１」として、いわゆる『連続帳票』の一部を示し、「垂直貫通部：特定部Ｋ１」として、孔開け加工により設けた『送り孔ＨＬ』（『孔』形状の『垂直貫通部：特定部Ｋ１』を縦方向に所定の周期で、２列、並べて設けてある。６図中、同一直径の『円』で示している。）、横ミシン加工により設けた『横ミシンＭ１』（細長い楕円形状の『垂直貫通部：特定部Ｋ１』を、横方向に、所定の周期で、並べて設けてある。６図中、上下、２列の『破線』で示している。）、縦ミシン加工により設けた「縦ミシンＭ２」（『横ミシン』に直交する方向に、別の細長い楕円形状の『垂直貫通部：特定部Ｋ１』を、縦方向に所定の周期で、並べて設けてある。６図中、左右、２列の『破線』で示している。）、及び、部分スリッター加工により設けた「スリットＳＬ」（『垂直貫通部』で且つ『スリット状貫通部』：特定部』を一箇所設けてある。６図中、縦方向の『一本の線』で示している。）の「加工状態」を、模式的に例示している。
【０１７８】
その他の「垂直貫通部：特定部Ｋ１」、「斜め貫通部：特定部Ｋ２」、「切欠け部：特定部Ｋ３」や、「凹部：特定部」は設けていない。また、「フォーム用紙Ａ１」としての「単票」や、その他の「後処理」を施した状態は省略している。
【０１７９】
特に、「孔開け加工」の「加工精度」は、その「孔」が「送り孔（スプロケットホールとも称す。）」である場合には、上記した種々の「プリンター」での連続印字の際の、「紙送り適性」（『紙折れ』、『蛇行』や、『ジャム』等の無い『スムースな送り』を実現可能な性質という意味。）及び、「印字位置精度」を左右するため、「孔開け加工」に用いる「加工刃」の摩耗が激しいと、真正性判定の信頼性が大幅に低下するとともに、この「加工刃」の交換頻度が急増するのみならず、「加工刃」が突発的に折れたり、突発的な刃欠けを生じることによる「用紙ロス」や「作業時間ロス」までも発生し、また、「加工刃」の「刃先」に「部分的な摩耗」が発生していることを把握し難くなり、「種々の孔開け不良」を含む「フォーム用紙」を製造してしまうこととなる。（このことは、『加工刃』を用いない『レーザー加工』においても同様であり、要求される『高いレーザー出力』の変動による『不良』発生が見込まれる。以下、同様。）
このため、上記した「加工」に用いられる「加工刃」の消耗度合は、その「消耗速度」、または、その結果、顕在化する「加工刃交換期間」によっても把握できる。
【０１８０】
すなわち、本発明の「フォーム用紙」は、上記した「品質仕様」を満足するとともに、この「消耗速度」も、「通常のフォーム用紙（応力発光材料が含まれていないフォーム用紙）」と同等、もしくは、少なくともその２倍の「消耗速度」までとする必要がある。この「消耗速度」を指標化するため、「加工刃」の「交換期間」に置き換えると、「通常のフォーム用紙」を用いた場合の「加工刃」の「交換期間」に対して、本発明の「フォーム用紙」を用いた場合の「加工刃」の「交換期間」は、その「１／２〜１／１の期間」とする。
【０１８１】
以上のことは、「ミシン加工」、及び、「スリッター加工」においても同様である。
【０１８２】
さらに、このような「送り孔」、「ミシン目」や、「スリッターライン（部分的なスリッターとなる『切り込みライン』等を含む。）」は、それぞれが、「フォーム用紙」に対して、それぞれの「形」（『円形の孔』の『形』、『楕円形の孔』の『形』、もしくは、『垂直に切り立った断面』の『形』など。）での「切り込み（『切断』を含む。）」を設けたものとなっており、「プリンター」などの「フォーム用紙送り機構」や、「フォーム用紙」の種々の「加工機」（折り機、製袋加工機や、バースター等。）における「フォーム用紙搬送機構」によって、様々な「外力負荷」を受け、その「送り孔」、「ミシン目」や、「スリッターライン」の「形」に特有の「応力が集中する部分」（『応力』が働く向きにも依存する。）に、すなわち、それぞれの「特定部」の、それぞれの「応力集中箇所」に、強い「発光」を生じることとなる。
【０１８３】
例えば、「フォーム用紙Ａ１」の「送り孔ＨＬ」は、「プリンター」の「フォーム用紙送り機構」の一つである、「送りピン」（『送り孔ＨＬ』に『送りピン』を挿入し、『送りピン』の移動に伴い、『フォーム用紙Ａ１』を搬送するもの。）により、その「送りピン」と「送り孔ＨＬ」との「接点」において、その「送りピン」の移動方向に、所定の「外力負荷」を受け、この「接点」に「変形応力」が集中し（円形の孔の円周上の『一点』に大きな外力負荷が負荷され、その「円形」が歪むことによる「変形応力」も働く。）、その「接点」近傍に存在する「フォーム用紙Ａ１」内の「紙パルプ繊維１」が変形して、その「接点」近傍に存在する「フォーム用紙Ａ１」内の「応力発光材料Ｐ１」の「所定の部位（応力集中部分Ｓ１）」に、その「紙パルプ繊維１」の変形に対応した「変形応力」が発生し、その「所定の部位（応力集中部分Ｓ１）」から、その「変形応力」に応じた発光強度を有する所定波長の光が発光する。（図１、及び、図６参照。）
特に、この「送り孔ＨＬ」の「形」が、単なる「円」や「楕円」でなく、その円周上、もしくは、その楕円周上において、多数の「切欠け」を有する「形」（いわゆる、ギザギザの周を持つ『孔』を意味する。『菊丸』とも呼ばれる。図示していない。）であった場合には、その「一点」にあたる「切欠け」部分に非常に大きな「変形応力」が働き、結果として、上記の「部位」から、強い「発光」が生じることとなる。
【０１８４】
そして、このような「フォーム用紙Ａ１」の「送り孔ＨＬ」、「ミシンＭ１や、Ｍ２」や、「スリットＳＬ」等における所定の波長の「発光」を適宜な受光素子により受光して、使用している「フォーム用紙Ａ１」が真正なものであると判定したり、それらの「発光」を適宜な「位置センサー」で検知して、「フォーム用紙Ａ１」の送り状況や、加工状況を把握し、「送りピン」の移動速度等を制御することで、「フォーム用紙Ａ１」の送り精度や加工精度を向上させる。
【０１８５】
本発明の「フォーム用紙」を「製紙」する「製紙工程」は、代表的には、図２に示したごとく、「パルプ化工程」、「パルプ漂白工程」、「パルプの精選＆脱水工程」、「原料調整工程１：融解＆叩解」、「原料調整工程２：サイジング剤等薬品添加」、「抄紙工程１：ワイヤリング＆搾水」、「抄紙工程２：乾燥＆プレス処理」、及び「加工＆仕上げ工程」で構成され、主に、この工程中、「原料調整工程２：サイジング剤等薬品添加」工程や、「抄紙工程１：ワイヤリング＆搾水」において、「応力発光材料」を加える。
【０１８６】
もちろん、その他の工程において、「応力発光材料」を加えても良いし、この工程中において、「紙パルプ繊維」の「層（「湿紙」ともいう。乾燥前の一つの層を成している状態を意味する。）」を設け、その「層」の上に「応力発光材料」の「層」を重ねて、「『応力発光材料』／『「紙パルプ繊維』」の２層構成（乾燥前に二つの層を重ねるため、二つの材料が混在する境界領域で、より好適な「絡まり」状態とすることができる。）としても良い。
【０１８７】
さらには、同様にして、「『応力発光材料』／「紙パルプ繊維』／『応力発光材料』」や、「『「紙パルプ繊維』／『応力発光材料』／「紙パルプ繊維』」の３層構成、または、それ以上の多層とすることができる。
【０１８８】
このときに、『応力発光材料』を外側に配置するとその「発光」が視認し易くなり、「紙パルプ繊維』を外側にすると、『応力発光材料』の存在を秘匿し易くなる。
【０１８９】
本発明に用いる、「紙パルプ繊維」には、「製紙」に用いるために分離した植物繊維である「パルプ繊維（「パルプ」）」を用いる。
【０１９０】
ここで、この「紙パルプ繊維」には、セルロースを、溶剤に溶かして、再度、繊維化させた再生セルロース繊維や、「とうもろこし」の「でんぷん」を素材とした「とうもろこし繊維」など、植物由来の合成繊維をも含む。
【０１９１】
本発明に用いる、「繊維」、もしくは、「繊維状」として表している「形状」は、形態上の性質であって、「細長いもの」、すなわち、「太さ」（最大直径。もしくは、その断面の「幅」や「厚さ」で表す。）に対して、「長さ」がきわめて大きいものであって、アスペクト比の値（「太さ」対「長さ」）として、1対５０〜１対２０００程度のものを用いる。
【０１９２】
本発明の「紙パルプ繊維」の形状は、その代表的な「針葉樹パルプ繊維（「Ｎ材」）」や、「広葉樹パルプ繊維（ＬＢＫＰ、または、「Ｌ材」と呼ばれる。）」において、それぞれ、「太さ」が３０〜５０μｍ程度、「長さ」が１．０〜６．０ｍｍ、もしくは、「太さ」が１０〜３０μｍ程度、「長さ」が０．５〜３．０ｍｍという形状を持つ。
【０１９３】
本発明の「フォーム用紙」は、この「紙パルプ繊維」に加えて、「応力発光材料」を含めた「用紙」であって、その「紙パルプ繊維」と、その「応力発光材料」が、その「用紙」の内部で絡まって存在し、この「用紙」に所定の外力負荷、例えば、「指の力」で湾曲させたり、適宜な曲面を持つ治具にその「用紙」を手の力で押し付けたりしたときに、まず、その「用紙」内の「紙パルプ繊維」がその外力負荷によって「変形」を生じる。
【０１９４】
このときの「紙パルプ繊維」の「変形」は、以下の様に表現できる。
【０１９５】
すなわち、「用紙」の厚さを、一般的な上質紙の厚さに例えて、「１００μｍの厚さ」とし、この「用紙」を「長さ３０ｍｍ（３０，０００μｍ）の切片」に切り取って、この「『厚さ１００μｍ×長さ３０，０００μｍ（図１のような、用紙の断面をイメージしている。）』の『切片』」の中に、「『太さ』が数十μｍ程度で、『長さ』が数ｍｍ（数千μｍ）程度の『形状』」を持つ「繊維」が、その「繊維」を引き延ばした状態で、しかも、その複数の「繊維」が「引き延ばされつつ、複数個所で接している状態」（この状態が、「複数の『繊維』が絡まった状態」であると表現され、「紙パルプ繊維」は、これらの「接点」において、「水素結合」によって、互いに結合している。）で含まれている、「繊維複合体（用紙全体を一つの『繊維複合体』と見立てている。）」を想定する。
【０１９６】
そして、この「繊維複合体」に対して、「所定の外力負荷」、例えば、この「繊維複合体」の両端を指で挟んで、その「繊維複合体」を「湾曲」させたとき、その「繊維複合体」に閉じ込められている、個々の「繊維」がその「湾曲」に応じて、その「湾曲」方向に、「しなる」ように曲げられることとなる。
【０１９７】
しかも、「紙パルプ繊維」間の、それらの「接点」における「結合（水素結合）」は、一般的な高分子の化学結合や、樹脂間の接着などに比べて非常に弱く、上記したような「所定の外部負荷（すなわち、湾曲。）」によって、容易に、その結合が切断され、それらの「紙パルプ繊維」は、「しなる」のみならず、「切片」の両端方向に引っ張られると同時に、「物理的な水平移動」をも引き起こす。（巨視的な移動を伴うという意味。）
そして、「紙パルプ繊維」は、互いの結合が切断した後、再び、空気中の「湿気」、すなわち、水分を吸収して、新たに生じた「別の接点」において、再び「結合」することとなる。
【０１９８】
以上のごとく、非常に薄く広がった「繊維複合体（用紙）」の中に閉じ込められている、非常に細長い「繊維（紙パルプ繊維）」は、この「繊維複合体」が「湾曲」したとき、その「湾曲」に応じて「しなる」と同時に「水平移動」を生じる。
【０１９９】
特に、このような「用紙」に含められている「紙パルプ繊維」の場合には、この「変形」を、単なる「湾曲」に留めず、すなわち、「適宜な曲面を持つ治具にその『用紙』を手の力で押し付けながら（ここまでが『湾曲』。）、その治具の表面に『用紙』の表面を擦り付ける（その表面上を滑らせるという意味。）」という「変形」（いわば、ずれ変形。）を与えることで、「『湾曲』に伴う変形応力に加えて、『用紙』の内部に『ずれ応力』をも発生させることができる。
【０２００】
そして、このような「すれ応力」が発生すると、上記した「物理的な水平移動」が助長され、最早、その「用紙」は「湾曲」した形状のままとなり、この形状を、再び、元の「平らな状態」に戻すためには、再度、「同様、且つ、逆方向へ」の「ずれ応力を伴う変形処理」が必要となる。
【０２０１】
本発明の「フォーム用紙」に用いられる「応力発光材料」は、セラミック、中でも、金属、または、ケイ素の酸化物、窒化物、炭化物や硫化物の構成を持ち、「紙パルプ繊維」と「応力発光材料」の接点においては、「紙パルプ繊維」間の接点における「セルロースの水酸基」による「水素結合」と同様に、「紙パルプ繊維」を構成している「セルロースの水酸基」と、「酸化物、窒化物、炭化物や硫化物の酸素原子、窒素原子、炭素原子や硫黄原子」との「水素結合」により、その接点において「結合」するものを用いる。
【０２０２】
このことにより、この「繊維複合体」が「湾曲」したときの「紙パルプ繊維」の「変形」は、その「紙パルプ繊維」と「結合」している「応力発光材料」の「変形」を引き起こし、特には、「紙パルプ繊維」と「応力発光材料」の接点において、物理的な移動を伴って、「引っ張り応力」、「せん断応力」、「ずれ応力」を発生させる。
【０２０３】
もちろん、この「繊維複合体」の「湾曲」、及び、「紙パルプ繊維」の「湾曲」による、直接的な「応力発光材料」への圧力も、その「応力発光材料」の「応力」を助長する。（実際には、この『繊維複合体』と『応力発光材料』とを併せた、『複合体』全体が『変形』している。）
そして、この「応力発光材料」における、「紙パルプ繊維」との接点の箇所が、「応力発光材料の所定の部位」となり、この「『引っ張り応力』、『せん断応力』、『ずれ応力』」が、「紙パルプ繊維の変形に対応した変形応力」となって、これらの「応力の大きさ」に比例する強度で、より詳しくは、「応力発光材料を構成する構造（組成や結晶構造などを含む。）」に対する「応力の作用する方向」に比例する強度で、その「構造」に特有の波長の光を発する（応力の作用方向に対する依存性があるという意味。）。
【０２０４】
本発明の「応力発光材料」は、その「組成」を含めた「立体構造」、さらには、この「構造」の中に位置する「電子密度の高い格子位置の元素」や「電子密度の低い格子位置の元素（『格子欠陥：元素が無い状態』となっているものも含む。）」によって、その電子状態の「遷移幅」が決まり、この「遷移幅」に相当するエネルギーを持つ「光」を発する。
【０２０５】
すなわち、外力によって発生した内部応力（「機械的なエネルギー」）を受けて、「エネルギーＥ＝プランク定数×光の振動数」＆「光の波長＝光速度／光の振動数」の式に基づく、所定の波長の光を放出するが、この内部応力の大きさをいかに大きくしても、また、この内部応力を与える速度をいかに大きくしても（すなわち、ひずみ速度をいかに大きくしても。）、「所定の波長」そのものは変化せず、「一定」である（材料に「固有」という意味。）。
【０２０６】
従って、このような「応力発光材料」をその内部に含めた、本発明の「フォーム用紙」の真正性判定を高い信頼性をもって実施することを可能とする。
【０２０７】
さらには、この「応力発光材料」に発生する「変形応力」の強度分布によって、すなわち、「応力発光材料」の「変形の仕方」、ひいては、本発明の「フォーム用紙」の「変形の仕方」によって、「所定の波長の光」の「発光強度」や「『フォーム用紙』の紙面上における『発光分布』」が異なってくるため、この性質を利用した真正性判定をも可能とする。もちろん、上記した「送り孔」や「ミシン目」等における「発光」、及び、「発光分布」も、すなわち、「特定部」の「形」や、「特定部」の並べ方は、上記したように、その真正性判定に利用可能である。
【０２０８】
予め設けてある「特定部」を除くと、本発明の「フォーム用紙」を適宜な製紙機にて、量産した場合には、個々の「フォーム用紙」の紙面上の「発光分布」（発光すると判っている『特定部』を除いた『分布』と言う意味。例えば、図１で示したような部分。）について、その「平均発光強度」は制御可能であるものの、個々の「フォーム用紙」の紙面上の「発光分布」、例えば、１１インチ幅の「連続用紙」とした「フォーム用紙」の中央をある「幅」をもって、その「進行方向」に、順次、連続的に発光させたときの「発光強度曲線（横軸を「用紙上の進行方向の位置」とし、縦軸を「発光強度」としたグラフ。）は、比較的変動の激しい曲線となり、且つ、その「幅」の設定によりその変動の仕方も大きく変化するとともに、その「発光強度曲線」は、個々の「フォーム用紙」に「固有」のものとなる。（「紙パルプ繊維」に対する個々の「応力発光材料」の配置や絡まり具合までは、人為的な制御が不可能という意味。）
さらには、このような「発光分布」を個々の「フォーム用紙」において、顕著に異ならせることを目的として、後述する製紙工程における「『紙パルプ繊維』と『応力発光材料』」の「懸濁液」の中の「応力発光材料」の「濃度」や「懸濁状態」を時間的に変化させる方法なども好適である。
【０２０９】
また、この「所定の波長の光」を視認する際に、適宜な光学フィルター（その「所定の波長の光」のみを通過させる波長フィルターなど。）を介して観察するなどして、その真正性判定の信頼性をさらに高めることも可能である。
【０２１０】
この新規な「応力発光材料」の発光メカニズムは、（独立行政法人）産業技術総合研究所山田氏、及び、新日本製鐵株式会社松尾氏により、いずれも、代表的な「応力発光材料」である、ＳｒＡｌ2Ｏ4：Ｅｕ系につき、詳細に発表されているため、以下に、その概略のみを記す。（「（独）産業技術総合研究所  生産計測技術研究センター  応力発光技術チーム長  徐超男（編集代表）、上野直広、寺崎正、山田浩志（編集委員）他著、“応力発光による構造体診断技術 Ｍｅｃｈａｎｏｌｕｍｉｎｅｓｃｅｎｃｅ  ａｎｄ  Ｎｏｖｅｌ  Ｓｔｒｕｃｔｕｒａｌ  Ｈｅａｌｔｈ  Ｄｉａｇｎｏｓｉｓ”、株式会社エヌ・ティー・エス、２０１２年８月発刊」参照。）
前者は、母体結晶が、スタッフド・トリジマイト構造であって、且つ、ＡｌＯ4四面体が「頂点共有」して形作られるハニカム構造となっており、その中の大きな空孔に、Ｓｒ2+イオンが配置している構造を持つ。そして、その母体結晶の中に、発光中心として、Ｅｕ2+イオンが添加されて、上記したＳｒ2+イオンの２つの種類のサイトに置換されているとし、このＥｕ2+イオンの「４ｆ−５ｄ電子軌道遷移」（このときの電子軌道エネルギーの差が上記のエネルギーＥとなる。）に伴う輻射遷移によって発光が起こるものとしている。
【０２１１】
後者は、燒結体作成時に、ＳｒＡｌ2Ｏ4のβ相からα相への熱弾性マルテンサイト変態が起こって、結晶内に「双晶界面」が形成され、その界面近傍の電子密度に勾配が生じ、紫外線照射などでＥｕから励起されたキャリアが、空孔などにトラップされた状態にある「応力発光材料」に、「応力」を負荷すると、「双晶擬弾性変形」が起こり、その変形に伴って「双晶界面」が移動することより、電子密度分布が変化して、トラップされたキャリアが解放され、発光中心のＥｕ2+と再結合して発光が起こるとしている。
【０２１２】
そして、この応力を除荷した際、「双晶界面」が元の位置に戻り、その際に、Ｅｕ2+からキャリアが励起され、空孔などにトラップされて、元の状態に戻り、この現象が繰り返されるとしている。
【０２１３】
これらの発光メカニズムから、「応力発光材料」は、「機械的エネルギーによる『励起』」を必要とせず、「トリボルミネッセンス」とは異なる現象と推察される。
【０２１４】
いずれにしても、母体構造そのものの「変形」、従って、「応力発光材料」としての「物理的な変形（具体的に巨視的なスケールで、曲がったり、ねじれたりして、その『形』を変えるという意味。）」が必須であって、「応力発光材料」に対して、このような「変形」を可能とするためには、「応力発光材料」の「動き易さ」、及び、実際に「動く領域（「動ける空間」という意味。）を併せ持つ、「フォーム用紙」の構成設計が必要となる。
【０２１５】
そして、この「応力発光材料を構成する『構造』に固有の波長の光」が、上記した「所定波長の光」であって、通常は、「可視光」の波長範囲、すなわち、光の波長で、４００ｎｍ〜８００ｎｍの範囲にあり、一つの種類の「応力発光材料」に対応して、一つの波長の光が発光する。従って、この発光した「所定波長の光」を観察者が目視にて視認できることとなる。
【０２１６】
但し、この「所定波長の光」の強度を、目視にて視認可能とするために、その「発光輝度」を、少なくとも１．０ｍｃｄ／ｃｍ2の大きさとする。
【０２１７】
そして、この「応力発光材料」と接している「紙パルプ繊維」そのものの透明性が高いことを利用し、このような「応力発光材料」の発光した光を、その近傍にある「紙パルプ繊維」の内部で繰り返し反射を起こしつつ通過するようにして、その視認性をさらに高めることができる。（その接している箇所から、「紙パルプ繊維」内を、発光した光が広がる際に、その光が「紙パルプ繊維」の最外壁との成す角度によっては、その光が、その最外壁で反射を繰り返すという意味。）
特に、屋外での目視確認においては、１０ｍｃｄ／ｃｍ2以上、さらに、「高輝度」と認識させ、且つ、その「発光」を真偽判定に利用する場合における、その判定の信頼性をより高くするため、１００ｍｃｄ／ｃｍ2以上の「発光輝度」を持たせる。
【０２１８】
もちろん、一つの「応力発光材料」に、「複数の構造（結晶構造や、発光中心元素の異なるものなど。）」を含ませたり、「フォーム用紙」に、複数の種類の「応力発光材料」を含ませたりして、複数の波長領域を持つ光を発光するものとしてもよいし、さらには、可視光以外の波長領域において、「応力発光」させ（紫外光や赤外光の応力発光をする材料を用いる。）、その発光した光で、あらかじめ、本発明の「フォーム用紙」に、適宜、含ませておいた「蛍光体層（適宜な蛍光材料を含む層。）」や「蛍光体パターン層（パターン状に形成した蛍光体層）」を「励起」して、可視光領域にて発光させて、結果として、可視光を視認するものとしてもよい。
【０２１９】
さらに、「製紙」工程においては、「紙パルプ繊維」を一定方向に流しながら製造するため、この方向に「紙パルプ繊維」の「長さ」方向が揃いやすく「紙の流れ目」ができるが、「応力発光材料」にも、この「流れ目」に沿った分布が発生し易くなり（「紙パルプ繊維」の「長さ」方向に、「応力発光材料」の「粒子」が揃うという意味。）、その結果として、「フォーム用紙」を、その「流れ目」に対して「垂直」に湾曲させる場合（個々の「応力発光材料」を「折り曲げる変形」となる。）と、その「流れ目」に対して「平行」に湾曲させる場合（個々の「応力発光材料」に対する「変形」がほとんど生じない。）とで、「応力発光材料」に発生する「応力」の方向のみならず、「応力」の大きさに対して、「大きな有意差（目視判別できる差という意味。）」を生じさせることができる。
【０２２０】
そもそも、「紙」とは、「植物などの繊維を絡ませながら薄く平（たいら）に成形したもの」であって、日本工業規格 （ＪＩＳ） では、「植物繊維その他の繊維を膠着させて製造したもの」と定義されている。
【０２２１】
「広義の紙」の原料としては、直径１００μｍ以下の細長い繊維状であれば、鉱物、金属、動物由来の物質、または合成樹脂など、ほぼあらゆる種類の原料を用いて「広義の紙」を作ることができ、「不織布」なども、「紙」の一種として分類されることがある。
【０２２２】
しかし、本発明の「フォーム用紙」とは、「植物繊維」である、「紙パルプ繊維」を原料にしているものとし、その「フォーム用紙」の「製法」（「製紙」の方法。）も、「紙パルプ繊維」を、適宜な「水」に分散させてから、「簀の子」や「網（ネット）」の上に広げ、脱水工程、及び、乾燥工程等を経て作られるものを用いる。但し、「水」を使用しない「乾式製法」で製造したものを除外するものでない。
【０２２３】
また、本発明の「フォーム用紙」に用いる「応力発光材料」の中には、「耐水性に劣る性質」を有するものもあるため、そのような「応力発光材料」の表面に対して、シリル化など、表面処理を施して、水による「応力発光材料」の結晶構造の崩壊や、発光性の喪失を防ぐことも好適である。
【０２２４】
さらには、その表面処理面を覆うように、熱可塑性樹脂や、熱硬化性樹脂の「被膜」を形成したものとしてもよい。特には、「紙パルプ繊維」と絡まり易い、メチルセルロース、エチルセルロース、硝酸セルロース、セルロース・アセテートプロピオネート等のセルロース系樹脂が好ましい。
【０２２５】
その表面処理剤としては、リン酸基、亜リン酸基、スルホン酸基、カルボン酸基、およびシラノール基の少なくとも何れかの酸性基、または、そのエステルを含む化合物を用いて、これらの表面処理剤を応力発光材料と反応させる方法により施すことができる。
【０２２６】
例えば、上記の表面処理剤を有機溶媒に溶解させ、その溶液に応力発光材料を添加し、攪拌する方法などを好適に用いることができる。
【０２２７】
特に、トリメチルシリルクロライドや、ヘキサメチルジシラザン等のシリル化剤による表面処理が好ましい。
【０２２８】
このような「応力発光材料」の耐水性の向上により、上記した製紙工程の中の「水」処理工程における発光性能の低下を防ぐことを可能とし、さらには、「フォーム用紙」としての耐水性や耐候性の向上を図ることができる。
【０２２９】
本発明における「フォーム用紙」に用いる「紙パルプ繊維」の原料としては、いわゆる「和紙」や「洋紙」の原料である、「木材」そのもの、「輸入木材チップ」、「非木材植物」、さらには、「古紙」を用いることができ、それらを「パルプ化」した、「木材パルプ」、ワラパルプ、ケナフパルプなどの「非木材パルプ」や、「古紙パルプ」などを用いることができる。
【０２３０】
または、「パルプ化」の方法による分類においては、「砕木パルプ（ＧＰ）」、「リファイナーグランドパルプ（ＲＧＰ）」などの「機械パルプ（ＭＰ）」や、「クラフトパルプ（ＫＰ）」などの「化学パルプ（ＣＰ）」を用いることができる。
【０２３１】
本発明の「応力発光材料」には、上記したように、「熱弾性マルテンサイト変態」近傍において、「物理的な変形」を伴って、その材料に「応力」を負荷すると「双晶擬弾性変形」を生じやすい材料である、「Ｅｕ添加ＳｒＡｌ2Ｏ4（ＳＡＯＥ）」等に代表される、「『物理的な変形』を伴って、その材料に『応力』を負荷した際に、所定の波長の光を発光し、且つ、その負荷した『応力』に応じてその発光強度が増加する」材料を焼成し、焼結させて、上記した「繊維」状など、所定の形状としたものを用いる。
【０２３２】
ここで、「『物理的な変形』を伴って、その材料に『応力』を負荷する」とは、
「フォーム用紙に対する所定の外力負荷」によって、その「外力負荷」が、「『紙パルプ繊維』に対する外力負荷」へと伝わり、さらには、「『応力発光材料』に対する外力負荷」へと伝わったときに、「応力発光材料」内に「応力ひずみ」が発生し、「応力発光材料」そのものが、「物理的な『変形』」＝「応力ひずみ」を生じることを意味する。
【０２３３】
すなわち、本発明の「応力発光材料」は、外力負荷を与えると、いわゆる「応力―ひずみ線図」において、その「弾性域内（応力―ひずみ線図において、直線状に変化する領域。従って、外力負荷を除去すると元の状態に戻ろうとする。）」における挙動を指す。（この挙動が、いわゆる「弾性変形」である。）
本発明の「応力発光材料」の「応力発光」は、この「弾性変形」領域で発生する現象を利用するものであって、その発光現象を、数百回から数万回程度、安定して起こすことができ、この「発光」を視認することで、その真正性を判定する目的、すなわち、この「発光」と「判定」を繰り返し行う用途に適している。
【０２３４】
このように、「『物理的な変形』を伴って、その材料に『応力』を負荷する」と、材料外形に対して、目視できるほど大きな「物理的な変形」を生じさせることができ、その材料内部の結晶構造そのもの（格子形状など。）や、晶壁（結晶と結晶の壁。）に対しての変形や移動を促進し、その「変形や移動」に基づく「発光」を増大させることができる。
【０２３５】
より具体的には、あくまで「結晶構造が、『どのような変化をするか』について『概念的なイメージ』を捉え易くするための説明」としてではあるが、以下のように例えることができる。
【０２３６】
すなわち、結晶格子の一つである「正方晶」に、「『物理的な変形』を伴わせて」、例えば、「正方晶の一つの軸方向へのせん断変形を伴う相変態」を起こさせて、外観上、あたかも「三斜晶」へと「変形」したような変化、または、複数の結晶構造が層状に重なった状態において、それらの結晶層の間で「ずれ変形」を起こさせて、「材料」全体として、「巨視的な変形（測定可能、もしくは、目視可能なレベルの変形。）」を生じるような変形に例えられる。（あくまでイメージである。）。
【０２３７】
そして、上記の「物理的な変形」が、その「応力―ひずみ線図」において、いわゆる「降伏点」を超えて、「塑性域」に達してしまうと、外力負荷に応じて「材料」が伸びていくのみとなり、その「材料」が「破断」するまで「伸び」続け、最早、繰り返し発光させることができなくなるため、このような「塑性域」における変形は、本発明の「変形」では無い。
【０２３８】
また、「材料形状にほとんど変化を与えずに、その材料の内部応力を高める」ことも、本発明の「変形」に該当しない。
【０２３９】
例えば、「その材料の外形面に、数百Ｎ（ニュートン）の外圧を負荷して、その材料の内部応力を高めても、『応力ひずみ』が発生せず、且つ、『材料形状』がほとんど変化しない状態」においては、その材料内部の結晶構造そのもの（格子形状など。）や、晶壁（一つの結晶構造と他の結晶構造の間の壁<境界面>。）に対しての変形や移動が発生しないと考えられ、言い換えると、「単に、格子を構成する原子間の間隔やその配置を維持したまま、負荷された大きい圧力に、それらの構造が耐えている状態」を指し、従って、その原子配置等から想定される「電子状態」に何らの変化も無いことから（従って、電子遷移による発光が無い。）、本発明の「外力負荷とその変形」とは異なり、「本発明に係る発光」は何ら生じない。
【０２４０】
本発明の「応力発光材料」には、多面体構造の複数の分子によって形成される母体構造の空間に、アルカリ金属イオンや、アルカリ土類金属イオンが、挿入された基本構造を有し、その一部が、希土類金属イオン、や遷移金属イオンの中の、少なくとも１種の金属イオンによって置換されている応力発光材料、ＡｌＯ様構造、及び、ＳｉＯ様構造の四面体構造を有する複数の分子によって形成された３次元構造と、非対称性のフレキシブルなフレーム構造とを有する基本構造に、発光中心が挿入された構成である応力発光材料、歪エネルギーの形成によって、圧電効果、格子欠陥、および変形による発熱等の機構により発光する応力発光材料や、複数の結晶構造を混在してなる混和とした応力発光材料など、さらには、これらの応力材料の発光輝度を、数百倍以上高めた、高発光輝度応力発光材料、可視光領域以外の発光を生じる紫外光（赤外光）発光応力発光材料、もしくは、超微粒子化して透明な樹脂に分散せて、改めて「粒子状等の所定の形状」とした応力発光材料などを用いることができる。
【０２４１】
これらの材料を用いて、本発明の「応力発光材料」を、所望の形状、すなわち、「粒子状」などとするためには、材料組成を整えた粉体混合物を、そのまま、もしくは、適宜な樹脂材料に分散混合して、所定の形状を有する「成形型」に入れ、焼成、そして、燒結させて得ることができる。
【０２４２】
または、「焼成時に焼失し得る樹脂板」上に、上記の粉体混合物そのものや、上記の樹脂材料分散混合物を、微細な網点状に形成後、同様に、焼成し、燒結させて得ることができる。
【０２４３】
もちろん、単なる「破砕（粉砕）方式」を採用することも可能であるが、その破砕（粉砕）物は、上記の方法で作製したものより、その「形状（外形）」の均一性や、寸法精度、さらには、その表面の「凹凸形状」の制御性などが若干劣るものとなり易いため、この方式の場合には、あらかじめ求める形状に近い厚さとした、「薄くシート状の成形体」を燒結させた後に、破砕（粉砕）することが好ましい。
【０２４４】
また、本発明の「応力発光材料」として、「応力集中係数αが２以上である応力発光材料」を使用することで、その「発光」強度を高いものとし、その視認判定の信頼性を確保することができる。
【０２４５】
本発明の「応力発光材料」の「応力集中係数α」を、２以上とするためには、「粒子状」の外形をした「応力発光材料」の一部に、その直径の１／１０〜１／５の深さの「凹み」や「切欠き」を設ける。この「凹み」や「切欠き」は、「応力発光材料」の繰り返し発光性が維持できる範囲において、または、「そのための加工処理」が可能な範囲において、複数個所、設けてもよい。
【０２４６】
この「凹み」の形は、「底の浅い形」としても、もしくは、「底の深い形」としても、いずれも、この「凹み」の「底部」周辺に、「応力集中」が起こり、その「応力集中係数α」は、２以上となる。
【０２４７】
さらには、この[凹みの開口幅／凹みの深さ] 比を、[＜１／２０]とすると、ほとんど「裂け目」のような形とすることができ、その「底部」は「鋭利な刃物の切っ先」の様になり、この「底部」における「応力集中係数α」は、１００以上となる。
【０２４８】
同様に、「段差」、「凹凸」や、「材料組成の急激な変化」を設けることで、「応力集中係数α」の値を調節することができる。
【０２４９】
このような、「応力発光材料」に、所望の「凹み」や「切欠き」を設けるには、上記した「成形型」や、「焼成時に焼失する樹脂板上」にあらかじめそのような「凹み」部や、「切欠き」部に該当する部分を設けておく方法を用いる。
【０２５０】
また、「貫通孔」や、非常に「鋭利な隙間」を設ける場合には、「焼成時に焼失する樹脂」をその箇所に詰め込んでおく方法を用いる。
【０２５１】
本発明の「応力発光材料」は、発生した「応力の大きさ」に応じて、さらには、ほぼ比例して、その発光強度が大きくなるため、「応力集中係数α」が大きいほど、その発光強度が増大し、視認性を向上させることができる。
【０２５２】
この「応力集中係数α」は、大きいほど望ましく、２以上とする。さらには、１０以上、より好適には、１００以上とすることで、その発光強度を「高輝度」とすることができるため好適である。
【０２５３】
また、このようにして「応力集中係数α」の大きい「応力発光材料」を用いることで、「応力発光材料」に負荷する「応力」の「大きさ」は、例えば、ＪＩＳ  Ｘ  ６３０５（２０１０：ＩＳＯ／ＩＥＣ  １０３７３−１）の「識別カードの試験方法―第１部：一般特性」に提示されている、「カードの右側３ｍｍ以内の領域全体に０．７Ｎの荷重（Ｆ）を１分間かける。」というような「大きな応力負荷。（１０ＭＰａ程度と試算される。）」でなく、観察者の「手」で軽く曲げる程度の「大きさ」で、十分な発光を得ることができるものとなり、そのような応力負荷を、５ｋＰａ〜１ＭＰａ、好ましくは、５ｋＰａ〜１００ｋＰａに設定することができる。
【０２５４】
但し、上述したように、「応力集中係数α」が大きければ大きいほど、「応力発光材料」の「形状」の「不連続性」が、いわゆる「急激」なものとなり、「応力発光材料」を「発光」させるための「変形」を繰り返すと、容易に「破壊」され、もはや、「発光」しなくなるため、「応力集中係数α」が１０００を超えるものとすることは、不適当である。
【０２５５】
「応力集中係数α」の計算は、上述した「円柱形」のような、単純な形状においては容易であるが、より複雑な形状を持つ「応力発光材料」に対する、しかも、「応力発光材料」の中で、「所定の部位」に「応力が集中」し、その「『応力発光材料』の中で『応力集中係数αが２以上』となる所定の部位」の、その『応力集中係数α』の値を求めるためには、「有限要素法」を用いた「構造解析ソフト（応力分布解析ソフト）」を適用して求める必要がある。
【０２５６】
この方法により、「応力発光材料」に対して、どの方向からどのような大きさの外力を負荷すると、どの部位の『応力集中係数α』が高くなるかを試算することができ、さらには、本発明の「フォーム用紙」そのものに対して、その「フォーム用紙」を引っ張る力の大きさや方向、曲げる力の大きさや方向、さらには、ねじる力の大きさや方向に対する「フォーム用紙」内の応力集中傾向を試算することが可能となる。
【０２５７】
このようにして、本発明の「フォーム用紙」の応力集中傾向を分析し、さらに、その内部に含めた「応力発光材料」の「形状」やその配置を分析することで、最終的には、その「応力発光材料」の、その「応力集中部分」の「応力」の大きさを推定する。
【０２５８】
また、本発明において、「応力発光材料」の「色調」を、その「フォーム用紙」に用いた「サイジング剤」の「色調」との「色差」で、０．５以下とすることで、「用紙」内の「応力発光材料」の存在を隠ぺい可能とする。
【０２５９】
「フォーム用紙」の「製紙」工程で使われる、種々の薬品や添加物、すなわち、本発明の「フォーム用紙」に用いられる、これら添加物の総称としての「サイジング剤」には、その「製紙工程」において、「網（ワイヤー）」の上に残る「紙パルプ繊維」や鉱物系填料の割合（歩留まり）を向上させるために添加される薬品であって、主に硫酸アルミニウム、ポリアクリルアミドなどのポリマー類、デンプン類、さらには、カルボキシメチルセルロースや無機のコロイダルシリカが用いられる、歩留剤、「製紙工程」において、水切れを良くし、乾燥性を上げるために添加される薬品であって、ポリエチレンイミンやポリアクリルアミド、カチオン化デンプンなどが用いられる、濾水向上剤、「用紙」に強度をもたせるために添加され、内添方式で用いられる、尿素ホルムアルデヒド樹脂、メラミンホルムアルデヒド樹脂、ポリアミドポリアミンエピクロルヒドリン、ポリビニルアミンなど、濡れて水分を帯びた状態での強度を持たせるための湿潤紙力増強剤、カチオン化デンプンやカチオン性や両性のポリアクリルアミド系コポリマーなど、通常の乾いた状態での紙の強度を上げるための、乾燥紙力増強剤、表面方式で用いられる、紙の表面に、変性でんぷん、ポリアクリルアミド、ポリビニルアルコールなど、塗布またはスプレーで付着させる、紙力増強剤、「機械抄き和紙」の「紙パルプ繊維」を水中に分散させた状態を保ち、重ね合わせた紙の接着を防ぐ効果のあるトロロアオイなどの天然「ねり」や、ポリアクリルアミドなどの合成粘剤（合成ねり）、ロジン石鹸、アルキルケテンダイマー、アルケニル無水コハク酸、ポリビニルアルコールなど、内添方式のもの、または、酸化でんぷん、スチレン・アクリル共重合体（コポリマー）、スチレン・メタクリル共重合体など、ゲートロールコーターや液膜転写によって塗布する表面方式のものであって、「用紙」に対して、インクなど液体の浸透性を抑え、裏移りや滲みを防ぎ、ある程度の耐水性を与える目的で加えられる、サイズ剤、パルプの減量、軽量化に対応しながら、不透明性や印刷性能を保つために、脂肪酸エステルエマルジョンなどの界面活性剤で、繊維表面を一部疏水化させることで効果を与えつつ、濾水性も上げる効果を持つ、「用紙」の密度を減らし、容積を増やす目的で加えられる薬剤である、嵩高剤、紙に不透明性をもたせて裏抜けを防いだり、白色度、平滑性などをもたせるために配合または塗布される鉱物性の粉末であって、主にタルク、カオリン（白土）、炭酸カルシウム、酸化チタン、硫酸バリウムなど、さらには、非晶性シリカ（ホワイトカーボン）、有機系填料として尿素樹脂も使用され、フィラー、さらには、顔料として、カオリン、炭酸カルシウムや有機白色顔料を用い、バインダーとして、ブタジエンを主体とした合成ゴムラテックスが用いられ、紙の表面に白色の顔料を含んだ塗料液を塗布して、白色度、平滑性や、印刷適性をあげたり、耐水性を与えたりし、でんぷん、カゼイン、カルボキシメチルセルロースなどを添加して、保水剤や、改質剤として用いられる、塗工用薬品などがある。
【０２６０】
この「サイジング剤」の「色調」としては、本発明の「フォーム用紙」に添加する「サイジング剤」の全体の「色調」を用いる。
【０２６１】
この「応力発光材料」の「色調」と、「サイジング剤」の「色調」を「同色」とすることにより、「フォーム用紙」の中に「応力発光材料」を含めてあることを「隠ぺい」することが可能となる。従って、この色差△Ｅを、０．５以下とするが、さらには、０．３以下とすることが好ましい。
【０２６２】
具体的には、まず、「応力発光材料」を含めず作成した「試作紙」の「色調」を測定し（紙パルプ繊維は基本的には「透明」であるため、「紙パルプ繊維」と「サイジング剤」を併せたものを用いることができる。）、この色調との色差が０．５以下となる「色調」を持つ「応力発光材料からなる『シート』」を選定して、本発明に用いる「応力発光材料」の組成を定める。（さらに、厳密には、「紙パルプ繊維とサイジング剤を併せたもの」の色調と、「紙パルプ繊維、サイジング剤と応力発光材料を併せたもの」の色調を比較する。）
この色差は、分光色差計、分光色彩計、分光測色計、微小面分光色差計や、オプティカルファイバー式分光色差計などを用いて、測定することができる。
【０２６３】
また、「応力発光材料」を「所定のパターン」状、例えば、所定のサイズの文字、図形や、記号、特には、真正性判定用の何らかの「メッセージ（『真正』の文字など。）」を所定のサイズで設け、その「所定のパターン」を「応力発光材料」を発光させる前段階や、その「所定のパターン」の存在を隠したい状況においては、特に、その秘匿性を高めるために、この「色差」を小さくしておくことが望ましい。
【０２６４】
このような「所定のパターン」としては、その「フォーム用紙」の用途により、番号または記号のみならず、文字、図形、マークその他、個人、及び、その「フォーム用紙」の供給者が共通に認識できるもの（この対象は、いわゆる「情報」全てとなる。）であれば何れも用いることができる。
【０２６５】
そして、その認識方法も、少なくとも目視確認により認識できる情報を有しながら、目視以外の認識方法、例えば、光学読取方法を採用することができる。
【０２６６】
特に、この「所定のパターン」として、「フォーム用紙」の種類や型番号、製造メーカー名や、その製造日を採用し、その「フォーム用紙」のトレーサビリティを確保することも好適である。
【０２６７】
また、ある限定した用途や目的に使用するために製造する「フォーム用紙」などには、その用途や目的に応じた「情報」、例えば、ロゴ、印章、その他、他社との識別性を有する文字、図形や、記号等、すなわち、ブランドロゴ表示や、出版社、著作者、ゲーム機運用会社、高級ブランド、セキュリティ会社、金券類発券者や発行者、配達や配送会社、販売会社、その他関連組織等の名称や、真正性を表す文字や記号等を含めた「情報」であって、そのロゴや、文字、図形や、記号等が、その用紙の付加価値や、品質保証等の信頼性を高めるもの（証明するもの）などを採用することができる。
【０２６８】
さらには、単なる連続番号や記号であって、登録することによりその有効性を発現するもの、暗号鍵番号である共通鍵番号のように同一の番号、さらには、全くの乱数であって「フォーム用紙」を作製するときに発生させ、作製者を含め誰も、その番号の内容を知らないように工夫した番号等、知ることが許された者（正規な購入者等を用いる。もちろん、全体システムの設計者や、「フォーム用紙」を応用した製品の発行者等が含まれる場合もある。）のみが見ることができ、その他の者は、物理的に見ることができないように設定される番号または記号等を用いてもよい。
【０２６９】
そして、このような、いわば、「隠しパターン」を確認する方法として、所定の形状の「治具」、例えば、「底のサイズが、縦３０〜５０ｍｍ×横５０〜１００ｍｍのかまぼこ型」であって、その突出部の曲率半径が１０ｍｍ〜１００ｍｍである「治具」の、その突出部の曲面上に、本発明の「フォーム用紙」を、観察者が手の指で押し当てて発光させる方法を採用することができる。
【０２７０】
さらには、その確認すべき「隠しパターン」の文字サイズを、縦５〜１０ｍｍ×横１０〜３０ｍｍとして、その「治具」の曲面上で読み取ることができるようにすることが好ましく、より安定した真正性判定を可能とする。
【０２７１】
一例をあげれば、「隠しパターン」の文字サイズを、１０ｍｍ×横２０ｍｍ（縦横比１／２の「横長」とする。）とし、「曲率半径が６０ｍｍで、底面のサイズが、縦３０ｍｍ×横５０ｍｍのかまぼこ型」の形状の治具の、その曲面上に、本発明の「フォーム用紙」を、観察者が手の指で押し当て、さらには、「フォーム用紙」の両端を下方に引っ張ったり、その状態で治具に擦りつけるように動かしたり（紙を『しごく』動作とも表現される。）して、発光した「隠しパターン」状の文字を、視認し、判定する。
【０２７２】
また、本発明の「フォーム用紙」に対して、「垂直貫通部」の一つとして、孔開け加工を施す際の加工具には、両刃、片刃、二段刃、片二段刃、または、蛤刃等の「刃先」を持ち、その「刃」の「形」を、円形や、角形等の所望の「形」としたものを用い、その「刃」の材料組成として、ＳＫ６０等のＳＫシリーズ（炭素工具鋼。）、ＳＫＳ（合金工具鋼鋼材の一種、タングステン鋼。）４等のＳＫＳシリーズ、ＳＫＤ（合金工具鋼鋼材の一種、ダイス鋼。）１１等のＳＫＤシリーズ、ＳＫＴ（合金工具鋼鋼材の一種。）４（ロックウェル硬度ＨＲＣ：４２以上。）等のＳＫＴシリーズ、ＳＫＨ（高速度工具鋼、もしくは、ハイス鋼、以下、同様。）３、ＳＫＨ１０、ＳＫＨ５１、ＳＫＨ５９等のＳＫＨシリーズ、ＳＵＳ（ステンレス鋼、以下、同様。）４４０Ｃ等のＳＵＳシリーズ、その他、オーステナイト系ステンレス、ＷＣ−Ｃｏ（タングステン・カーバイド−コバルト）系合金（ロックウェル硬度ＨＲＡ：８０〜９４、抗折力：２〜５ＧＰａ、ヤング率：５００〜７００ＧＰａ。）等の超硬合金などを用いることができる。
【０２７３】
特には、その硬度及び耐久性から、超硬合金が好ましい。
【０２７４】
そして、孔開け加工を施す、その「孔（貫通孔」」の「形」（『垂直貫通部』の『開口』の形状。）としては、「円形」、「楕円形」、「三角形」、または、「長方形」等の様々な「形」を用い得るが、「連続帳票」に最も用いられる「孔（貫通孔」」である「スプロケットホール（送り穴）」の例を以下に示す。
【０２７５】
その寸法、及び、精度は、ＪＩＳ  Ｃ６２８３に準じ、「送り穴」の直径は、４．０±０．１ｍｍの「円形」（但し、『穴の周辺』が、『歯状（切り込み入り。菊丸ともいう。）』になっている『送り穴』は、この値が、最小直径に該当し、その最大直径は、４．５ｍｍを超えない。）であり、「送り穴」の中心間距離は、１２．７０ｍｍ±０．０５ｍｍ、「送り穴」の位置は、その「連続伝票」の左右両端の余白に設けられ、「送り穴」のセンタラインと対応する端辺までの距離は、６．０±０．７ｍｍとする。
【０２７６】
また、他の「孔」の例として、いわゆる「パンチ穴」があるが、その「パンチ穴」の一つである「２穴（ＪＩＳ  Ｓ６０４１）」は、「穴」の直径が、５．５〜６．５ｍｍの「円形」、「穴」の位置が、「フォーム用紙」の一番近い端から１１〜１３ｍｍ、「穴」どうしの距離が、「穴」の中心間距離として、７９．５〜８０．５ｍｍとするものである。
【０２７７】
その他の「規格『穴』」や、「ドンコ穴(26穴・30穴など)」、「コンピュータ穴」、「角ドンコ」、さらには、「針穴」などを、本発明の「フォーム用紙」に設けることができる。
【０２７８】
また、本発明の「フォーム用紙」に対して、施し得る「ミシン加工」には、その「ミシン刃」に、ゼンマイ刃、フレキシブルダイ（樹脂板上に『刃』が設けられているもの。）、ロータリーダイ（回転するロールの表面に『刃』が設けられているもの。高速連続加工が可能となる。）等を用い、通常ミシン、マイクロミシン、ジャンプミシン(止ミシン、L字ミシン、Ｔ字ミシンなど。)、スリッターミシン、角ミシン等の種々の「ミシン加工」を施すことができる。
【０２７９】
その「ミシン刃」の「刃先」は、上記した孔開け加工具と同様のものを用い、その材質も、上記した孔開け加工具と同様のものを用いることができるが、さらに、その「刃先」の耐久性より、ロックウェル硬度で、ＨＲＣ＝３０〜６０のものも用い得る。また、「刃先の頂部」に、より硬度の大きい材料や、離型性を有する材料を配することも、その耐久性を向上させ、好適である。
【０２８０】
「ミシン刃の厚さ」は、０．５〜５ｍｍであって、その断面形状が、「角形」でなく、「楕円形」であるもの（どこにも『角』がなく、なだらかな『曲線』のみであるという意味。）、特には、その「角丸」部分の曲率Ｒが、その「厚さ」の１／２〜１／１０となるように、「先細りの形」としたものが好ましい。
【０２８１】
「ミシン刃」の断面形状を、「角形」とすると（すなわち、『垂直貫通部』の『開口』の形状を、４つの角が直交して、事実上、『鋭利な角』となっている『四角形』となるようにするという意味。）、その「角」において、著しく大きい応力（理論的には、『無限大の大きさ』となる。）が発生するが、繰り返し変形操作によって、その「角」を起点とする「破れ」が発生し易く、本発明の目的である「真正性判定」には不向きとなる。
【０２８２】
その「刃先の形」であるミシン目としては、「カット／アンカット」として、通常のミシン刃として、［１／１］（単位ｍｍ、以下、同様。）、「２／３」、「２／１」、「２／１．５」、「２．５／３」、「２．５／１」、「２．５／１．５」、「２．５／２」、「３／１」、「３／１．５」、「３／２」、「３／２．５」等、マイクロミシン刃として、「０．２／０．１」、「０．２／０．１５」等を用い得る。
【０２８３】
また、「ミシン目」として、「連続帳票」に対し、「水平内部ミシン」（横ミシンの一種。例えば、カット／アンカット＝３／１、且つ、ミシン止め左右１０ｍｍ。）、「折りミシン」（横ミシンの一種。例えば、カット／アンカット＝２．５／１）や、「垂直内部ミシン」（縦ミシンの一種。例えば、カット／アンカット＝２／１）を設けることもできる。
【０２８４】
さらには、「押し刃」を用いて、「押し掛」を付してもよい（『切欠け部』、もしくは、『凹部』となる。）。
【０２８５】
その他、二つ折、巻三つ折り、内外三つ折り、ジャバラ折り、カンノン折り、カンノン開き折り、クロス折り、レター折り、地図折り、及び、それらの組み合わせ折りなど、さらには、ダイレクトメール折、四つ折や、ミニ折(『取扱説明書』や『能書』など。)等の「折り加工」（折った部分が、『凹部』となる。）、さらには、スリッター加工（『スリット状貫通部』となる。）、バースト加工、全面糊付け加工、部分糊付け加工、窓開け加工、窓フィルム貼り加工、封筒加工、エンボス加工（エンボス部が『凹部』となる。）や、磁気ストライプ等、偽造防止その他の目的の種々の材料の貼付加工や、転写加工などの「後処理」を施すことができる。
【０２８６】
また、不可視レーザーを利用する工作機械である「レーザー加工機」を用いて、本発明の「フォーム用紙」に、上記した種々の「後処理」を施すことも可能である。
【０２８７】
この場合には、上記した種々の「刃」の著しい摩耗を考慮する必要が無いことから（但し、『レーザー光の出力』は、より高くする必要がある。）、特に好ましい。
【０２８８】
ただ、本発明の「フォーム用紙」に用いられる「応力発光材料」は、素材として、屈折率が高く、「応力発光材料」の表面で、加工用の「レーザー光」を高い反射率で反射してしまうため、そのような「反射現象」を抑制するため、「応力発光材料」の表面を散乱性の高いものとしたり（凹凸形状を『増す』。表面の『凹凸の数』を多くし、且つ、その『起伏』を激しいものとするという意味。）、または、「応力発光材料」を「微粒子化」して、「レーザー光」の「透過性」を高めて、その「レーザー加工性」を向上させることが好適である。
【０２８９】
この「レーザー加工機」には、気体式レーザー加工機と、固体式レーザー加工機を用いることができ、気体式レーザー加工機としては、平均出力が、数Ｗ〜数十ＫＷの、連続出力式、または、パルス発振式、さらには、ファイバーレーザー式の炭酸ガスレーザー（発振波長：９〜１１μｍ。従って、この『波長』に対する『低反射性』、または、『透過性』が必要となる。以下、同様。）などを用い、固体式レーザー加工機としては、平均出力数Ｗ〜数ＫＷの、連続出力式、または、パルス発振式、さらには、ファイバーレーザー式のＹＡＧ（Ｙ：イットリウム、ＡＬ：アルミニウム：Ｇａｒｎｅｔ：ガーネット）レーザー（発振波長：１．１μｍ。『高調波』も使用可能。）や、平均出力数Ｗ〜数十ＫＷのＹｂ：ＹＡＧファイバーレーザー（Ｄｉｏｄｅ  Ｐｕｍｐｅｄ  Ｓｏｌｉｄ  Ｓｔａｔｅ<ＤＰＳＳ>レーザーの一種。他に、Ｎｄ：ＹＡＧファイバーレーザー等がある。）を用いることができる。
【０２９０】
その「後処理」の内容に応じて、レーザー光の平均出力、レーザー光のスポット径、光学系による焦点距離や、焦点深度、さらには、レーザーパルスのピーク出力、平均出力、繰り返し周波数及び、デューティ比を調整する。
【０２９１】
そして、上記した以外の「垂直貫通部（スリット状貫通部含む。）、斜め貫通部（スリット状貫通部含む。）、切欠け部や、凹部」は、上記した治具や、装置を使用して設けることができる。
【発明の効果】
【０２９２】
本発明の「フォーム用紙」によれば、
外観上は、単なる「フォーム用紙」、もしくは、単に「垂直貫通部、斜め貫通部、切欠け部、及び／または、凹部」などの「特定部」が設けられている「フォーム用紙」を使用していると認識させておきながら、実際には、その「フォーム用紙」内部に、その外観からは全く認識できない形で、「応力発光材料」を「紙パルプ繊維」とともに含ませておき、その「フォーム用紙」に対する所定の外力負荷によって、その「紙パルプ繊維」が変形を生じ、特には、その「特定部」にある「紙パルプ繊維」が大きな変形を生じ、同時に、「応力発光材料」の所定の部位に「変形応力」が発生して、その所定の部位からその変形応力に応じた強度を有する所定波長の光が発光し、視認可能となることをもって、その「フォーム用紙」の真正性を、特段の照明光なく、容易に判定することを可能とした「フォーム用紙」が提供される。
【０２９３】
また、この「応力発光材料」を特定の形状とし、さらには、「紙パルプ繊維」と接するように含ませて、その「発光」を増大させ、その上、「フォーム用紙」に用いる「サイジング剤」との色差を０．５以下として、その意匠性や偽造防止性を高めた「フォーム用紙」が提供される。
【図面の簡単な説明】
【０２９４】
【図１】は、本発明の一実施例を示す「フォーム用紙Ａ１」の一部断面図である。
【０２９５】
（『特定部Ｋ１〜Ｋ３』を含まない部分の一部断面図を示している。『フォ                ーム用紙Ａ１』の中に、『紙パルプ繊維１』及び『応力発光材料Ｐ１』が                含まれている様子、及び、『応力発光材料Ｐ１』の『応力集中部分Ｓ１（                所定の部位）』、さらに、『紙パルプ繊維１』と『応力発光材料Ｐ１』が                接している状況を模式的に示している。そして、この接点も、応力集中部                分となり得る。）
【図２】は、本発明の一実施例の「フォーム用紙Ａ１」を製造するための「製紙工程」の              流れを示した図である。
【０２９６】
（『特定部Ｋ１〜Ｋ３』を設ける処理は、抄紙工程１工程、抄紙工程２工程              、または、加工＆仕上げ工程に含まれる。）
【図３】は、本発明の一実施例を示す「フォーム用紙Ａ１」の図である。
【０２９７】
（薄い平板状の『フォーム用紙Ａ１』の中央部に、『垂直貫通部：特定部Ｋ１              』が設けられている『形状』を成す。この『垂直貫通部：特定部Ｋ１』の中              の『応力集中箇所ＫＳ１』は、『フォーム用紙Ａ１』に加える『外力負荷』              によって、その位置が変わるが、図３においては、『垂直貫通部：特定部Ｋ              １』の『開口』の形状である正方形の一つの角を、例示している。本図は、              『模式図』であって、同一の『直角柱である四角柱形状』を有する『垂直貫              通部：特定部Ｋ１』を、３個のみ、整然と配置したものを示している。また              、『紙パルプ繊維１』及び『応力発光材料Ｐ１』の表示は省略した。以下の              図において同様。）
【図４】は、本発明の他の一実施例を示す「フォーム用紙Ａ２」の図である。
【０２９８】
（薄い平板状の『フォーム用紙Ａ２』の中央部に、『斜め貫通部：特定部Ｋ２              』が設けられている『形状』を成す。この『斜め貫通部：特定部Ｋ２』の中              の『応力集中箇所ＫＳ２』は、『フォーム用紙Ａ２』に加える『外力負荷』              によって、その位置が変わるが、図４においては、『斜め貫通部：特定部Ｋ              ２』の『開口』の形状である正方形の一つの角を、例示している。本図は、              『模式図』であって、同一『斜角柱である四角柱形状』を有する『斜め貫通              部：特定部Ｋ２』を、３個のみ、整然と配置したものを示している。）
【図５】は、本発明のさらに他の一実施例を示す「フォーム用紙Ａ３」の図である。
【０２９９】
（薄い平板状の『フォーム用紙Ａ３』の一方の表面に、所定の形状の『切欠け              部：特定部Ｋ３』が設けられている『形状』を成す。本図の中で、『切欠け              部：特定部Ｋ３（楔形）』の『底辺』が『応力集中箇所ＫＳ３』となる。本              図は、『模式図』であって、同一の三角柱形状を有する『切欠け部：特定部              Ｋ３』を、６個のみ、整然と配置したものを示している。）
【図６】は、本発明の一実施例の「フォーム用紙Ａ１」を俯瞰した図である。
【０３００】
（『連続帳票』である『フォーム用紙Ａ１』に、孔開け加工により設けた『              送り孔ＨＬ』、横ミシン加工により設けた『横ミシンＭ１』、縦ミシン加工              により設けた『縦ミシンＭ２』、及び、スリッター加工により設けた『スリ              ットＳＬ』の『加工状態』を、模式的に例示している。『フォーム用紙Ａ１              』としての『単票』や、その他の加工を施した状態は省略している。）
【発明を実施するための形態】
【０３０１】
以下、本発明の実施形態について、図面を参照しながら、詳細に説明する。
（紙パルプ繊維及びサイジング剤）
本発明の「フォーム用紙Ａ１」（もしくは、フォーム用紙Ａ２、または、Ａ３。以下、同様。）に用いられる「紙パルプ繊維１」は、図２の製紙工程の中の、「パルプ化工程」、「パルプ漂白工程」、「パルプの精選＆脱水工程」及び、「原料調整工程１：融解＆叩解」工程を経て得ることができる。（図１〜図５参照。図１では、サイジング剤を表示していない。）
「紙パルプ繊維１」の原料としては、「木材」、「輸入木材チップ」、及び、「古紙」が主に用いられるが、「製紙」による森林伐採を抑制する観点から、ケナフ、サトウキビ、タケなどの「非木材植物」が用いられる場合もある。
【０３０２】
その「非木材植物」には、「リネンパルプ」と呼ばれ、古くから紙の主原料であったアサ、木の樹皮が原料となるカジノキ、ガンピ、ミツマタ、マユミや、「和紙」の主原料であって、栽培し易いコウゾ、「竹紙」の原料となる竹、繊維が細くて短すぎるため、比較的紙力が弱くなる稲藁や麦藁、亜麻、古くは洋紙の主原料であり、綿花の加工途中で生ずる地毛などの短繊維（リンター）を原料として漉いて「紙」とすることもでき、また「繊維」が比較的長いラグパルプ、綿花の地毛などの短繊維から作られるリンターパルプの原料となる木綿、 バガス（絞りかす）パルプの原料となるサトウキビ、比較的繊維が細長く、しなやかで強い「紙」を作ることができる、アバカ（バショウ科の植物）パルプ の原料となるマニラアサ、木に近い性質を持ち、成長が非常に早く、木材の代替となるケナフ、茎の繊維が利用されるバナナ、 非常に強度が高く、絞りかすの繊維を用いる、アブラヤシなどがある。
【０３０３】
「紙パルプ繊維１」の原料としては、本発明の目的より、「Ｌ材」より「しなやか」な、「Ｎ材」が好ましく、「和紙」の原料となるものなどが、特に好適である。また、上記した「非木材植物」の中では、同様の意味において、強度が高く、長い繊維であって「しなやかさ」を持つ、「マニラアサ」、「アブラヤシ」が好適である。
【０３０４】
「古紙」は、水に溶解し、機械的な力や重力、界面活性剤などの薬品を利用して「紙パルプ繊維１」以外の異物(金属やフィルム、粘着性樹脂、印刷インキ、コピートナーなど）を分離、除去し、用途に応じて白さを高めるよう漂白処理を加え、脱水し、乾燥して「紙パルプ繊維１」とするが、その回収ルート、回収する「紙」の種類、分別状態などによってその組成や品質が大きく左右されるため、本発明の「フォーム用紙Ａ１」の材料としてはやや不適当であるものの、その低価格性から用い得る。
【０３０５】
また、金属繊維や、樹脂繊維（高分子繊維。アラミド繊維など。）を、本発明の「フォーム用紙Ａ１」の強度補強（繰り返しの変形によって、「フォーム用紙Ａ１」が破れたり、劣化することを防ぎ、且つ、元の形状への復元を助長する効果。）の目的で「紙パルプ繊維１」に対して、５％〜２０％添加することは、好適である。この添加量が、５％未満であると、この「補強」効果が不十分であり、２０％を超えると、「紙パルプ繊維１」と「応力発光材料Ｐ１」との絡まりや、結合を阻害することとなる。
【０３０６】
「木材」としては、モミやマツなどの針葉樹（「Ｎ材」となる。）、及び、ユーカリ、ポプラなどの広葉樹（「Ｌ材」となる。）が用いられ、針葉樹では仮道管が、広葉樹では木繊維細胞が主に使われる。針葉樹の繊維は、広葉樹の繊維より太く長いため、針葉樹から製造した「フォーム用紙Ａ１」の方が強い「紙」となる。「情報用紙」の多くは、広葉樹が主原料になっている。
【０３０７】
「輸入木材チップ」としては、アメリカ、オーストラリア、ニュージーランド、チリや中国などから輸入される、製材の背板などの残りや、間伐材、廃材などから製造されるものや、「製紙」原料目的で植林された、ユーカリやアカシアなどの木材から生産されるものを用いる。
【０３０８】
「紙パルプ繊維１」の原料となる「植物繊維」は、「セルロース」が主成分であって、細分化すると、「セルロース」、「ヘミセルロース」及び「リグニン」に分けられ、「セルロース」が骨格を形作り、「ヘミセルロース」が接続を促進し、「リグニン」が空隙充填を担っている。
【０３０９】
この中で、「セルロース」は、その構造の中に非常に多くの「ＯＨ基」を有することから、「水素結合」によって結びつく性質がある。この「水素結合」によって、さらには、「フォーム用紙Ａ１」の中に含まれる水分（Ｈ−ＯＨ）の助けを借りて、「紙パルプ繊維１」どおしが、それらの交差する箇所において結合している（くっつき合っている）。（図１において、この「紙パルプ繊維１」どおしの結合箇所は、特段の表示をしていない。）
「紙パルプ繊維１」は、「植物繊維」から、マトリクスであるリグニンおよびヘミセルロースを除去するパルプ化の後、パルプ繊維(細胞壁単位)を分離(離解)して叩解した素材である。
【０３１０】
「紙パルプ繊維１」は、その表面に水酸基を多数有するため、乾燥させると水素結合を形成して自己接着したり、「応力発光材料Ｐ１」と結合することで、「フォーム用紙Ａ１」となる。乾燥後は、主として、「紙パルプ繊維１」の膨潤能や、相互順応性によって、「フォーム用紙Ａ１」の変形やその復元に寄与する。
【０３１１】
この「紙パルプ繊維１」に対して、さらに、様々な手法を用いて「解繊」して、「セルロースナノファイバー」を抽出し、この「セルロースナノファイバー」を用いて「透明な紙」を作る技術も、既に開示されている。
【０３１２】
このような「セルロースナノファイバー」を、「紙パルプ繊維１」に対して、１％〜２０％添加して、「フォーム用紙Ａ１」の透明性を増し、よって、「応力発光材料Ｐ１」の発光に基ずく「フォーム用紙Ａ１」の発光を助長することも好適である。
【０３１３】
また、「紙パルプ繊維１」の原料としての「パルプ」には、その製法によって、物理的な力で木材を破砕する方法でできた機械パルプ（ＭＰ：メカニカルパルプ）に分類されるものと、化学的な反応で、粉砕チップ木材を分解し、リグニンなどを分離（蒸解）する方法でできる化学パルプ（ＣＰ：ケミカルパルプ）に分類されるものがある。
【０３１４】
この「機械パルプ」には、砕木パルプ（ＧＰ、Ｇｒｏｕｎｄ  Ｐｕｌｐ）、 リファイナーグランドパルプ（ＲＧＰ、Ｒｅｆｉｎｅｒ  ＧＰ）、サーモメカニカルパルプ（ＴＭＰ、  Ｔｈｅｒｍｏ―ＭＰ）、ケミサーモメカニカルパルプ（ＣＴＭＰ、Ｃｈｅｍｉ―ＴＭＰ）などがあり、「機械パルプ」を主体とすると、「フォーム用紙Ａ１」が、比較的剛直な「紙」となる。
【０３１５】
また、「化学パルプ」には、クラフトパルプ(ＫＰ、Ｋｒａｆｔ  Ｐｕｌｐ)、サルファイドパルプ(ＳＰ、Ｓｕｌｆｉｄｅ  Ｐｕｌｐ)、アルカリパルプ(ＡＰ、Ａｌｋａｌｉｎｅ  Ｐｕｌｐ) などがある。「化学パルプ」から得られる「紙パルプ繊維１」は、かなり高い純度のセルロースを含むため「しなやか」であって、「しなやか」に「絡み合う」ため、「フォーム用紙Ａ１」としての強度は強く、好適である。
【０３１６】
図２の製紙工程における、「パルプ化工程」は、例えば、原材料として「木材」を使用する場合には、その「木材」から樹皮を除去して、いわゆる「チップ状」に粉砕し、水酸化ナトリウムや、塩化ナトリウムの水溶液中で高温加熱処理し、化学的に、「木材」を一本一本の「パルプ」とする工程である。
【０３１７】
次の「パルプ漂白工程」は、二酸化塩素などの漂白剤で、この「パルプ」を漂白することで「『白い』パルプ」とする工程である。
【０３１８】
例えば、機械パルプや古紙パルプに対しては、過酸化水素やハイドロサルファイトなどの漂白剤で「パルプ」を漂白する。また、化学パルプの場合は、この工程に、「パルプ」中に残留するリグニンなどの不純物を取り除く工程を含めることとなる。
【０３１９】
そして、「パルプの精選＆脱水工程」は、「パルプ」の中に含まれている、「未離解繊維」や「塵」を、クリーナー等を用いて取り除き、脱水して「パルプシート」とする工程である。
【０３２０】
さらに、「原料調整工程１：融解＆叩解」工程は、その「パルプシート」を、パルパー等を用いて、再び「水」に融解し、「パルプ」が十分な量の水に均一に混ざった状態で、２枚の金属の刃（ダブルディスクリファイナー）の間にパルプの融解液を通すなど、適宜な叩解機（リファイナー）にかけ、「パルプ」を適度なサイズにカットすると同時に、毛羽立たせ（フィブリル化）、繊維間の結びつきをしやすくする工程である。
【０３２１】
これら、「パルプ化工程」、「パルプ漂白工程」及び、「パルプの精選＆脱水工程」を経て、本発明の「フォーム用紙Ａ１」に用いられる「紙パルプ繊維１」を得る。（図２参照。）
本発明の「フォーム用紙Ａ１」に用いられるサイジング剤は、図２の製紙工程の中の「原料調整工程２：サイジング剤等添加」において、「パルプの精選＆脱水工程」を経て得られた「紙パルプ繊維１」に、適宜な割合で添加される。
【０３２２】
この「サイジング剤」には、上述したように、歩留剤、濾水向上剤、紙力増強剤、粘剤、サイズ剤、嵩高剤、フィラー、及び、塗工用薬品などがあるが、本発明の「フォーム用紙Ａ１」の用途に応じて、各々適宜な割合で、且つ、適宜な方法で添加する。（図示せず。）
本発明の「紙パルプ繊維１」は、上記した漂白工程において「白く」なっているが、これは、その表面が粗面となっているためであって、材質そのものは、高い「透明性」を有する。
【０３２３】
従って、本発明の「フォーム用紙Ａ１」の「色調」を左右するものは、この「サイジング剤」であるため、この「サイジング剤」の「色調」と、本発明の「応力発光材料Ｐ１」の「色調」との色差を、０．５以下とすることで、本発明の「フォーム用紙Ａ１」の中に存在する、「応力発光材料Ｐ１」を隠ぺいすることが可能となる。
【０３２４】
上記した「サイジング剤」の中では、無色透明なものも多く、実際には、「紙力増強剤」、「サイズ剤」、及び、「フィラー」の色調が重要となる。
【０３２５】
いずれにしても、「応力発光材料Ｐ１」を、確実に、隠ぺいするために、このサイジング剤」を含め、且つ、「応力発光材料Ｐ１」を除いて作成した「紙」を準備して、その「色調」を測定し、その「色調」との「色差」が０．５以下である「応力発光材料Ｐ１」を選定する。
【０３２６】
さらに、その「隠ぺい性」を確実とするために、すなわち、この「色差」を、０．３以下とするために、本発明の「フォーム用紙Ａ１」を作成する際に、その準備段階として、複数の「応力発光材料Ｐ１」を「帯状等のパターン状」に形成し、この「帯状」の形成部分と、「応力発光材料Ｐ１」無い部分（「帯状」形成部分以外の部分）との「色差」を上記した色差計で測定して、最適な「応力発光材料Ｐ１」を選定する。
（応力発光材料）
本発明の「フォーム用紙Ａ１」に用いられる「応力発光材料Ｐ１」としては、以下のものを用いることができる。（図１参照。）
（１）多面体構造の複数の分子によって形成される母体結晶の空間に、アルカリ金属イオン、及び／または、アルカリ土類金属イオンが、挿入された基本構造を有し、その空間に挿入された、アルカリ金属イオン、及び／または、アルカリ土類金属イオンの、一部が、希土類金属イオン、遷移金属イオン、ＩＩＩ族の金属イオン、および、ＩＶ族の金属イオンからなる群より選択される、少なくとも１種の金属イオンによって置換されている応力発光材料Ｐ１。
【０３２７】
この応力発光材料Ｐ１は、その基本構造である母体結晶として、
Ｐ−１空間群に属する三斜晶構造、特には、アノーサイト様構造、及び、３次元構造の空間にアルカリ金属イオンおよびアルカリ土類金属イオンを挿入できる範囲で、アノーサイト構造に類似する構造（類似の組成物）も包含するもの、
Ｐ−４２ｍ空間群に属する正方晶構造、特には、オケルマナイト（ａｋｅｒｍａｎｉｔｅ、オケルマン石）様構造、及び、母体結晶の空間に、アルカリ金属イオンお主びアルカリ土類金属イオンを挿入できる範囲で、オケルマナイト構造に類似する構造（類似の組成物）も包含するもの、
Ｒ−３空間群に属する三方晶構造、特には、アルミノケイ酸塩の組成を持つ長石（フェルドスパー）構造、及び、四面体構造のＳｉＯ分子およびＡｌＯ分子が最小単位であり、これらの分子が全ての頂点を共有して複数結合した、３次元構造体、さらに、その３次元構造体に形成された空間（隙間）に、アルカリ金属、または。アルカリ土類金属が挿入されているもの、
準長石（ｆｅｌｄｓｐａｔｈｏｉｄ、フェルドスパソイド）構造、例えば、白榴石（ｌｅｕｃｉｔｅ、リューサイト）ＫＡｌＳｉＯ、かすみ石（ｎｅｐｈｅｌｉｎｅ、ネフェリン）ＮａＡｌＳｉＯ、およびこれらの組成物に結晶構造が類似する組成物等、
そして、この基本構造が、下記一般式（１）〜一般式（６）のいずれか１つで示されるものを用いる。
【０３２８】
すなわち、ＭｘＮ1−ｘＡｌ2Ｓｉ2Ｏ8・・・（１）  ／  ＸｘＹ1−ｘＡｌＳｉ3Ｏ8・・・（２）    ／（ＸｘＭ1−ｘ）（ＳｉｘＡｌ1−ｘ）ＡｌＳｉ2Ｏ8・・・（３）    ／ＸｘＭｙＣａ1−ｘ−ｙＡｌ2−ｘＳｉ2＋ｘＯ8・・・（４）    ／ＭｘＮ2−ｘＭｇＳｉ2Ｏ7・・・（５）    ／ＭｘＮ3−ｘ（ＰＯ4）2・・・（６）（ただし、式中、ＭおよびＮは、２価の金属イオンであって、少なくとも１つは、Ｃａ、Ｓｒ、Ｂａ、ＭｇまたはＭｎであり、ＸおよびＹは、１価の金属イオンであって、少なくとも１つは、Ｌｉ，Ｎａ，またはＫであり、０≦ｘ，ｙ≦０．８である。）。
【０３２９】
中でも、紫外線発光を示す（１）の応力発光材料Ｐ１の母体結晶は、一般式  Ｍ1−ｘ−ｙＮｘＱｙＡｌ2Ｓｉ2Ｏ8    ・・・（７）（ただし、式中のＭおよびＮはそれぞれ、アノーサイト構造ではＣａ、Ｓｒ、Ｍｇ、またはＢａであり、長石構造では、Ｌｉ、ＮａまたはＫであり、Ｑは、希土類金属イオン、遷移金属イオン、ＩＩＩ族の金属イオン、もしくは、ＩＶ族の金属イオンであり、０≦Ｘ≦０．８、及び、０．００１≦ｙ≦０．１を満たす数である。）の化合物であるもの、
さらに、その応力発光材料Ｐ１の母体結晶において、アルカリ土類金属イオンとしてＣａを選択し、かつ、そのＣａサイトの一部を、希土類金属イオンとしてＣｅで置換したもの、すなわち、一般式（８）、Ｃａ1−ｙＱｙＡｌ2Ｓｉ2Ｏ8・・・（８）（式中、Ｑは、Ｅｕまたは他の発光中心イオンであり、ｙは０．００１≦ｙ≦０．１を満たす数である。）また、この一般式（８）は、Ｃａ1−ｍＣｅｍＡｌ2Ｓｉ2Ｏ8（式中、ｍは、０．００１≦ｍ≦０．１を満たす数である。）と表すことができるものを用いることができる。
【０３３０】
そして、この応力発光材料Ｐ１の発光中心として、
希土類金属のイオンとして、ユウロピウム（Ｅｕ）、ジプシロシウム（Ｄｙ）、ランタン（Ｌａ）、ガドリニウム（Ｇｄ）  、セリウム（Ｃｅ）、サマリウム（Ｓｍ）、イットリウム（Ｙ）、ネオジウム（Ｎｄ）、テルビウム（Ｔｂ）、プラセオジム（Ｐｒ）、エルビウム（Ｅｒ）、ツリウム（Ｔｍ）、イッテルビウム（Ｙｂ）、スカンジウム（Ｓｃ）、プロメチウム（Ｐｍ）、ホルミウム（Ｈｏ）、ルテチウム（Ｌｕ）等のイオン、
また、遷移金属のイオンとして、クロム（Ｃｒ）、マンガン（Ｍｎ）、鉄（Ｆｅ）、アンチモン（Ｓｂ）、チタン（Ｔｉ）、ジルコニウム（Ｚｒ）、バナジウム（Ｖ）、コバルト（Ｃｏ）、ニッケル（Ｎｉ）、銅（Ｃｕ）、亜鉛（Ｚｎ）、ニオビウム（Ｎｂ）、モリブデン（Ｍｏ）、タンタル（Ｔａ）、タングステン（Ｗ）等のイオンが例示される。さらに、ＩＩＩ族の金属イオンとして、アルミニウム（Ａｌ）、ガリウム（Ｇａ）、インジウム（Ｉｎ）、タリウム（Ｔｌ）等のイオンを用いることができる。
【０３３１】
加えて、ＩＶ族の金属イオンとして、ゲルマニウム（Ｇｅ）、スズ（Ｓｎ）、鉛（Ｐｂ）等のイオン、さらには、これら希土類金属のイオン、遷移金属のイオン、ＩＩＩ族の金属イオン、およびＩＶ族の金属イオンの中から、少なくとも１つのイオンを選択したもの、そして、その希土類金属イオン、および、遷移金属イオンの含有量、言い換えれば、発光中心の含有量を、０．１ｍｏｌ％以上２０ｍｏｌ％以下の範囲内としたもの、好ましくは、０．２ｍｏｌ％以上１０ｍｏｌ％以下の範囲内としたもの、特に好ましくは、０．５ｍｏｌ％以上５ｍｏｌ％以下の範囲内としたものを用いることができる。
【０３３２】
ここで、その含有量が、０．ｌｍｏｌ％未満の場合、効率的な発光が得られず、２０ｍｏｌ％を越えると母体結晶が乱れ、発光効率が低下する。
（２）少なくともＡｌＯ様構造、および、ＳｉＯ様構造の四面体構造を有する複数の分子が、その四面体構造の頂点の原子を共有して結合することにより形成された母体結晶の空間に、アルカリ金属イオン、および、アルカリ土類金属イオンの少なくとも一方が挿入された基本構造を有し、その母体結晶は、さらに、非対称性のフレームワーク構造を有していて、その空間に挿入されたアルカリ金属イオン、および、アルカリ土類金属イオンの少なくとも一方の一部が、希土類金属イオン、および、遷移金属イオンの少なくとも１種の金属イオンに置換されている応力発光材料Ｐ１であって、特に、少なくともＡｌＯ様構造およびＳｉＯ様構造の四面体構造を有する複数の分子によって形成された３次元構造（３次元フレーム構造）と、非対称性のフレキシブルなフレーム構造とを有する基本構造に、発光中心が挿入された構成を持つことで、この応力発光材料Ｐ１を含む、本発明の「フォーム用紙Ａ１」が、手で軽く変形させるだけで発光することができるものとなるもの。
【０３３３】
この応力発光材料Ｐ１は、フレキシブルな３次元フレーム構造と、非対称性のフレキシブルなフレームワーク構造とを、同時に備えることで、３次元フレーム構造に加えて、「自発ひずみ」、または、「弾性異方性」を示す構造を有しており、このような母体結晶は、歪やすく、しかも、その歪エネルギーを、効率よく、フレームの中心にある発光中心の電子構造の変化へと変換しやすいものとなっている。
【０３３４】
また、この母体結晶を、さらに、歪みやすくするために、母体結晶の空間に挿入されたアルカリ金属、または、アルカリ土類金属の一部が、他のイオン（例えば、希土類金属イオン、または、遷移金属イオン）で置換されていてもよい。
【０３３５】
このときの置換するイオンは、母体結晶の結晶構造（非対称性のフレキシブルな３次元フレーム構造）を維持できれば、特に限定されるものではない。この置換するイオンには、例えば、その母体結晶に形成された空間に挿入されているアルカリ金属イオン、および、アルカリ土類金属イオンとはイオン半径の異なる、希土類金属イオン、または、遷移金属イオンが好適である。これにより、母体結晶を歪みやすくすることが可能となり、より強い発光を示す応力発光材料Ｐ１を提供できる。なお、ここでの希土類金属イオンまたは遷移金属イオンは、母体結晶を歪みやすくするためのものであって、後述する発光中心として機能しないものであってもよい。
【０３３６】
この母体結晶として、アルミノケイ酸塩の組成を持つ長石（フェルドスパー）構造、とりわけ、アノーサイト様構造とする。このような基本構造は、例えば上記した一般式（１）〜（４）のいずれかで示されるアルミノケイ酸塩であることがより好ましい。
【０３３７】
その発光中心としては、発光中心の希土類金属イオンとして、Ｅｕを用いることによって、好適に青色発光を示す発光体とすることができる。また、発光中心は、一種類に限定されるものではなく、複数種類の混合物を用いてもよい。例えば、ＥｕとＤｙの混合物を用いることもできる。
【０３３８】
より詳細には、特に強い青色発光を示す応力発光材料Ｐ１は、次の  Ｍ1−ｘ−ｙＮｘＱｙＡｌ2Ｓｉ2Ｏ8  ・・・（９）、及び、Ｘ1−ｘ−ｙＹｘＱｙＡｌ2−ｘＳｉ2＋ｘＯ8  ・・・（１０）（ただし、式中のＭおよびＮはそれぞれ、２価の金属イオンであり、少なくとも１種類は、Ｃａ，Ｓｒ，ＭｇまたはＭｎであり、ＸおよびＹは、１価の金属イオンであり、少なくとも１種類は、Ｌｉ，Ｎａ，またはＫであり、Ｑは希土類金属イオンもしくは遷移金属イオンであり、０≦Ｘ≦０．８、０．００１≦ｙ≦０．１を満たす数である。）で示される発光体であることが好ましい。
【０３３９】
ただし、（９）式のように、アルカリ土類金属の場合、ＡｌおよびＳｉは、それぞれ２のままで、式のＸにより変化はしない。一方、（１０）式のように、アルカリ金属の場合、電荷バランスをとるために、１価のアルカリ金属の数Ｘが増えた分、４価のＳｉの数が増え（２＋Ｘ）に、また３価のＡｌが減り（２−Ｘ）となっている。
【０３４０】
さらに、応力発光材料Ｐ１において、アルカリ土類金属として、Ｃａを選択し、かつ、そのＣａサイトの一部を、少なくとも一種類の発光中心で置換した応力発光材料Ｐ１がより好ましい。すなわち、Ｃａ1−ｙＱｙＡｌ2Ｓｉ2Ｏ8・・・（１１）（ただし、式中のＱはＥｕ、および、他の発光中心の少なくとも一種類、ｙは０．００１≦ｙ≦０．１を満たす数である。）とする。
【０３４１】
なお、式（１１）は、発光中心が、Ｅｕのみの場合、Ｃａ1−ｍ−ｎＥｕｍＡｌ2Ｓｉ2Ｏ8と表すこともできる。（ただし、式中のｍおよびｎは、０．００１≦ｍ≦０．１を満たす数である。）この場合、ｍは、０より大きく０．１以下の範囲であり、発光中心が、ＥUとその他の発光中心イオンの混合物である場合、混合物の発光中心としての含有量（ｍ）は、０より大きく０．２以下の範囲であればよい。
【０３４２】
このような応力発光材料Ｐ１は、青色の発光を、特に強く示すことができ、式（１１）では、発光中心（Ｑ）が、少なくともＥｕを含んでいることが好ましい。さらには、式（１１）において、発光中心の希土類金属イオンとして、少なくともＥｕを含んでいることが好ましく、例えば、発光中心が、Ｅｕのみ、または、ＥｕとＤｙの混合物であることがより好ましい。このように、発光中心として、Ｅｕを含んでいれば、青色発光を特に強く示す応力発光材料Ｐ１とすることができる。
（３）歪エネルギーにより発光する条件を満たしている応力発光材料Ｐ１、すなわち、歪エネルギーの形成によって、圧電効果、格子欠陥、および変形による発熱等の機構により発光する応力発光材料Ｐ１。
【０３４３】
この応力発光材料Ｐ１を用いることで、この応力発光材料Ｐ１を含む、本発明の「フォーム用紙Ａ１」を、手で軽く変形させるだけで、発光させ得る。
【０３４４】
この圧電効果による発光は、歪形成力が加えられることで、「材料」に歪エネルギーが生じ、その歪エネルギーに伴う圧電効果により電気が発生し、これにより、「電場発光」が起こるものである。
【０３４５】
このために、結晶構造に対称中心が存在せず、自発分極が発生する構造とする。このような、圧電効果により強く発光する「材料」の一例として、α−ＳｒＡｌ2Ｏ4相の結晶材料を好適に用いることができる。
【０３４６】
格子欠陥による発光は、材料に格子欠陥が存在すると、歪エネルギーにより格子欠陥にトラップされている電子と正孔（ホール）とが再結合することが可能となるため、これにより「発光」が生じるものである。
【０３４７】
応力発光材料Ｐ１において、格子欠陥に由来する発光機構を実現するためには、その応力発光材料Ｐ１に含有される母体材料に、少なくとも１種、好ましくは、２種以上の金属イオンを、欠陥中心の中心イオンとして添加すればよいことになる。
【０３４８】
このような応力発光材料Ｐ１では、後述するように、α−ＳｒＡｌ2Ｏ4相の結晶材料において、ＳｒサイトやＡｌサイトを金属イオンが置換するように、各種「金属元素」を添加する。
【０３４９】
発熱による発光は、歪形成により材料が変形すると、この変形に伴い熱が発生し、発熱（温度上昇）に伴い、サーモルミネッセンス（熱発光）が生じ、「発光」するものである。ここでも、この母体材料として、α−ＳｒＡｌ2Ｏ4を挙げることができる。
（４）複数の結晶構造が混在（混和）してなる「混相」を含んでいる応力発光材料Ｐ１。すなわち、複数の結晶構造が混在してなる「混相」とすることにより、単独の結晶構造では実現出来なかった、目視できる高効率な（高輝度な）赤色応力発光が可能な発光材料とするもの。
【０３５０】
その混相は、ウルツ鉱型構造の酸化亜鉛と、立方晶、または、ウルツ鉱型構造の硫化亜鉛と、立方晶の酸化マンガンとの結晶構造の中から、少なくとも、２種類以上の結晶構造を有する複合結晶体であることが好ましい。この構成により、酸化亜鉛、硫化亜鉛、および、酸化マンガンのうち、単独、あるいは、これらの２つからなるものでは実現出来なかった、赤色発光体とすることが可能になる。
【０３５１】
すなわち、一般式、（ｘＺｎＯ＋ｙＺｎＳ＋ｚＭｎＯ）で表される混相とすることにより、赤色発光材料を実現することができる。
【０３５２】
その混晶を構成する金属イオンの一部は、他の金属イオンに置換されたものであってもよい。この場合、混晶を構成している金属イオンとは別の他の金属イオンは、Ｔｅイオンであることが好ましい。これにより、の応力発光材料Ｐ１の赤色発光の強度を大きく向上させることが可能となる。（「高輝度赤色応力発光材料」となる。）
このＴｅイオンは、混晶を構成する金属イオン１００ｍｏｌに対し、０．１ｍｏｌ以上５ｍｏｌ以下の範囲内となるようにすることが好ましい。
【０３５３】
さらに、この応力発光材料Ｐ１は、その混晶が、正方晶構造のチタン酸バリウム、斜方晶構造のチタン酸カルシウム、菱面体晶構造のチタン酸マグネシウム、および、立方晶構造のチタン酸ストロンチウムの中から、少なくとも、２種類以上を含むものであってもよく、この場合、混晶を構成する金属イオンの一部が、他の金属イオンに置換されているものであってもよい。
【０３５４】
また、この応力発光材料Ｐ１は、一般式（Ｃａ1−ｘＡ′ｘ）ｙＢａ1−ｙＴｉＯ3、（Ｍｇ1−ｘＡ′ｘ）ｙＢａ1−ｙＴｉＯ3、及び、（Ｓｒ1−ｘＡ′ｘ）ｙＢａ1−ｙＴｉＯ3（ここで、０．０００１≦ｘ≦０．０５、０．００５≦ｙ≦０．９９５、Ａ′は、Ｄｙ，Ｌａ，Ｇｄ，Ｃｅ，Ｓｍ，Ｙ，Ｎｄ，Ｔｂ，Ｐｒ，Ｅｒからなる群より選ばれる希土類元素。）からなるものであってもよい。
【０３５５】
この構成により、応力や電場を加えることにより光を発する発光性と、圧電性とを兼ね備えた発光材料とすることができる。
【０３５６】
また、Ａ′として示している希土類元素としては、プラセオジム（Ｐｒ）が最も好ましく用いられる。さらに、強誘電性正方晶のＢａ1−ｘＣａｘＴｉＯ3：Ｐｒ固溶体（０＜ｘ＜０．２３）と、常誘電性の斜方晶のＢａｙＣａ1−ｙＴｉＯ3：Ｐｒ固溶体（０．９＜ｙ＜１）とからなる、「混相」であってもよい。
【０３５７】
そのＣａの比率が、４０％以上８０％以下の範囲内、あるいは、１％以上３５％以下の範囲内であることが好ましい。また、そのＣａの比率が、５５％以上６５％以下の範囲内、あるいは、２５％以上３５％以下の範囲内であることがより好ましい。
【０３５８】
以上の応力発光材料Ｐ１は、機械的な外力、例えば、応力、せん断力、衝撃力、圧力等を加えることによって発光し、発光強度は、一般的に加える外力が大きいほど高くなる。
【０３５９】
さらに、本発明の「フォーム用紙Ａ１」に用い得る「応力発光材料Ｐ１」として、
（５）母体結晶として、周期表２Ａ、３Ａ、４Ａ、および、３Ｂ族に属する、少なくとも１種の金属の酸化物、または、複合酸化物、特には、ＭｇＯ、ＳｒＯ、ＣａＯ、ＺｒＯ2、ＣｅＯ2、ＨｆＯ2、Ｙ2Ｏ3、Ａｌ2Ｏ3、Ｃｒ2Ｏ3、および、Ｔｉ2Ｏ3の中から選ばれた金属酸化物、または、その複合酸化物、中でも、スピネル構造、ホタル石構造、イットリア構造、コランダム構造、または、β‐アルミナ構造を有するもの、特には、ＺｒＯ2、ＣｅＯ2、ＨｆＯ2、Ｙ2Ｏ3、Ｃｒ2Ｏ3、および、Ｔｉ2Ｏ3の中から選ばれた金属酸化物からなり、ホタル石構造、イットリア構造、および、コランダム構造の中から選ばれた結晶構造を有するものであって、
その発光中心を、不安定な３ｄ、４ｄ、５ｄ、または、４ｆ電子殻を有し、この電子殻内で輻射転移を生起しうる希土類金属イオン、および、遷移金属イオン、特には、第一イオン化エネルギーが、８ｅＶ以下の希土類金属イオン、および、遷移金属イオンの中から選ばれた、少なくとも１種の金属イオン、特には、Ｓc、Ｙ、Ｌａ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、および、Ｌｕ、特には、Ｃｅ、Ｐｒ、Ｎｄ、Ｐｍ、Ｓｍ、Ｅｕ、Ｇｄ、Ｔｂ、および、Ｄｙの中から選ばれた希土類金属イオン、または、Ｔｉ、Ｖ、Ｃｒ、Ｍｎ、Ｆｅ、Ｃｏ、Ｎｉ、Ｃｕ、Ｚｎ、Ｚｒ、Ｎｂ、Ｍｏ、Ｔｃ、Ｒｕ、Ｒｈ、Ｐｄ、Ａｇ、Ｃｄ、Ｌｕ、Ｈｆ、Ｔａ、Ｗ、Ｒｅ、Ｏｓ、Ｉｒ、Ｐｔ、Ａｕ、特には、Ｖ、Ｃｒ、Ｍｎ、Ｆｅ、Ｃｏ、Ｎｉ、Ｃｕ、Ｎｂ、Ｍｏ、Ｔａ、および、Ｗの中から選ばれた遷移金属イオンとするもの。
（６）母体結晶に、ＦｅＳ2構造の酸化物、硫化物、炭化物、および、窒化物の１種類以上、特には、ＦｅＳ2構造のＳｒ3Ａｌ2Ｏ6、または、Ｃａ3Ａｌ2Ｏ6を用いるものであって、その発光中心を、上記（５）と同様とするもの。
（７）母体結晶に、スピネル構造のＭｇＡｌ2Ｏ4、および、ＣａＡｌ2Ｏ4、コランダム構造のＡｌ2Ｏ3、および、β‐アルミナ構造のＳｒＭｇＡｌ10Ｏ17の中から選ばれた、少なくとも、１種の金属酸化物、または、複合酸化物を用いるものであって、その発光中心を、上記（５）と同様とするもの。
（８）母体結晶に、Ｙ、Ｂａ、および、Ｍｇの中から選ばれた、少なくとも１種の金属の酸化物と、Ｓｉの酸化物の複合体を、少なくとも主成分とする母体材料、特には、Ｙ2ＳｉＯ5、ＢａＳｉ2Ｏ5、および、Ｂａ3ＭｇＳｉ2Ｏ8の中から選ばれた、少なくとも１種の複合酸化物を用いるものであって、その発光中心を、上記（５）と同様とするもの。
【０３６０】
特には、機械的エネルギーによって励起された電子が基底状態に戻る場合に発光する希土類、または、遷移金属の１種類以上からなる発光中心を添加したもの。
（９）母体結晶に、メリライト型構造のＣａＹＡｌ3 Ｏ7 、Ｃａ2 Ａｌ2 ＳｉＯ7 、Ｃａ2（Ｍｇ，Ｆｅ）Ｓｉ2 Ｏ7 、Ｃａ2 Ｂ2 ＳｉＯ7 、ＣａＮａＡｌＳｉ2 Ｏ7 、Ｃａ2 ＭｇＳｉ2 Ｏ7 、（Ｃａ，Ｎａ）2 （Ａｌ，Ｍｇ）（Ｓｉ，Ａｌ）2 Ｏ7 、および、Ｃａ2 （Ｍｇ，Ａｌ）（Ａｌ，Ｓｉ）ＳｉＯ7 の酸化物のうちの１種類以上からなる母体材料を用いるものであって、その発光中心を、上記（５）と同様とするもの。
（１０）母体結晶に、ＭＮ2Ｏ4で表される化合物（Ｍ、および、Ｎは、Ｍｇ，Ｓｒ，Ｂａ，Ｚｎの群、および、Ｇａ，Ａｌの群からそれぞれ選ばれた、少なくとも１つ以上の金属元素）で構成される酸化物、且つ、Ｍで表わされ金属元素に対する発光中心元素のモル％を０．００１〜２０％としたものを用いるもの、特には、ＭｇＧａ2Ｏ4、ＺｎＧａ2Ｏ4、ＺｎＡｌ2Ｏ4、ＳｎＺｎ2Ｏ4、ＢａＡｌ2Ｏ4、ＭｇＡｌ2Ｏ4で表される酸化物、さらには、母体材料が、スピネル構造を有する化合物で構成されるものにおいて、擬スピネルまたは逆スピネル構造を含む酸化物であって、その発光中心を、上記（５）と同様とするもの。
（１１）ＭＮ2Ｏ4で表される化合物（ＭおよびＮは、Ｍｇ，Ｓｒ，Ｂａ，Ｚｎの群、および、Ｇａ，Ａｌの群からそれぞれ選ばれた、少なくとも１つ以上の金属元素）で構成される酸化物を母体材料とし、Ｍ、または、Ｎに対して、０．０００１〜２０モル％の格子欠陥を有するもの。
（１２）母体結晶に、（Ａ）一般式ｘＭ１Ｏ・ｙＡｌ2Ｏ3・ｚＳｉＯ2（式中のＭ１はＣａ、Ｂａ、または、Ｓｒであって、その一部がＮａ、Ｋ、および、Ｍｇの中の少なくと一種で置き換えられていてもよく、ｘ、ｙ、および、ｚは１以上の数である）で示されるアルミノケイ酸塩、（Ｂ）一般式ｘＭ２Ｏ・ｙＡｌ2Ｏ3（式中のＭ２は、Ｃａ、または、Ｂａであって、その一部が、Ｍｇ、および、Ｌａの少なくとも一方に置き換えられていてもよい。ｘ、および、ｙは、前記同様。）で示されるアルミン酸塩、（Ｃ）一般式ｘＭ３Ｏ・ｙＳｉＯ2（式中のＭ３は、Ｃａ、または、Ｓｒであって、その一部が、Ｎａ、Ｍｇ、Ｚｎ、Ｂｅ、Ｍｎ、Ｚｒ、Ｃｅ、および、Ｎｂの中から選ばれた少なくとも一種で置き換えられていてもよい。ｘ、および、ｙは前記同様。）、または、Ｂａ2ＭｇＳｉＯ7で示されるケイ酸塩、（Ｄ）一般式ｘＭ４Ｏ・ｙＭ５4Ｏ11（式中のＭ４は、Ｃａ、Ｂａ、または、Ｓｒ、Ｍ５は、Ｔａ、および、Ｎｂの中の少なくとも１種であり、ｘ、および、ｙは前記と同じ意味をもつ）で示されるタンタル酸、または、ニオブ酸塩、（Ｅ）一般式ｘＭ５Ｏ・ｙＧａ2Ｏ3（式中のＭ５は、Ｃａ、Ｂａ、または、Ｓｒであって、その一部は、Ｌａにより置き換えられていてもよい。ｘ、および、ｙは前記同様。）で示されるガリウム酸塩、および、ＺｒＯ2の中から選ばれた、少なくとも一種の酸化物、特には、一般式ｘＳｒＯ ・ｙ Ａ ｌ 2 Ｏ 3 ・ｚ Ｓ ｉ Ｏ 2（ 式中のＳｒの一部が、Ｎ ａ 、Ｋ 、および、Ｍ ｇ の中の少なくとも一種で置き換えられていてもよい。ｘ 、ｙ 、および、ｚ は１ 以上の数である。）、一般式ｘＳｒＯ・ｙＳｉＯ 2（ 式中のＳｒの一部が、Ｎ ａ 、Ｍ ｇ 、Ｚ ｎ 、Ｂ ｅ 、Ｍ ｎ 、Ｚ ｒ 、Ｃ ｅ 、および、Ｎ ｂ の中から選ばれた、少なくとも一種で置き換えられていてもよい。ｘ 、および、ｙ は上記同様。）、または、一般式    ｘＳｒＯ・ｙＭ４Ｏ11（ 式中のＭは、Ｔａ 、および、Ｎｂ の中の少なくとも一種であり、ｘ、および、ｙは上記同様。）で表される組成をもつストロンチウム複合酸化物からなる母体材料、さらには、ｘＳｒＯ・ｙＡｌ2Ｏ3・ｚＳｉＯ2として、（Ｓｒ ，Ｋ2，Ｎａ2） Ａｌ4Ｓｉ14Ｏ36、（ Ｓｒ，Ｎａ ） （ Ｍｇ，Ｆｅ，Ａｌ，Ｔｉ） （Ｓｉ，Ａｌ）2Ｏ6、（Ｓｒ，Ｎａ）2（Ａｌ，Ｍｇ，Ｆｅ）（Ｓｉ，Ａｌ）2Ｏ7、Ｓｒ2 （Ｍｇ，Ａｌ）（Ａｌ，Ｓｉ）ＳｉＯ7、Ｓｒ2Ａｌ2ＳｉＯ7、ＳｒＮａ2Ａｌ4Ｓｉ4Ｏ16などを挙げることができ、かっこ内の元素は互いに置き換えることができるもの。
【０３６１】
また、ｘＳｒＯ・ｙＳｉＯ2として、Ｓｒ（Ｚｎ，Ｍｎ，Ｆｅ，Ｍｇ）Ｓｉ2Ｏ6、Ｓｒ 2（Ｍｇ，Ｆｅ）Ｓｉ2Ｏ7、Ｓｒ2Ｂ2ＳｉＯ7、Ｓｒ2ＢｅＳｉ2Ｏ7、Ｓｒ2ＭｇＳｉ2Ｏ7、Ｓｒ2Ｎａ4ＣｅＦｅＮｂ2Ｓｉ8Ｏ28、Ｓｒ3Ｓｉ2Ｏ7、ＳｒＦｅＳｉ2Ｏ6、ＳｒＭｇＳｉ2Ｏ6など、もしくは、ｘＳｒＯ・ｙＭ４Ｏ11として、Ｓｒ（Ｔａ，Ｎｂ）4Ｏ 11であるもの、
特にに発光強度の大きいものは、Ｓｒ（Ｔａ，Ｎｂ）4Ｏ11、Ｓｒ（Ｚｎ，Ｍｎ，Ｆｅ，Ｍｇ）Ｓｉ2Ｏ6、Ｓｒ2（Ｍｇ，Ａｌ）（Ａｌ，Ｓｉ）ＳｉＯ7、Ｓｒ2Ａｌ2ＳｉＯ7、Ｓｒ2ＭｇＳｉ2Ｏ7、Ｓｒ2Ｎａ4ＣｅＦｅＮｂ2Ｓ8Ｏ28、および、ＳｒＭｇＳｉ2Ｏ6としたもの、さらには、ＳｒＧａ12Ｏ19、ＳｒＬａＧａ3Ｏ7であるもの。
【０３６２】
そして、これらの酸化物が、結晶構造的には点群（簡約化表現の指標において、）１、-１、２、２／ｍ、６／ｍ、ｍ３ｍ、（−４）２ｍ、６２２で表される結晶分類に属しているもので構成されるものにおいて、その発光中心を、不安定な３ｄ、４ｄ、５ｄ、または、４ｆ電子殻を有し、この電子殻内で輻射転移を生起しうる希土類金属イオン、および、遷移金属イオン、特には、第一イオン化エネルギーが、８ｅＶ以下の希土類金属イオン、および、遷移金属イオンの中から選ばれた、少なくとも一種の金属イオン、特には、Ｓc、Ｙ、Ｌａ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、および、Ｌｕ、特には、Ｃｅ、Ｐｒ、Ｎｄ、Ｐｍ、Ｓｍ、Ｅｕ、Ｇｄ、Ｔｂ、および、Ｄｙの中から選ばれた希土類金属イオン、または、Ｔｉ、Ｖ、Ｃｒ、Ｍｎ、Ｆｅ、Ｃｏ、Ｎｉ、Ｃｕ、Ｚｎ、Ｚｒ、Ｎｂ、Ｍｏ、Ｔｃ、Ｒｕ、Ｒｈ、Ｐｄ、Ａｇ、Ｃｄ、Ｌｕ、Ｈｆ、Ｔａ、Ｗ、Ｒｅ、Ｏｓ、Ｉｒ、Ｐｔ、Ａｕ、特には、Ｖ、Ｃｒ、Ｍｎ、Ｆｅ、Ｃｏ、Ｎｉ、Ｃｕ、Ｎｂ、Ｍｏ、Ｔａ、および、Ｗの中から選ばれた遷移金属イオンとするもの。
【０３６３】
本発明の「フォーム用紙Ａ１」に用い得る「応力発光材料Ｐ１」として、
組成式、ＳｒＭｇＡｌ6Ｏ11、ＳｒＬａＡｌ3Ｏ7、または、ＳｒＹＡｌ3Ｏ7で示されるストロンチウム、および、アルミニウム含有複合金属酸化物を母体材料とし、ユーロピウムを発光中心としたもの。
（１３）発光中心に、少なくとも、ユーロピウム（Ｅｕ）を含み、組成式（ １ ）（Ｅｕ1−ｘＡ’ｘ）ｙＢ’1−ｙＡｌ2Ｏ4、または、組成式（２）（Ｅｕ1−ｘＡ’ｘ）Ｂ’1−ｙＭｇＡｌ10Ｏ17｛式中、Ａ’は、希土類金属、Ｂ’は、ストロンチウム（Ｓｒ）、バリウム（Ｂａ）、または、カルシウム（Ｃａ）のいずれかのアルカリ土類金属を示し、０ ≦ ｘ ≦０．９９ 、０．００１≦ｙ≦０．５５０である｝で表される発光体であるもの。
（１４）母体結晶に、一般式ｘＢａＯ・ｙＡｌ2Ｏ3・ｚＳｉＯ2（式中のＢａは、その一部が、Ｎａ、Ｋ、および、Ｍｇの中の少なくとも一種で置き換えられていてもよく、ｘ、ｙ、および、ｚは１以上の数である）、ｘＢａＯ・ｙＡｌ2Ｏ3（式中のＢａはその一部が、Ｍｇで置き換えられていてもよく、ｘ、および、ｙは前記同様。）、または、ｘＢａＯ・ｙＳｉＯ2（式中のＢａはその一部が、Ｍｇ、Ｆｅ、Ｍｎ、Ｚｎ、および、Ｂｅの中の少なくとも一種で置き換えられていてもよく、ｘ、および、ｙは前記同様。）で表わされる組成をもつバリウムの複合酸化物の中から選ばれた、少なくとも一種の酸化物であって、
ここで、ｘＢａＯ・ｙＡｌ2Ｏ3・ｚＳｉＯ2で表わされるものとしては、例えば、Ｂａ2（Ｍｇ，Ａｌ）（Ａｌ，Ｓｉ）ＳｉＯ7、Ｂａ2Ａｌ2ＳｉＯ7、ＢａＡｌ2Ｓｉ2Ｏ8、ＢａＮａＡｌＳｉ2Ｏ7、
ｘＢａＯ・ｙＡｌ2Ｏ3で表わされるものとしては、例えば、ＢａＡｌ8Ｏ13、ＢａＭｇＡｌ6Ｏ11、
ｘＢａＯ・ｙＳｉＯ2で表わされるものとしては、例えば、Ｂａ（Ｚｎ，Ｍｎ，Ｆｅ，Ｍｇ）Ｓｉ2Ｏ6、Ｂａ2（Ｍｇ，Ｆｅ）Ｓｉ2Ｏ7、Ｂａ2ＢｅＳｉ2Ｏ7、Ｂａ2ＭｇＳｉ2Ｏ7、Ｂａ2ＭｇＳｉＯ7、などがあり、
特に発光強度の大きいものは、Ｂａ2Ａｌ2ＳｉＯ7、Ｂａ2ＭｇＳｉ2Ｏ7、ＢａＡｌ2Ｓｉ2Ｏ8、ＢａＡｌ8Ｏ13であるもの。
【０３６４】
そして、これらの酸化物は、結晶構造的には点群（簡約化表現の指標において、）  １、-１、２、２／ｍ、６／ｍ、ｍ３ｍ、（−４）２ｍ、６２２で表される結晶分類に属しているものを用い、その発光中心を、不安定な３ｄ、４ｄ、５ｄ、または、４ｆ電子殻を有し、この電子殻内で輻射転移を生起しうる希土類金属イオン、および、遷移金属イオン、特には、第一イオン化エネルギーが８ｅＶ以下の希土類金属イオン、および、遷移金属イオンの中から選ばれた少なくとも一種の金属イオン、特には、Ｓc、Ｙ、Ｌａ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、および、Ｌｕ、特には、Ｃｅ、Ｐｒ、Ｎｄ、Ｐｍ、Ｓｍ、Ｅｕ、Ｇｄ、Ｔｂ、および、Ｄｙの中から選ばれた希土類金属イオン、または、Ｔｉ、Ｖ、Ｃｒ、Ｍｎ、Ｆｅ、Ｃｏ、Ｎｉ、Ｃｕ、Ｚｎ、Ｚｒ、Ｎｂ、Ｍｏ、Ｔｃ、Ｒｕ、Ｒｈ、Ｐｄ、Ａｇ、Ｃｄ、Ｌｕ、Ｈｆ、Ｔａ、Ｗ、Ｒｅ、Ｏｓ、Ｉｒ、Ｐｔ、Ａｕ、特には、Ｖ、Ｃｒ、Ｍｎ、Ｆｅ、Ｃｏ、Ｎｉ、Ｃｕ、Ｎｂ、Ｍｏ、Ｔａ、および、Ｗの中から選ばれた遷移金属イオンとするもの。
（１４）（Ｃａ1−ｐＰｒｐ）ｑＢａ1−ｑＴｉＯ3（０．０００１≦ｐ≦０．０５，０．００５≦ｑ≦０．９９５）からなる発光材料、さらに、正方晶構造のチタン酸バリウムの結晶相および斜方晶構造のチタン酸カルシウムの結晶相が混在してなる混相を含み、その混相を構成する金属イオンの一部が、Ｐｒイオンに置換されている発光材料、特に、サイズの異なる複数の結晶相を有し、チタン酸バリウムの結晶相は大きい粒子サイズであり、チタン酸カルシウムの結晶相は小さい粒子サイズで構成されているとともに、小さい粒子サイズの結晶相は大きい粒子サイズの結晶相の粒子間に均一に分散している発光材料、また、強誘電性正方晶のＢａ1−ｘＣａｘＴｉＯ3：Ｐｒ固溶体（０＜ｘ＜０．２５）と、常誘電性の斜方晶のＢａ1−ｙＣａｙＴｉＯ3：Ｐｒ固溶体（０．９＜ｙ＜１）とからなる混相である発光材料、及び、［（1−ｘ）ＢａＴｉＯ3−ｘＣａＴｉＯ3］：Ｐｒ  （ｘが、０．０１≦ｘ≦０．９）、特には、（ｘが、０．４≦ｘ≦０．８）、もしくは、（ｘが、０．０１≦ｘ≦０．３５）の発光材料を用いることができる。
【０３６５】
もしくは、以上の発光材料が、赤色発光を示す発光材料であるもの、及び、発光強度がその発光材料に負荷する機械的な外力の大きさに比例するものである、発光材料を用いることができる。
（１５）少なくともＡｌＯ4様構造、および、ＳｉＯ4様構造の四面体構造を有する複数の分子が、その四面体構造の頂点の原子を共有して結合することにより形成された母体構造の空間に、アルカリ金属イオンおよびアルカリ土類金属イオンの少なくとも一方が挿入された基本構造を有し、母体構造は、さらに、非対称性のフレームワーク構造を有しており、  その空間に挿入されたアルカリ金属イオンおよびアルカリ土類金属イオンの少なくとも、一方の一部が、希土類金属イオンおよび遷移金属イオンの少なくとも一種の金属イオンに置換されていて、且つ、その基本構造は、ＭｘＮ1−ｘＡｌ2Ｓｉ2Ｏ8（ただし、式中ＭおよびＮは、２価の金属イオンであり、少なくとも一種類は、Ｃａ，Ｓｒ，Ｂａ，Ｍｇ，またはＭｎであり、０≦ｘ≦０．８である。）で示され、Ｃａ０．９８５Ｅｕ０．０１Ｄｙ０．００５Ａｌ2Ｓｉ2Ｏ8、Ｃａ０．９９５Ｄｙ０．００５Ａｌ2Ｓｉ2Ｏ8、Ｃａ０．９７Ｅｕ０．０１Ｎｄ０．０２Ａｌ2Ｓｉ2Ｏ8、Ｃａ０．９３Ｅｕ０．０２Ｄｙ０．０５Ａｌ2Ｓｉ2Ｏ8、Ｓｒ０．９７Ｅｕ０．０１Ｄｙ０．０２Ａｌ2Ｓｉ2Ｏ8、Ｂａ０．９７Ｅｕ０．０１Ｄｙ０．０２Ａｌ2Ｓｉ2Ｏ8、Ｃａ０．８Ｓｒ０．１７Ｅｕ０．０１Ｈｏ０．０２Ａｌ2Ｓｉ2Ｏ8、Ｓｒ０．１７Ｂａ０．８０Ｅｕ０．０１Ｈｏ０．０２Ａｌ2Ｓｉ2Ｏ8、Ｓｒ０．１７Ｂａ０．８０Ｅｕ０．０１Ｄｙ０．０２Ａｌ2Ｓｉ2Ｏ8、Ｍｇ０．２Ｓｒ０．７７Ｅｕ０．０１Ｄｙ０．０２Ａｌ2Ｓｉ2Ｏ8、または、Ｂａ０．２Ｓｒ０．７７Ｅｕ０．０１Ｄｙ０．０２Ａｌ2Ｓｉ2Ｏ8で示される組成を有する応力発光材料Ｐ１。
（１６）一般式ＣａＭ１Ａｌ3Ｏ7で表される正方相構造の酸化物（Ｍ１は、Ｙ、Ｌａ、または、Ｇｄを表す。）と、Ｅｕ2＋とを含み、その酸化物の原料から形成される不純物相をさらに含んでいる応力発光材料、特には、そのＭ１で表される原子が欠損している格子欠陥構造である酸化物の結晶をさらに含む応力発光材料Ｐ１。
【０３６６】
そして、Ｅｕ2＋を、その酸化物１００モルに対し、０．０１モル〜２０モル含む、さらには、不純物相を形成する物質が、その酸化物１００モルに対し０．１モル〜８０モルである応力発光材料。特には、その酸化物がＣａＹＡｌ3Ｏ7であり、その不純物相は、Ｙ2Ｏ3、Ｙ3Ａｌ5Ｏ12、もしくは、Ｙ4Ａｌ2Ｏ9の少なくとも１つを含む、応力発光材料Ｐ１。
（１７）母体結晶に、金属酸化物、金属窒化物、および、金属硫化物からなる群より選択される、少なくとも1つの化合物を含み、特には、その金属酸化物が、アルミン酸、および、アルミノケイ酸からなる群より選択される、少なくとも１つの化合物を用い、その発光中心を、遷移金属（ただし希土類金属を除く）、Ｓｉ、および、Ｓｎのうち、少なくとも一つの元素をさらに含み、その元素の少なくとも一部が、母体材料に非固溶状態で含有されてなり、さらには、その元素が、粒子状で、且つ、母体材料（母体結晶）の表面に存在して、その元素の含有量が、０．１〜９０モル％、特には、１０〜９０モル％、もしくは、０．１〜１０モル％であって、その元素が、Ｚｒ、Ｔｉ、Ｖ、Ｃｒ、Ｍｎ、Ｆｅ、Ｃｏ、Ｎｉ、Ｃｕ、Ｚｎ、Ｈｆ、Ｎｂ、Ｍｏ、Ｔａ、および、Ｗからなる群より選択される少なくとも１つの金属としたもの。
（１８）（ＺｎＯ）０．６（ＭｎＳ）０．４−ｘ（ＭｎＴｅ）ｘ（０．００１≦ｘ≦０．０５）、特には、ウルツ鉱型構造の酸化亜鉛の結晶相、立方晶、または、ウルツ鉱型構造の硫化亜鉛の結晶相、および、立方晶の酸化マンガンの結晶相の中から選択される少なくとも２種類以上の結晶相が混在してなる混相を含み、その混相を構成する金属イオンの一部が、Ｔｅイオンに置換されている応力発光材料Ｐ１。さらには、サイズの異なる複数の結晶相を有し、酸化マンガンの結晶相は大きい粒子サイズであり、硫化亜鉛の結晶相、および、酸化亜鉛の結晶相は、小さい粒子サイズで構成されているとともに、小さい粒子サイズの結晶相は、大きい粒子サイズの結晶相の粒子間に均一に分散していて、中でも、赤色発光を示し、且つ、発光強度が負荷さ有れる機械的な外力の大きさに比例する、応力発光材料Ｐ１。
（１９）単斜晶のＬｉＳｒＰＯ4：Ｅｕ2＋を含有する応力発光材料Ｐ１。特には、六方晶のＬｉＳｒＰＯ4：Ｅｕ2＋を更に含有する発光体、単斜晶のＬｉＳｒＰＯ4：Ｅｕ2＋からなる発光体、または、斜方晶のＬｉＢａＰＯ4からなる母体構造に形成された空間に、発光中心としてユウロピウム（Ｅｕ）のイオンが挿入されたＬｉＢａＰＯ4：Ｅｕ2＋であって、その発光中心の含有量が２．０〜３．５モル％であるＬｉＢａＰＯ4：Ｅｕ2＋からなる発光体。
【０３６７】
さらに、高輝度な発光を可能とする「応力発光材料Ｐ１」（以下、「高輝度応力発光材料Ｐ１」とも称す。）として、以下のものを用いることが好適である。
（２０）アルカリ土類金属酸化物とアルミニウム酸化物とから構成され、かつこの中のアルカリ土類金属イオンの組成比を欠損させたアルカリ土類金属欠損型であって、式ＭxＡｌ2Ｏ3+x、ＭxＱＡｌ10Ｏ16+x、Ｍx1Ｑx2Ａｌ2Ｏ3+x1+x2、または、Ｍx1Ｑx2ＬＡｌ10Ｏ16+x1+x2［式中のＭ、Ｑ、および、Ｌは、それぞれＭｇ、Ｃａ、Ｓｒ、または、Ｂａであり、ｘは０．８≦ｘ≦０．９９、ｘ1、および、ｘ2は０．８≦（ｘ1＋ｘ2）≦０．９９を満たす数である］で表わされる化合物を主成分とする非化学量論的組成を有するアルミン酸塩の少なくとも一種からなり、かつ機械的エネルギーによって励起されたキャリアーが基底状態に戻る際に発光する格子欠陥をもつ物質、または、この母体物質中に希土類金属イオン、および、遷移金属イオンの中から選ばれた少なくとも一種の金属イオンを発光中心の中心イオンとして含む物質からなる高輝度応力発光材料。特には、格子欠陥をもつアルミン酸塩からなる物質が、化学量論的組成比から、アルカリ土類金属イオンが１〜２０モル％少なく、かつこの物質中に、希土類金属イオン、および、遷移金属イオンの中から選ばれた少なくとも一種の金属イオン０．０１〜１０モル％を、発光中心の中心イオンとして含む高輝度応力発光材料Ｐ１。
（２１）一般式ｘＭ１Ａｌ・（１−ｘ）Ｍ２Ａ２（式中のＭ１、および、Ｍ２は、Ｚｎ、Ｍｎ、Ｃｄ、Ｃｕ、Ｅｕ、Ｆｅ、Ｃｏ、Ｎｉ、Ｍｇ、および、Ｃａの中から選ばれる少なくとも一種の原子であり、Ａ１、および、Ａ２は、カルコーゲンの中から選ばれる少なくとも一種の原子であって、Ｍ１Ａ１とＭ２Ａ２とは異なったものであり、ｘは、０よりも大きく１よりも小さい数である。）で表わされる複合半導体結晶、特には、その複合半導体結晶が、ウルツ鉱型構造とせん亜鉛鉱型構造との共存構造を有する高輝度応力発光材料Ｐ１。
【０３６８】
さらには、そのＭ１がＭｎ、または、Ｅｕであり、Ａ１とＡ２が同一のカルコーゲンであって、または、そのＭ２がＺｎとＣｄ、もしくは、ＺｎとＣｕで構成されている高輝度応力発光材料Ｐ１、中でも、一般式ｘＭＡ・（１−ｘ）ＭｎＡ（式中のＭは、Ｚｎ、または、Ｃｕにより部分的に置き換えられたＺｎ、Ａはカルコーゲン、ｘは、０よりも大きく１よりも小さい数である。）で表わされ、結晶粒子径が２０ｎｍ以下の複合半導体結晶からなる高輝度応力発光材料Ｐ１。特には、ＡがＳ、または、Ｔｅである高輝度応力発光材料Ｐ１。
（２２）結晶構造が単斜晶である第１のアルミン酸塩を含有している応力発光材料であって、第１のアルミン酸塩の母体材料が、α−ＳｒＡｌ2 Ｏ4 であり、３種類以上の金属イオンが欠陥中心の中心イオンとしてその母体材料に添加されており、添加された中心イオンが、少なくともα−ＳｒＡｌ2Ｏ4のＳｒサイトを置換しており、中心イオンとしては、Ｓｒよりもイオン径が小さいものおよび大きいものの両方が添加されており、Ｓｒよりもイオン径が小さい金属イオンが、Ｅｕである高輝度応力発光材料Ｐ１、特には、結晶構造が単結晶ではない第２のアルミン酸塩を含有せず、中心イオンの添加により、母体材料の自発分極性を有する結晶構造中に、格子欠陥が形成され、さらには、結晶構造中にトンネル構造を有していて、そのトンネル中に配置する元素がイオン結合で配置されている高輝度応力発光材料Ｐ１、さらに、Ｓｒよりもイオン径が小さい金属イオンとして、Ｍｇ、Ｎａ、Ｚｎ、Ｃｕ、Ｅｕ、Ｔｍ、Ｈｏ、Ｄｙ、Ｓｎ、Ｍｎ、Ｎｄ、Ｐｒ、Ｃａからなる群より選択される少なくとも一種が用いられ、Ｓｒよりもイオン径が大きい金属イオンとして、Ｂａ、および／または、Ｋが用いられる高輝度応力発光材料Ｐ１、および、α−ＳｒＡｌ2Ｏ4のＳｒサイトを置換している金属イオンは、Ｓｒを基準として、０．１〜４０モル％で添加されていること、全金属イオンの添加量が化学量論よりも少ないこと、中心イオンが、α−ＳｒＡｌ2 Ｏ4 のＡｌサイトを置換していること、中心イオンとして添加される金属イオンが、Ａｌよりもイオン径が小さいものであって、Ｓｉ、Ｂが用いられること、中心イオンとして添加される金属イオンが、Ａｌよりもイオン径が大きいものであって、Ｇａ、Ｉｎが用いられること、  中心イオンとして添加され、α−ＳｒＡｌ2 Ｏ4 のＡｌサイトを置換している金属イオンは、Ａｌを基準として０．１〜２０モル％で添加されること、中心イオンとして添加される金属イオンとして、価数の異なる金属イオンを少なくとも２種以上添加すること、材料の歪エネルギー密度に比例して発光することなどをその特徴として持つ、高輝度応力発光材料Ｐ１。
【０３６９】
また、紫外線領域（光の波長として２００ｎｍ〜４００ｎｍ）の発光を可能とする「応力発光材料Ｐ１」として、以下のものを用いることもできる。
（２３）ＭＮ（ＰＯ3）4（式中、Ｍは１価の金属イオンであり、Ｎは３価の金属イオンである。）で表される構造を母体構造とし、上記のＭまたはＮの一部が、希土類イオンまたはＩＩＩ族金属イオンの少なくとも一方によって置換されている応力発光材料Ｐ１。
【０３７０】
特には、Ｎａ1−ｘＱｘＬａ（ＰＯ）4（式中、ＱはＣｅイオン、またはＴｌイオンであり、０．０１≦ｘ≦０．２）である応力発光材料Ｐ１。
（２４）多面体構造の複数の分子によって形成される母体構造の空間に、アルカリ土類金属イオンが挿入された基本構造を有し、その空間に挿入された、アルカリ土類金属イオンの一部が、Ｃｅイオンによって置換されている応力発光材料Ｐ１であって、その基本構造が、自発歪を有し、その多面体構造の分子が、四面体構造の、ＡｌＯ4、およびＳｉＯ4のうちの少なくとも１つを含んでおり、その基本構造が、一般式  ＭｘＮ1−ｘＡｌ2Ｓｉ2Ｏ8  で示され（ただし、式中、ＭおよびＮは、２価の金属イオンであって、少なくとも１つは、ＣａまたはＳｒであり、０≦ｘである。）、その応力発光材料Ｐ１は、Ｃａ０．２Ｓｒ０．７７Ｃｅ０．００５Ｄｙ０．０２Ａｌ2Ｓｉ2Ｏ8、Ｃａ０．２Ｓｒ０．７９Ｃｅ０．００５Ｔｂ０．００５Ａｌ2Ｓｉ2Ｏ8、Ｃａ０．９９５Ｃｅ０．００５Ａｌ2Ｓｉ2Ｏ8Ｃａ０．９７Ｃｅ０．０３Ａｌ2Ｓｉ2Ｏ8、Ｃａ０．２Ｓｒ０．７７Ｃｅ０．０３Ａｌ2Ｓｉ2Ｏ8、または、Ｃａ０．８Ｓｒ０．１７Ｃｅ０．０３Ａｌ2Ｓｉ2Ｏ8で示される組成を有する応力発光材料Ｐ１。
（２５）一般式ＭＮ（ＰＯ3）4（式中、Ｍは、Ｎａイオンであり、Ｎは、Ｌａイオンである。）で表される構造を母体構造とし、そのＭの一部が、希土類イオン、または、ＩＩＩ族金属イオンの少なくとも一方によって置換されており、そのＭの一部と置換される希土類イオンは、Ｅｕ、Ｄｙ、Ｃｅ、およびＴｂからなる群より選択される希土類のイオンであり、そのＭの一部と置換されるＩＩＩ族金属イオンは、Ｔｌイオンである応力発光材料Ｐ１。
【０３７１】
本発明の「応力発光材料Ｐ１」は、上記した組成に対応した材料を準備し、すなわち、各々の母体結晶用材料に対して、対応する発光中心となる元素を含む酸化物等を、その金属原子換算における所定の割合で、混合し、（一般的には、母体結晶用材料１００ｍｏｌに対して、０．１〜１００ｍｏｌの範囲の所定の値とする。）、窒素ガス等の不活性雰囲気中で、９００〜１１００℃の範囲の温度まで徐々に昇温させたのち、水素含有アルゴンガス等の還元雰囲気中、１２００〜１５００℃の範囲の温度で焼成することで、得ることができる。
【０３７２】
ここで、本発明の「応力発光材料Ｐ１」を、所定の「外形」とするためには、あらかじめ、所望の形を有する「成形型（焼成用型を含む。以下、同様。また、上記の高温において、比較的変形の少ないセラミック材料からなるものを選定する。）」に、上記材料を入れ、所定の焼成をした後、その「成形型」から取り出す手法を用いることができる。
【０３７３】
但し、本発明の「応力発光材料Ｐ１」の表面を滑らかにするために、敢えて、溶融温度の高い金属材料（セラミック材料よりも、金属材料の方が、表面平滑性が高く、「焼成」後には、それらの表面が、「応力発光材料Ｐ１」の表面になるという意味。）をその成形型として用いてもよい。
【０３７４】
また、上記した高温においては、完全に焼失して、焼成物への付着も少ない、セルロース系樹脂材料や、アセチルセルロース系樹脂材料等の樹脂材料を用いて、十分な耐熱性を持つ平坦な「セラミック板」上に、適宜な厚さで樹脂塗膜を形成し、且つ、その際、その樹脂塗膜の表面に、所望の形状（『応力発光材料Ｐ１の外形』）に対応する凹部（微細な凹部となる。）を設けて、その凹部に、上記のごとく準備した材料を入れて、上記と同様に焼成し、樹脂塗膜を焼失させると同時に、その「セラミック板」上に、所望の形状を持つ「応力発光材料Ｐ１」を残す方法を採用することも好適である。
【０３７５】
ここで、応力発光材料Ｐ１の耐水性を向上するため、応力発光材料Ｐ１に表面処理を施すことも好適である。
【０３７６】
この表面処理は、適宜な量の表面処理剤を、適宜な有機溶媒（有機溶剤）に、常温、または、加温して溶解させ、その溶解液に、目的に応じた適宜な量の、上記した応力発光材料Ｐ１を添加し、デゾルバーやミキサー等の適宜な撹拌装置を用いて、適宜な時間、撹拌した後、適宜な条件下で乾燥させることにより得られる。
【０３７７】
このとき、応力発光材料Ｐ１の「外形」を壊さず、維持するように条件設定することは言うまでもない。
【０３７８】
また、耐水性をさらに向上させる目的で、上記した溶解液に、同時に、応力発光材料Ｐ１に対する「被膜」形成用の熱可塑性樹脂や熱硬化性樹脂を適宜な量、混入させることも好適である。
【０３７９】
この「被膜」の厚さは、０．１μｍ〜１０μｍとなるように設定する。
【０３８０】
熱可塑性樹脂としてはアクリル酸エステル樹脂、すなわち、ポリメチルメタクリレート、ポリメチルアクリレート、ポリベンジルメタクリレート、ポリブチルアクリレート、ポリイソブチルアクリレート等、セルロース系樹脂、すなわち、硝酸セルロース、メチルセルロース、エチルセルロース、セルロース・アセテートプロピオネート等、ビニル系樹脂、すなわち、ポリ酢酸ビニル、ポリ塩化ビニル・酢酸ビニル等、アクリルアミド樹脂、もしくはポリスチレン樹脂等が、また、熱硬化性樹脂としては、不飽和ポリエステル樹脂、アクリルウレタン樹脂、エポキシ変性アクリル樹脂、メラミン樹脂、エポキシ変性不飽和ポリエステル樹脂、アルキッド樹脂、フェノール樹脂、シリコン樹脂、もしくは、フッ素化樹脂等が挙げられる。
【０３８１】
表面処理剤としては、代表的には、シリル化剤、もしくは、シランカップリング剤を用いる。そのシリル化剤、もしくは、シランカップリング剤としては、
ビニル基を有する、ビニルトリメトキシシラン、ビニルトリエトキシシラン等、エポキシ基を有する、３−グリシドキシプロピルメチルジメトキシシラン等、スチリル基を有する、Ｐ−スチリルトリメトキシシラン等、アクリル基を有する、３−アクリロキシプロピルトリメトキシシラン等、メタクリル基を有する、３−メタクリロキシプロピルトリメトキシシラン等、イソシアネート基を有する、３−イソシアネートプロピルトリエトキシシラン等、さらには、トリメチルシリルクルロライド、ヘキサメチルジシラザン、ＢＳＴＦＡ（Ｎ、Ｏ―ビスートリメチルシリルートリフルオロアセトアミド）、トリエチルシリルクロライド、クロロメチルトリメチルシラン、トリメチルシリルアセチレン、ヘキサメチルジシラン、Ｎ、Ｎ´−ビストリメチルシリル尿素などを用いることができる。
【０３８２】
その表面処理に用いる有機溶媒（有機溶剤）には、エチルアルコール、プロピルアルコール、または、ブチルアルコール等のアルコール系溶剤、アセトン、または、メチルエチルケトン等のケトン系溶剤、トルエン、キシレン、または、ベンゼン等の芳香族炭化水素系溶剤、メチルセルソルブ、エチルセルソルブ、プロピルセルソルブ、または、ブチルセルソルブ等のグリコールエーテル系溶剤、ジエチレングリコール、トリエチレングリコール、ポリエチレングリコール、ジプロピレングリコール、または、トリプロピレングリコール、ポリプロピレングリコール等のオキシエチレン、オキシプロピレン付加重合体、エチレングリコール、プロピレングリコール、または、１，２，６−ヘキサントリオール等のアルキレングリコール、グリセリン、２−ピロリドン等を好適に用いることができるが、より好ましくは、エチルアルコール、プロピルアルコール、ブチルアルコール等のアルコール系溶剤、アセトン、メチルエチルケトン等のケトン系溶剤を用いる。
【０３８３】
このとき、有機溶媒の水分含有量を調節することが、さらに好ましく、その水分含有量は、０．５％未満とする。水分含有量が０ ． ５ ％ 以上の場合には、溶液中の水分で応力発光材料Ｐ１の発光特性が低下する。
【０３８４】
また、本発明の応力発光材料Ｐ１の耐水性を向上させるため、「金属アルコキシド（アルコールに金属を反応させたもの。）」を用いて、応力発光材料Ｐ１の表面被覆処理を行うこともできる。
【０３８５】
その「金属アルコキシド」を構成する金属元素としては、アルミニウム、ジルコニウム、チタニウム、および、ケイ素（ここでは、「半金属元素」である、「ケイ素」も含める。）を用いることができ、アルコキシドの種類としては、メトキシド、エトキシド、プロポキシド、イソプロポキシド、オキシイソプロポキシド、ブトキシド等を用いることができる。また、テトラエトキシシラン、または、テトラメトキシシランを部分的に加水分解、および、縮合することにより得られるエチルシリケート、および、メチルシリケートを用いることができる。
【０３８６】
特には、テトラエトキシシラン、テトラメトキシシラン、テトラエチルシリケート、テトラメチルシリケート、アルミニウムトリイソプロポキシド、ジルコニウムテトライソプロポキシド、チタニウムテトライソプロポキシド等が好ましい。
【０３８７】
この金属アルコキシドの添加量は、応力発光材料Ｐ１の比表面積によって異なるが、応力発光材料Ｐ１に対して、金属アルコキシドの各元素換算の合計で、０．５〜２０％とする。
【０３８８】
この応力発光材料Ｐ１と金属アルコキシドを混合するための装置としては、種々のブレード（回転羽）を用いた各種デゾルバー、ヘンシェルミキサー、スピードミキサー、ボールカッター、パワーミキサー、ハイブリッドミキサー等の撹拌機、各種ボールミル、及び、コーンブレンダー等の混練機を用いることができる。さらに、得られた表面被覆済みの応力発光材料Ｐ１を、常温乾燥機中で、数時間〜数日間、風乾した後、６０℃〜２００℃で、１時間〜２４時間乾燥する。
【０３８９】
さらには、化学的気相成長法（ Ｃ Ｖ Ｄ 法） により応力発光材料Ｐ１の表面にアルミナ被膜、もしくは、二酸化チタン被膜等をコーティングする方法、１４０℃以下の温度で気相加水分解反応により、応力発光材料Ｐ１の表面を、「酸化物被膜」でコーティングする方法、ゾル−ゲル反応、もしくは、中和反応により、応力発光材料Ｐ１の表面に、金属酸化物、もしくは、金属水酸化物からなる「保護膜」を形成させる方法、１００〜２００℃に加熱された応力発光材料Ｐ１の流動層（気体中に微細な粉体が浮遊しつつ移動している状態。）に、金属アルコキシドオリゴマー、金属アルコキシドの有機溶媒溶液、もしくは、金属アルコキシドそのものを噴霧して、応力発光材料Ｐ１の表面に金属酸化物被膜（保護膜）を形成する方法、応力発光材料Ｐ１をプラズマ状態の反応性ガスに曝し、応力発光材料Ｐ１の表面に酸化物被膜を付着させる方法等も用い得る。
【０３９０】
また、上記した組成の材料を、所定の方法を用いて「微粒子」化、さらには、「超微粒子」化して、「所定の形状」の「応力発光材料Ｐ１」とする。（以下、『微粒子』と『超微粒子』を併せて『微粒子等』とも称する。）
さらには、その「微粒子」化、または、「超微粒子」化した、「応力発光材料Ｐ１」を、適宜な樹脂材料、特に、「紙パルプ繊維１」と水素結合し易いものに混入させた後、ステンレススクリーン印刷や、凹版印刷等の適宜な印刷方式を用いて、適宜な剥離性フィルム上に形成し、乾燥後、その適宜な剥離性フィルムから剥離して、所望の形状の「応力発光材料Ｐ１」とすることも好適である。
【０３９１】
もちろん、そのような「微粒子等を樹脂材料に混入させたもの」を、適宜な「成形型」を用いて、所望の形状に成形することもできる。
【０３９２】
いずれの場合も、樹脂材料中に含まれる微粒子の発光が、それを包んでいる樹脂材料中を通過して、広がり、観察者の目に届くこととなり、「発光面積（発光点の占める面積）」を大きくすることを可能として好適である。
【０３９３】
特に、「微粒子」、または、「超微粒子」の「応力発光材料Ｐ１」は、「応力発光材料の平板」や、「応力発光材料の塊」を、物理的に粉砕して「微粒子」、または、「超微粒子」とするが（これが、『微粒子化』、または、『超微粒子化』である。）、その粉砕の際、例えば、衝撃式粉砕機を用いて、「微粒子」、または、「超微粒子」が比較的不規則な形となるように制御し、且つ、粉砕した微粒子間、または、超微粒子間の衝突を抑制しつつ、「分級装置」にて、所望の粒径（粒径分布）の所望の形を有する「微粒子」、または、「超微粒子」を作製する。
【０３９４】
さらには、「焼成前の『応力発光材料』用組成物」（所定の『焼成』手順によって、目的とする『応力発光材料』となる、所定の各元素を所定の割合で含む、水酸化物、水和物、酸化物、複合酸化物、硝酸塩、塩酸塩、炭酸塩、酢酸塩、硫酸塩等の原材料及びその混合物を意味する。『前駆体』ともいう。また、発光中心元素を、ドーピング手段等により別途添加することもできる。これらの混合物、さらには、粉末混合物、もしくは、粉体混合物を、直接、『焼成』すると、『応力発光材料』となる。）を、セルロース系樹脂やエチルセルロース系樹脂等の「焼成によって分解しやすい樹脂」（いわゆる、『セラミックス』製造用の樹脂。焼成によって、その樹脂の成分が、炭酸ガスや水となって、ほぼ完全に焼失するもの。焼成時の『煤』や『残渣』が比較的少ないという特徴を持つ。）に分散させ、個々の「焼成前の応力発光材料」が、いわば「個々の粒子として、独立して、分散している状態」（この樹脂によって、互いに離間させられている状態という意味。）とし、所定の焼成を行うことで、「応力発光材料Ｐ１」を、「個々の粒子として、独立して、分散している状態」のまま焼成し、燒結させることも、焼成後の個々の形をより複雑なものとすることを可能とし、好適である。
【０３９５】
さらには、噴霧熱分解法、ゾルーゲル法、及び、フラックスフィーダー法などを用いることもできるが、これらの方法は、特に、「焼成前の『応力発光材料』用組成物」から、直接的に、「超微粒子」状の「応力発光材料Ｐ１」を製造することができ、また、その「粒子径（分布）」の制御性に優れ、好適である。
【０３９６】
もちろん、微粒子の「形を」、所望の「形」とするため、その所望の「形」をその内部の形として持つ「成形型（金属製、もしくは、セラミックス製）」に、上記した「焼成前の『応力発光材料』用組成物」を充填して（もしくは、その成形型で成形と同時に充填して。）、焼成後、その成形型から取り出す製法も採用することができる。
【０３９７】
この「微粒子」、または、「超微粒子」の「形」が不規則であればある程、さらには、「微粒子」、または、「超微粒子」の表面が粗面であればある程、「微粒子」、または、「超微粒子」の表面においても、同様に定義できる「応力集中係数α＞２」となる「箇所」を広範囲に有することを可能とし、さらには、その「微粒子」、または、「超微粒子」の表面における「応力集中係数α」が非常に大きい（α≧５００）形状を持つことをも可能とする。
【０３９８】
このような「微粒子」、または、「超微粒子」は、そもそも、「応力発光材料」用組成物を、所定の条件にて焼成して、「平板状」や「塊状」などとした「応力発光材料」を、所定の粉砕手段や分級手段等を用いて「微粒子化」、または、「超微粒子化」したものである。
【０３９９】
もしくは、その「微粒子化」したもの、すなわち、「微粒子化した粉体」を、一旦、適宜な「透明な樹脂」（特には、その『樹脂』の体積弾性率が、その『微粒子化粉体』の体積弾性率より大きいものとすると、その樹脂に負荷された『変形』がそのまま『微粒子化粉体』に伝わるため、好適。その『透明な樹脂』と、その『応力発光材料』の組成比は、１０／１〜１／１０である。体積弾性率と、他の指標である、ヤング率、ポアソン比、剛性率、ラメの第一定数には、所定の相関関係がある。）に分散してペレット状などとしたものを、再び、粉砕、及び、分級して「微粒子化」したものである。（ここで、得られた『微粒子化した粉体』と『透明な樹脂』で構成されるものが、本発明の『微粒子状の応力発光材料Ｐ１』である。）
さらに、それらの処理中、微粒子間の衝突を抑制して処理すると（粉砕後の微粒子を互いに衝突させると、徐々に微粒子の表面が滑らかな面となってしまうため。）、それらの「微粒子」の「形」そのものが、複雑な「形」を成し、さらに、その「微粒子」の表面も、非常にランダムな凹凸形状（凹凸の周期や深さが、小さいものでは、ナノサイズの非常に微細なものから、大きいものでは、数ミクロンメートルサイズのものまで、そして、その分布幅までも、ランダムに存在するという意味。）を維持するようにすることができる。
【０４００】
そして、「微粒子状の応力発光材料」を、さらに、所定の粉砕手段や分級手段等を用いて「超微粒子化」し、「超微粒子状の応力発光材料Ｐ１」とする際に、「微粒子状の応力発光材料」を上記したように、一旦、「透明な樹脂」に分散し、改めて、「『微粒子状の応力発光材料』を含んだ『透明な樹脂』」を、所定の粉砕手段や分級手段等を用いて「超微粒子化」してもよい（このときの『超微粒子状の応力発光材料Ｐ１』は、その『透明な樹脂』に覆われていることとなる）。
【０４０１】
「微粒子」状の「応力発光材料Ｐ１」、または、「超微粒子」状の「応力発光材料Ｐ１」の、いずれにしても、「応力発光材料Ｐ１」が、「透明な樹脂」に覆われている場合には、「応力発光材料の屈折率」、「透明な樹脂の屈折率」、「紙パルプ繊維１の屈折率」の差は、０．０３以下、特には、０．０１以下とすることで、これらの接点における「界面」の「透過率」を高め、その「界面」の反射率を下げることができる。
【０４０２】
すなわち、それらの「界面」の「透過性」を高め、「反射」を抑制して、「応力発光材料Ｐ１」の発光の視認性を向上することができる。
【０４０３】
粉砕手段としての粉砕機には、ボールミル、ロッドミル、自生粉砕ミル、ＳＡＧ（準自生粉砕）ミル、高圧粉砕ロール、縦軸インパクタ（ＶＳＩ）ミルなどがある。
【０４０４】
この中で、細粒を得るための粉砕機の代表的なものであって、少し傾いて、または水平に回転するシリンダーの中に、金属でできたボールが詰まっており、ボールとの衝突や摩擦によって粉砕が行われるボールミルにおいては、乾式ボールミルや、湿式ボールミル（いずれも、内容積１００〜１００００リットルで、回転速度１０〜５０回転／分。）が好適に用いられる。
【０４０５】
また、ロッドミルは、粉砕媒体としてボールではなくロッド（金属製の円柱）を使用し、回転するドラム（胴体）によって、粉砕物にロッドの衝撃を与えることで粉砕するものである。特に、インパクタミルは、衝撃歯を高速回転させ、衝撃力によって原料を粉砕する微粉砕機であり、直径１００〜１０００ｍｍの回転盤を５００〜１００００回転／分で高速回転させるものであって、微粒子、または、超微粒子の形状そのものが複雑な形となり、また、微粒子や、超微粒子の表面も粗い凹凸形状となり易く、好適である。
【０４０６】
また、一旦、「応力発光材料」を、「微粒子化」、さらには、「超微粒子化（平均粒径が、０．００５〜０．５μｍ、特には、０．０５〜０．５μｍであるものを『超微粒子』と称する。これより大きいものが『微粒子』である。）」したものを、造粒機等の「造粒」手段を用いて、「『超微粒子』間の結合が強固な２次凝集物」とすることで、さらに「不定形」で「複雑な形状」を有する「微粒子」状の「応力発光材料Ｐ１」を得ることが出来る。
【０４０７】
このような造粒機とは、「粉体」や「微細粒子」を固めて、「粒状」にする装置のことであって、「粒状」のペレットをつくれることから、ペレタイザとも呼ばれる。
【０４０８】
そして、この「造粒」の方式には、自立造粒の旋回式(ローター式)、混練式、攪拌式、転動式、流動層式や、強制造粒の圧縮式(ロールプレス式)、二軸押出し式、湿式押出し式、およびこれらを組合せた方式などがあり、混合、分散、及び造粒を連続して行う機種もある。
【０４０９】
そのような粉砕手段で「微粒子化」、または、「超微粒子化」した「応力発光材料Ｐ１」（『応力発光材料』で１００％組成されているもの、複数の応力発光材料から成る『応力発光材料の複合体』、及び、『応力発光材料と透明な樹脂』で組成されたものを含む。）を、分級手段を用いて、選別し、または、造粒手段を用いて造粒した後、さらに、分級手段を用いて選別し、最大直径で、１．０μｍ〜２０μｍ、好適には、１．０μｍ〜１０μｍの「微粒子Ｐ１」とし、及び、平均直径Ｄ50で、０．５μｍ〜１５μｍ、好適には、０．５μｍ〜５μｍの「微粒子状の応力発光材料Ｐ１」とする。
【０４１０】
このときの「粒径」及び「粒子形状」は、レーザー回折式粒度分布測定装置など、種々の粒度分布測定法に基づく装置を使用して決定する。
【０４１１】
このような粒度分布測定法には、細く絞ったＸ線ビームを用いて、分散媒中の粒子濃度を直接測定するＸ線透過式沈降法、粒子が細孔（アパチャー）の検知領域を通過する際に生じる、２つの電極間の電気抵抗の変化を測定する電気的検知帯法、粒子を、所定の分散媒に均一に分散し、フローセルを通過させるもので、光源からフローセルに光をあて、粒子がセル内を通過した時の投影像を、高感度ＣＣＤカメラで撮影して、その粒子像をデジタル変換し、解析用プログラム処理によって、粒子の円相当径、形状情報などを求める画像解析法（数十種類の形状パラメータ、及び、円形モデル、繊維モデル、長方形モデル、多角形モデル、楕円モデル、不規則モデルなどの画像解析モデルを用いる。）、粒子懸濁液の中で「ブラウン運動」をしている粒子に、レーザー光をし照射し、その運動をしている粒子による散乱光から、粒子径を測定する動的光散乱法、粒子にレーザー光を照射することによる光の回析／散乱現象を利用するもので、その回折／散乱光の強度パターンが、粒子の大きさに依存しており、回析／散乱光の角度により異なる強度パターン（強度分布）が観測されて、フランホーファ回折理論や、ミー散乱理論を用いて、粒子径分布を求めるレーザー回折散乱法、粉体の充填層に空気を流す時、粉体粒子が細かいほど流れにくくなり、また、粉体の粒子径と流体の透過性との間の相関関係から粉体の比表面積を求める空気透過法などを用いることができる。
【０４１２】
そして、本発明の「フォーム用紙Ａ１」に用いられる、「微粒子状、または、超微粒子状の応力発光材料Ｐ１」の「形」とは、本発明の「フォーム用紙Ａ１」に含まれる「多数ある微粒子状、または、超微粒子状の応力発光材料Ｐ１の平均的な形」を意味し、いわゆる光学式微粒子形状測定装置等で決定可能な「形」とする。もちろん、この「サンプリング測定」の条件を、具体的に、例えば、本発明の「フォーム用紙Ａ１」の任意の縦１０ｍｍ×横１０ｍｍの領域を切り出して、適宜な溶剤等を用いて、含まれる「微粒子状、または、超微粒子状の応力発光材料Ｐ１」を全て抽出して、上記の測定を行うこととすることもできる。
【０４１３】
このようにして得られた本発明の「粒子状」の「応力発光材料Ｐ１」を、上述した「紙パルプ繊維１」を作製する「製紙工程」（図２参照。）の中の「パルプの精選＆脱水工程」において、さらには、その脱水工程前の状態である、いわば「パルプ懸濁液」の段階において、その「パルプ懸濁液」に所定の割合で「混合」し、図２における、残りの「製紙工程」である、「原料調整工程２：サイジング剤等薬品添加」、「抄紙工程１：ワイヤリング＆搾水」、「抄紙工程２：乾燥＆プレス処理」、及び「加工＆仕上げ工程」を経て、本発明の「フォーム用紙Ａ１」を得る。（図１及び図２参照。図１では、サイジング剤を表示していない。）
このときの、「紙パルプ繊維１」に対する「応力発光材料Ｐ１」の割合は、「紙パルプ繊維１」１００％に対して、０．５〜３０％、特には、１〜１０％とし、具体的な割合は、本発明の「フォーム用紙Ａ１」の品質仕様、及び、使用目的により設定する。
【０４１４】
この「応力発光材料Ｐ１」の割合が、０．５％未満では、「フォーム用紙Ａ１」に所定の外部負荷を与えた程度では、視認できるほどの十分な発光が得られず、３０％を超えると、「フォーム用紙Ａ１」の剛性が強くなり過ぎたり、「フォーム用紙Ａ１」の比重が大きくなり過ぎ、品質仕様を達成することが困難となる。
【０４１５】
ここで、「抄紙工程１：ワイヤリング＆搾水」とは、いわゆる「ワイヤーパート」であって、ＰＥＴ（ポリエチレンテレフタレート）繊維、または、青銅繊維などで織られた網（ワイヤー）で、連続して回転できるような帯状としたものの上に、上記した「パルプ混濁液」を幅方向に均質で、適切な濃度、速度、及び、角度で供給することで、所定の厚さの塗膜とした後、ワイヤー上で搾水して（脱水するという意味。ある程度、脱水が進んだ部分では、装備されているサクションボックス〈真空ポンプにより水を吸引する装置〉によって、脱水が促進される。）、「フォーム用紙Ａ１」用の「湿紙（未だ、水分を含んでいる状態という意味。）」が形成される。
【０４１６】
また、「抄紙工程２：乾燥＆プレス処理」とは、いわゆる、「プレスパート」であって、
ワイヤーからはがされた「湿紙」がフェルトに移され、圧力をかけてさらに水分を絞るプレス装置に入って、数本のロールからなるロールプレス処理が施されることとなる。ここで、「湿紙」に適宜なプレスを行うことにより、「フォーム用紙Ａ１」の密度を調整することができる。
【０４１７】
次いで、水分の蒸発によって湿紙を乾燥させる、いわゆる「ドライヤーパート」に入り、スチームによって加熱する多数のシリンダドラムに次々と転移させながら、巻き付けて、乾燥させる。
【０４１８】
最後に、「加工＆仕上げ工程」とは、いわゆる「フォーム用紙Ａ１の加工工程（上述した、『後処理』とは異なる、加工工程。）」に属し、その用途に基づき、サイズプレス処理、艶出し等の塗工処理や、カレンダー処理などの工程に入る。塗工処理やカレンダー処理は、オフマシン（一旦、巻き取ってから、別の専用装置にかけるという意味。）で行ってもよい。
【０４１９】
本発明の「フォーム用紙Ａ１」は、手漉き方法でも、作製できるが、品質仕様を満足させつつ、大量に生産するためには、以上の「製紙工程」を達成することが可能な抄紙機、例えば、長網方式、ツインワイヤー方式、ギャップフォーマー方式、丸網方式、ヤンキー方式など各方式の抄紙機を用いる。さらに、マシンカレンダー処理機を追加することもできる。
【実施例】
【０４２０】
（実施例１）
針葉樹材（ニドマツと、トドマツの混合材）チップを、リファイナーによって解繊し、濾水度６００ｍｌ（叩解度。カナディアン・スタンダードによる。）の未漂白機械パルプの懸濁液（１）を得た。この懸濁液１を、酢酸緩衝液でｐＨ４，０に調整し、またパルプ濃度を３％に調整した後、シングルディスクリファイナ−（叩解機）で、濾水度が３００ｍｌになるまで叩解し、「紙パルプ繊維１」を含む、懸濁液（２）とした。
【０４２１】
このときの「紙パルプ繊維１」は、平均「太さ」が３０μｍ、平均「長さ」が３．０ｍｍであった。
【０４２２】
これとは別に、焼成用の「型」の「空洞の形（その『型』の内側の『空間』の形）」を、縦３０ｍｍ×横１００ｍｍ×厚さ５．０ｍｍの「形」とした、ステンレスを内貼りした金属製の「焼成用型（１）」を準備した。
【０４２３】
次いで、母体材料であるＳｒ3Ａｌ2Ｏ6に、発光中心となるＥｕを１％、ホウ酸を１％添加し、その縦３０ｍｍ×横１００ｍｍ×厚さ５．０ｍｍの直方体の「空洞」を持つ「焼成用型（１）」に入れて、水素添加アルゴン還元雰囲気中で、９００℃まで徐々に昇温して、仮焼成した後、引き続き、水素添加アルゴン還元雰囲気中で、１３００℃で、４時間焼成し、自然冷却させて、その「焼成用型（１）」から取り出して、縦３０ｍｍ×横１００ｍｍ×厚さ５．０ｍｍの直方体の「形」を持つ、「平板状の応力発光材料シート（Ｈ１）」とし、この操作を繰り返して、同様の形の「平板状の応力発光材料シート（Ｈ１）」１００枚を得た。（ここで、『焼成用型』の内側の形、すなわち、『型』の内側の空間の形に合わせて『応力発光材料』を１００％充填しても、上記の『焼成』によって、『応力発光材料』が収縮し、『応力発光材料』の『形状』は、その『焼成用型』の内側の形より、かなり小さい『形状』として仕上がることとなるが、本説明においては、この詳細を省略した。もちろん、この『収縮』をも見込んで『焼成用型』の内側の形を定めて用いても良い。）
この１００枚の「平板状の応力発光材料シート（Ｈ１）」を、内容積２００リットルで、回転速度５０回転／分、金属ボールミル（乾式ボールミル。）を用いて、６０分の粉砕を３回繰り返し、「粒子化」した。
【０４２４】
この「粒子」を、レーザー回折法で「粒径」（粒子直径）を管理しつつ、空気分級式で、１０００回転／分のステンレス製分級ロータを装備した分級機にて分級し、粒径分布幅（粒子の最大直径分布幅）１〜５０μｍ、平均粒径（粒子の平均直径）Ｄ50＝３０μｍの「粒子状の応力発光材料Ｐ１」を得た。（図１参照。図１においては、『粒子状の応力発光材料Ｐ１』を『模式的』に大きく、且つ、表面の凹凸形状を誇張して示している。）
この「粒子状の応力発光材料Ｐ１」の中から、任意サンプリングにて１００個の「粒子状の応力発光材料Ｐ１」の「形状（表面の凹凸形状を含む外形。）」を測定し、その「形状」の「３次元画像データ」を、「構造解析ソフト（応力分布解析ソフト）」にかけ、いずれの「粒子状の応力発光材料Ｐ１」も、その「粒子状の応力発光材料Ｐ１」を曲げる「変形応力」の負荷に対して、応力集中係数αは、ほぼ５以上であり、ほぼ全ての「粒子状の応力発光材料Ｐ１」が、「応力集中係数αが２．０以上である部位を有する形状（この場合の応力集中部分Ｓ１は、『粒子状の応力発光材料Ｐ１』の表面の凹凸形状の凹部の底の位置であった。）」を持つであろうことを確認した。（確認状況は図示せず。）
そして、上記の懸濁液（２）の「紙パルプ繊維１」１００部に対して、この「応力発光材料Ｐ１」２０部を混入させ、懸濁液（３）とした。
【０４２５】
さらに、この懸濁液（３）に、適宜なサイジング剤を１部添加して、角型手抄きシートマシンにて、坪量６４ｇ／ｍ2となるように「湿紙」を作成し（乾燥処理を見越して「所定の厚さ」とすることを意味する。）、ドラム式乾燥器にて、プレス圧力を加減しつつ、１２０℃×２分乾燥し、２０℃５０％条件で、２４時間調湿した後、２７９．４ｍｍ幅（１１インチ幅）×８３８．２ｍｍ長（３３インチ長）のサイズに断裁して、さらに、幅方向の左右端部を、「直径６０ｍｍで、刃先を片刃とし、超高速度鋼を使用したスリッター刃」を用いて、スリッター加工を施して、その幅を２７９．４ｍｍ幅（１１インチ幅）とした。
【０４２６】
そして、その両スリット端面から、内側の所定の位置に、「垂直貫通部：特定部Ｋ１」である「送り孔ＨＬ」として、「『垂直貫通部：特定部Ｋ１』の『開口』の形状である、『孔』の直径４．０ｍｍ」の「スプロケットホール（送り穴）」を所定の規格に準じて、穴明け機（『穴明け用の治具』は、刃先を両刃とし、超高速度鋼を使用。）により、所定の周期で、２列設け、さらに、他の「『垂直貫通部：特定部Ｋ１』となる「２種類のミシン目」を、まず、下記仕様の「ミシン刃」を用いて、「折りたたみ用の横ミシンＭ１」を、２７９．４ｍｍ（１１インチ）周期で、ミシン加工機により施すと同時に、次いで、その両スリット端面から、内側の所定の位置に、「カット／アンカット＝３ｍｍ／１．５ｍｍ」とし、その他の仕様は、上記と同様とした「ミシン刃」を用いて、「縦ミシンＭ２」を、ミシン加工機にて施して、本発明の実施例１の「フォーム用紙Ａ１」を得た。（図１、図３、及び、図６参照。実施例１の『フォーム用紙Ａ１』においては、図６に示してある、『スリットＳＬ』を設けていない。）
＜折りたたみ用の横ミシンＭ１の「ミシン刃」の仕様＞
「カット／アンカット」：「２ｍｍ／１ｍｍ」
「肉厚さ」            ：２ｍｍ
「断面の４つ角仕上げ」：半径０．３ｍｍの角丸仕上げ
「刃先仕様」          ：両刃
「材質」              ：合金工具鋼
この実施例１の「フォーム用紙Ａ１」の品質仕様（品質特性）は、厚さ８４μｍで、且つ、坪量６４ｇ／ｍ2、平滑度（表）２５、平滑度（裏）１４、クラークこわさ（縦）７０ｃｍ3／１００、クラークこわさ（横）３５ｃｍ3／１００、引っ張り強度（縦）４．５、引っ張り強度（横）２．５、引き裂き強度（縦）２２０、引き裂き強度（横）２４０、ＩＳＯ白色度８５％であった。（通常のプレス圧力では、厚さが７０μｍ程度となるところを減圧し、厚さを調整した。図１及び図２参照。図１においては、サイジング剤を表示していない。図２の「製紙工程」の一部のみを採用している。）
この実施例１の「フォーム用紙Ａ１」を、「底のサイズが、縦３０ｍｍ×横１００ｍｍのかまぼこ型」であって、その曲率半径が６０ｍｍの「治具（最表面を鏡面仕上げしたステンレス製。）」の、その曲面上に、「フォーム用紙Ａ１に対する所定の外力負荷」として、手の指で押し当てたところ、「フォーム用紙Ａ１」が変形し、特に、治具の突出部分（頂点）付近に対応する部分に、「垂直貫通部：特定部Ｋ１」としての「送り孔ＨＬ」、「垂直貫通部：特定部Ｋ１」としての「折りたたみ用の横ミシンＭ１」、または、「垂直貫通部：特定部Ｋ１」としての「縦ミシンＭ２」が位置するときに、それらが、強く「緑色」に発光し、目視にて視認することができ、この「フォーム用紙Ａ１」の真正性を確認できた。（評価状況は図示せず。）
このことは、「フォーム用紙Ａ１」に対する所定の外力負荷（手の指による押し当て。）によって、「紙パルプ繊維１」が「フォーム用紙Ａ１」内で変形を生じ、且つ、「応力発光材料Ｐ１」の「応力集中部分Ｓ１（所定の部位）」に、「紙パルプ繊維１」のその変形に対応した変形応力が発生するとともに、その所定の部位からその変形応力に応じた強度を有する所定波長の光（『緑色の光』）が発光して、特には、それらの「垂直貫通部：特定部Ｋ１」の中の、それぞれ、「送り孔ＨＬ」の「円柱状の孔の厚さ方向の中央部分」（応力集中箇所）、「折りたたみ用の横ミシンＭ１」の「楕円柱状の孔の厚さ方向の中央部分」（同左。）、「縦ミシンＭ２」の「楕円柱状の孔の厚さ方向の中央部分」（同左。）が、特に強く発光し、その所定波長の光が視認可能となったものと考えられた。
【０４２７】
また量産型の製紙装置を用いて、同様にして、長尺の実施例１の「フォーム用紙Ａ１」、及び、長尺の比較例１の「フォーム用紙」（下記。）を製造し、それぞれ、「孔開け加工」及び、「ミシン加工」における「刃」の耐久性を、「同一設定（上記の設定）における刃を交換した際の、交換前の刃による『加工可能な処理量』（加工可能なメーター数）」で比較したところ、その比が、それぞれ、９５／１００、及び、９８／１００と、その「加工可能な処理量」が若干、少なくなる傾向（可能な加工メーター数が短くなる傾向。）を示すものの、「量産性」に影響を及ぼす程ではなく、「刃の摩耗」を十分に抑制できており、良好な結果であると判断した。（評価状況は図示せず。以下、同様。）
（実施例２）
実施例１において、「送り孔ＨＬ」を、「フォーム用紙Ａ１」の表面に垂直に加工せず、その表面に対する垂直線に対して、縦方向に４５度、傾かせて、「孔」の形状を、「直円柱状」から、「斜円柱状」とし、「斜方貫通部：特定部Ｋ２」としての「送り孔ＨＬ」としたこと以外は、実施例１と同様にして、本発明の実施例２の「フォーム用紙Ａ２」を得た。（図１、図４、及び、図６参照。）
この実施例２の「フォーム用紙Ａ２」を実施例１と同様に評価したところ、「送り孔ＨＬ」の「斜円柱状の孔の厚さ方向の中央部分」（応力集中箇所ＫＳ２）が、特に強く発光したこと以外は、実施例１と同様の良好な結果を得た。
【０４２８】
（実施例３）
実施例１において、「垂直貫通部：特定部Ｋ１」としての「折りたたみ用の横ミシンＭ１」に替えて、横１０ｍｍ×縦０．１ｍｍの細長い長方形の開口部を有し、深さ３０μｍの「楔形」が、１ｍｍの間隔を開けて横一列に整然と並んでいる「切欠け部：特定部Ｋ３」を設けたこと以外は、実施例１と同様にして、本発明の実施例３の「フォーム用紙Ａ３」を得た。（図１、図５、及び、図６参照。）
この「切欠け部：特定部Ｋ３」は、「フォーム用紙Ａ３」の「製紙工程」の「抄紙工程１：ワイヤリング＆搾水」において、「湿紙」上に、「金属製の平板上に、上記の『楔型』を逆さまにして突起状とし、横一列に並べた治具」を押し当てることにより、設けた。（図５においては、これを『模式的』に、６個の『切欠け部Ｋ３』で示している。）
この方法を採用することにより、「フォーム用紙Ａ３」の個々の「楔形」の「底辺」（これが、応力集中箇所ＫＳ３となる。）が、「三角柱の一辺のように、平面が直交するような鋭利な角」とはならず、なだらかな「曲面」となっていた。
【０４２９】
この実施例３の「フォーム用紙Ａ３」を実施例１と同様に評価したところ、「切欠け部：特定部Ｋ３」の「底辺部分」（応力集中箇所ＫＳ３）が、特に強く発光したこと以外は、実施例１と同様の良好な結果を得た。
（実施例４）
実施例１において、さらに、「垂直貫通部：特定部Ｋ１」であり、且つ、「スリット状貫通部：特定部」として、開口の形状が「横０．１ｍｍ×縦３０ｍｍ」の「スリットＳＬ」を、１０ＫＷ出力炭酸ガスレーザーのスポット径を絞り、パワー調整を施して、１か所設けたこと以外は、実施例１と同様にして、本発明の実施例４の「フォーム用紙Ａ１」を得た。（図１、及び、図６参照。）
この方法を採用することにより、「フォーム用紙Ａ１」上の「スリットＳＬ」の開口の両端部が、「四角形の４つの角のように、直交するような鋭利な角」とならず、なだらかな「曲面」となっており、且つ、その「スリットＳＬ」の中の「側面」が、比較的滑らかな面となっていた。
【０４３０】
この実施例４の「フォーム用紙Ａ１」を実施例１と同様に評価したところ、「スリット状貫通部：特定部」の「開口の両端部」が、特に強く発光したこと、及び、「スリットＳＬ」の中の「側面」において、その発光が繰り返し反射して、指向性を持ち、且つ、強度の強い発光を視認できたこと以外は、実施例１と同様の良好な結果を得た。
（実施例５）
実施例１において、「垂直貫通部：特定部Ｋ１」である「送り孔ＨＬ」として、「垂直貫通部：特定部Ｋ１」の「開口」の形状を、「孔」の直径４．０ｍｍ（『菊丸』仕様。『孔』の周辺を、いわば『ギザギザ』状としたもの。）」とした「スプロケットホール（送り穴）」を用いたこと以外は、実施例１と同様にして、本発明の実施例５の「フォーム用紙Ａ１」を得た。（図１、図３、及び、図６参照。）
このとき、「『垂直貫通部：特定部Ｋ１』は、開口の形状が「菊丸」となっている、「多角柱」であって、その「多角柱」の「応力集中箇所ＫＳ１」は、その「多角柱」の多数ある「側面」の「厚さ方向の中央部分」であり、その「応力集中係数α」は、１５であった。
【０４３１】
この実施例５の「フォーム用紙Ａ１」を実施例１と同様に評価したところ、「垂直貫通部：特定部Ｋ１」の厚さ方向の中央部分（応力集中箇所ＫＳ１）が、より大きな発光強度で発光し、その視認性が向上したと思われたこと以外は、実施例１と同様の良好な結果を得た。
（実施例６）
実施例１において、母体材料であるＳｒ3Ａｌ2Ｏ6に、発光中心となるＥｕを１％、ホウ酸を１％添加し、その縦３０ｍｍ×横１００ｍｍ×厚さ０．１ｍｍの直方体の「空洞」を持つ「焼成用型（２）」に入れて、水素添加アルゴン還元雰囲気中で、９００℃まで徐々に昇温して、仮焼成した後、引き続き、水素添加アルゴン還元雰囲気中で、１３００℃で、４時間焼成し、自然冷却させて、その「焼成用型（２）」から取り出して、縦３０ｍｍ×横１００ｍｍ×厚さ０．１ｍｍの直方体の「形」を持つ、「平板状の応力発光材料シート（Ｈ２）」とし、  この１００枚の「平板状の応力発光材料シート（Ｈ２）」を、内容積１００リットルで、回転速度５０回転／分、金属ボールミル（乾式ボールミル。）を用いて、６０分の粉砕を５回繰り返して（繰り返す毎に、金属ボールミルの直径を徐々に小さくした。）、平均直径１０μｍの形状の「微粒子状」とし、直径１５μｍより大きい粒子を除去する分級装置を３回通して、最大直径が１５μｍで、且つ、平均直径Ｄ50が１２μｍである「微粒子形状」の、実施例６の「応力発光材料Ｐ１」を得たこと、及び、「実施例１の懸濁液（２）」の「紙パルプ繊維１」１００部に対して、この「応力発光材料Ｐ１」１０部を混入させ、「実施例６の懸濁液（３）」としたこと以外は、実施例１と同様にして、本発明の実施例６の「フォーム用紙Ａ１」を得た。
【０４３２】
（図１、図３、及び、図６参照。実施例６の『フォーム用紙Ａ１』においては、図６に示してある、『スリットＳＬ』を設けていない。）
この実施例６の「フォーム用紙Ａ１」の品質仕様（品質特性）は、坪量６４ｇ／ｍ2、厚さ８４μｍで、平滑度（表）２７、平滑度（裏）１６、クラークこわさ（縦）６５ｃｍ3／１００、クラークこわさ（横）３３ｃｍ3／１００、引っ張り強度（縦）４．２、引っ張り強度（横）２．２、引き裂き強度（縦）２００、引き裂き強度（横）２２５、ＩＳＯ白色度８３％であり、品質仕様（品質特性）を、「応力発光材料Ｐ１」を含まない「フォーム用紙」（比較例１参照。）の品質仕様（品質特性）に調整し易くなっていた。（比較例１の『フォーム用紙』の『品質特性』に合致させ易くなっているという意味。図１、及び、図２参照。図１においては、サイジング剤を表示していない。図２の「製紙工程」の一部のみを採用している。）
そして、この実施例６の「フォーム用紙Ａ１」を、実施例１と同様に評価したところ、「応力発光材料Ｐ１」の添加量を、実施例１の「１／２」（２０％→１０％）と少なくしたにもかかわらず、実施例１とほぼ同様の発光強度を示し、いわゆる「発光効率」が上昇したと思われたこと以外は、実施例１と同様の良好な結果を得た。
（実施例７）
実施例１において、母体材料であるＳｒ3Ａｌ2Ｏ6に、発光中心となるＥｕを１％、ホウ酸を１％添加し、縦１．０ｍｍ×横１．０ｍｍ×厚さ１０μｍの直方体の「空洞」を、縦方向に１０個、且つ、横方向に２０個（全体で２００個。）持つ「焼成用型（３）」に入れて、水素添加アルゴン還元雰囲気中で、９００℃まで徐々に昇温して、仮焼成した後、引き続き、水素添加アルゴン還元雰囲気中で、１３００℃で、４時間焼成し、自然冷却させて、その「焼成用型（３）」から取り出して、縦１．０ｍｍ×横１．０ｍｍ×厚さ１０μｍの直方体の「形」を持つ、「平板状の応力発光材料シート（Ｈ３）」とし、  この２０００枚の「平板状の応力発光材料シート（Ｈ３）」を、内容積３０リットルで、回転速度５０回転／分、金属ボールミル（乾式ボールミル。）を用いて、６０分の粉砕を１０回繰り返して（繰り返す毎に、金属ボールミルの直径を徐々に小さくした。）、平均直径２μｍの形状の「微粒子状」とし、直径１μｍより大きい微粒子を除去する分級装置を５回通して、最大直径が１．０μｍで、且つ、平均直径Ｄ50が０．３μｍである「超微粒子形状」の、実施例７の「応力発光材料Ｐ１」を得たこと、及び、「実施例１の懸濁液（２）」の「紙パルプ繊維１」１００部に対して、この「応力発光材料Ｐ１」１０部を混入させ、「実施例７の懸濁液（３）」としたこと以外は、実施例１と同様にして、本発明の実施例７の「フォーム用紙Ａ１」を得た。（図１、図３、及び、図６参照。実施例７の『フォーム用紙Ａ１』においては、図６に示してある、『スリットＳＬ』を設けていない。）
この実施例７の「フォーム用紙Ａ１」の品質仕様（品質特性）は、坪量６４ｇ／ｍ2、厚さ８４μｍで、平滑度（表）３０、平滑度（裏）１８、クラークこわさ（縦）６５ｃｍ3／１００、クラークこわさ（横）３０ｃｍ3／１００、引っ張り強度（縦）４．０、引っ張り強度（横）２．０、引き裂き強度（縦）１９０、引き裂き強度（横）２２０、ＩＳＯ白色度８３％であり、品質仕様（品質特性）を、「応力発光材料Ｐ１」を含まない「フォーム用紙」（比較例１参照。）の品質仕様（品質特性）に、さらに調整し易くなっていたこと、及び、実施例１よりやや大きな発光強度を示し、その「発光効率」がさらに上昇したと思われたこと以外は、実施例１と同様の良好な結果を得た。（図１及び図２参照。図１においては、サイジング剤を表示していない。図２の「製紙工程」の一部のみを採用している。）
（実施例８）
実施例１において、母体材料であるＳｒ3Ａｌ2Ｏ6に、発光中心となるＥｕを１％、ホウ酸を１％添加し、二つの直径１００μｍの球体のそれぞれの１／８切片で、互いに接合した形（いわば『ひょうたん形』。その『接合面（クビレ）』の部分が、『応力集中部分Ｓ１』となる。この『応力集中部分Ｓ１』の『応力集中係数α』は、『二つの球を引っ張る際に発生する変形応力』に対しては、１０であり、『二つの球を捩じる際に発生する変形応力』では、その接合面の外周部分が『応力集中部分Ｓ１』となり、その『応力集中係数α』は、３０以上となった。）の「空洞」を、縦方向に２０個、且つ、横方向に４０個（全体で８００個。）持つ「焼成用型（４）」に入れて、水素添加アルゴン還元雰囲気中で、９００℃まで徐々に昇温して、仮焼成した後、引き続き、水素添加アルゴン還元雰囲気中で、１３００℃で、４時間焼成し、自然冷却させて、その「焼成用型（４）」から取り出して、「ひょうたんの形」を持つ、「応力集中係数αが２以上である、粒子状の実施例８の応力発光材料Ｐ１」（最大直径１７５μｍの『ひょうたん形』の粒子状。）としたこと、及び、「実施例１の懸濁液（２）」の「紙パルプ繊維１」１００部に対して、この「応力発光材料Ｐ１」５部を混入させ、「実施例８の懸濁液（３）」としたこと以外は、実施例１と同様にして、本発明の実施例８の「フォーム用紙Ａ１」を得た。（図１、図３、及び、図６参照。実施例８の『フォーム用紙Ａ１』においては、図６に示してある、『スリットＳＬ』を設けていない。図３において、『ひょうたん形』は示していない。）
この実施例８の「フォーム用紙Ａ１」の品質仕様（品質特性）は、厚さ８４μｍで、且つ、坪量６４ｇ／ｍ2、平滑度（表）２０、平滑度（裏）１０、クラークこわさ（縦）８０ｃｍ3／１００、クラークこわさ（横）４０ｃｍ3／１００、引っ張り強度（縦）５．０、引っ張り強度（横）３．０、引き裂き強度（縦）２５０、引き裂き強度（横）２８０、ＩＳＯ白色度８２％であったこと、及び、実施例１より大きな発光強度を示し、その「発光効率」が著しく上昇したと思われたこと以外は、実施例１と同様の良好な結果を得た。（図１及び図２参照。図１においては、サイジング剤を表示していない。図２の「製紙工程」の一部のみを採用している。）
（実施例９）
サイジング剤として、粒径１〜１０μｍのサイズで、実施例１の「応力発光材料Ｐ１」の色調との色差が、０．４である「色調」を持つ、「カオリン（白土）」を用いたこと以外は、実施例１と同様にして、本発明の実施例９の「フォーム用紙Ａ１」を得た。（図１参照。図１においては、用いた『サイジング剤』についての表示を省略している。）
この実施例９の「フォーム用紙Ａ１」の外観を観察したところ、単なる「白い紙」と認識できるのみであって、この「紙」の中に、「応力発光材料Ｐ１」が混入しているとは想像できなかったこと以外は、実施例１と同様の良好な結果を得た。（評価状況は図示せず。）
(比較例１)
実施例１において、「応力発光材料Ｐ１」を含めず「フォーム用紙」を作製し、比較例１とした。
【０４３３】
この比較例１を、実施例１と同様に評価したところ、何らの発光も生じず、この「用紙」が真正なものでないと判断できた。
【符号の説明】
【０４３４】
Ａ１〜Ａ３              フォーム用紙
１                      紙パルプ繊維
Ｐ１                    応力発光材料
Ｓ１                    応力集中部分
ＨＬ                    送り孔
Ｍ１                    横ミシン
Ｍ２                    縦ミシン
ＳＬ                    スリット
ＫＳ１、ＫＳ２、ＫＳ３  応力集中箇所
Ｋ１、Ｋ２、Ｋ３        特定部
【図１】
0006451937.tif 000002
【図２】
0006451937.tif 000003
【図３】
0006451937.tif 000004
【図４】
0006451937.tif 000005
【図５】
0006451937.tif 000006
【図６】
0006451937.tif 000007